(57)【要約】  駆動電圧および電流効率を向上させた有機電界発光素子を提供する。窒素原子と他のヘテロ原子または金属原子（Ｘ）が非芳香環内で隣接する多環芳香族化合物を有機電界発光素子用材料として用いることで、上記特性を向上させた有機電界発光素子を提供する。
2014042197.tif 000002
【特許請求の範囲】
【請求項１】
下記一般式（Ｉ）で表される部分構造を有する多環芳香族化合物またはその塩を含む、有機電界発光素子用材料。【化１】
2014042197.tif 000216
（上記式（Ｉ）中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ａ環、Ｂ環、Ｃ環およびＤ環は、それぞれ独立して、置換されていてもよい芳香族環または置換されていてもよいヘテロ芳香族環であり、隣接する２つの環は連結基または単結合によりそれらの間に環を形成していてもよく、そして、  上記式（Ｉ）で表される部分構造は少なくとも１つの水素を有し、そして、該部分構造における少なくとも１つの水素が重水素で置換されていてもよい。）
【請求項２】
下記一般式（ＩＩ）で表される部分構造を有する多環芳香族化合物またはその塩を含む、請求項１に記載の有機電界発光素子用材料。【化２】
2014042197.tif 000217
（上記式（ＩＩ）中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｙａは、それぞれ独立して、ＣまたはＮであり、同じ環で隣接する２つのＹａとそれらの間の結合とが一緒になって、Ｎ、Ｏ、ＳまたはＳｅになってもよく、環はそれぞれ独立して置換されていてもよく、同じ環における隣接する置換基が結合してシクロヘキサン環、ベンゼン環またはピリジン環を形成してもよく、隣接する２つの環は連結基または単結合によりそれらの間に環を形成していてもよく、そして、  上記式（ＩＩ）で表される部分構造は少なくとも１つの水素を有し、そして、該部分構造における少なくとも１つの水素が重水素で置換されていてもよい。）
【請求項３】
下記一般式（ＩＩＩ−１）で表される部分構造を有する多環芳香族化合物またはその塩を含む、請求項１に記載の有機電界発光素子用材料。【化３】
2014042197.tif 000218
（上記式（ＩＩＩ−１）中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  上記式中のベンゼン環はそれぞれ独立して置換されていてもよく、同じ環における隣接する置換基が結合してシクロヘキサン環、ベンゼン環またはピリジン環を形成してもよく、  上記式中の隣接する２つのベンゼン環は連結基または単結合によりそれらの間に環を形成していてもよく、そして、  上記式（ＩＩＩ−１）で表される部分構造は少なくとも１つの水素を有し、そして、該部分構造における少なくとも１つの水素が重水素で置換されていてもよい。）
【請求項４】
下記一般式（ＩＩＩ−１１）〜（ＩＩＩ−１３）および一般式（ＩＩＩ−３３）〜（ＩＩＩ−３６）のいずれかで表される部分構造を有する多環芳香族化合物またはその塩を含む、請求項１に記載の有機電界発光素子用材料。【化４】
2014042197.tif 000219
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｚは、Ｎ、Ｏ、ＳまたはＳｅであり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【請求項５】
下記一般式（ＩＩＩ−３３）および一般式（ＩＩＩ−５５）〜（ＩＩＩ−５７）のいずれかで表される部分構造を有する多環芳香族化合物またはその塩を含む、請求項１に記載の有機電界発光素子用材料。【化５】
2014042197.tif 000220
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【請求項６】
下記一般式（ＩＩＩ−３２）および一般式（ＩＩＩ−５）〜（ＩＩＩ−７）のいずれかで表される部分構造を有する多環芳香族化合物またはその塩を含む、請求項１に記載の有機電界発光素子用材料。【化６】
2014042197.tif 000221
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｚは、Ｎ、Ｏ、ＳまたはＳｅであり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【請求項７】
下記一般式（ＩＩＩ−３２）および一般式（ＩＩＩ−５８）〜（ＩＩＩ−６０）のいずれかで表される部分構造を有する多環芳香族化合物またはその塩を含む、請求項１に記載の有機電界発光素子用材料。【化７】
2014042197.tif 000222
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【請求項８】
下記一般式（Ｖ−１）、一般式（Ｖ−３）、一般式（Ｖ−５）、一般式（Ｖ−１５）、または一般式（Ｖ−１６）で表される多環芳香族化合物またはその塩を含む、請求項１に記載の有機電界発光素子用材料。【化８】
2014042197.tif 000223
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、  ｎは０〜４の整数であり、ｍは０〜３の整数であり、そして、  上記各式で表される化合物またはその塩における少なくとも１つの水素が重水素で置換されていてもよい。）
【請求項９】
下記一般式（Ｖ−２７）〜（Ｖ−３０）で表される多環芳香族化合物またはその塩を含む、請求項１に記載の有機電界発光素子用材料。【化９】
2014042197.tif 000224
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、  ｎは０〜４の整数であり、ｈは０〜３の整数であり、そして、  上記各式で表される化合物またはその塩における少なくとも１つの水素が重水素で置換されていてもよい。）
【請求項１０】
下記一般式（Ｖ−３１）〜（Ｖ−３４）で表される多環芳香族化合物またはその塩を含む、請求項１に記載の有機電界発光素子用材料。【化１０】
2014042197.tif 000225
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、  ｎは０〜４の整数であり、ｈは０〜３の整数であり、そして、  上記各式で表される化合物またはその塩における少なくとも１つの水素が重水素で置換されていてもよい。）
【請求項１１】
下記一般式（Ｖ−１’）〜（Ｖ−３’）で表される多環芳香族化合物またはその塩を含む、請求項１に記載の有機電界発光素子用材料。【化１１】
2014042197.tif 000226
（上記各式中、  Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  ｎは０〜４の整数であり、ｍは０〜３の整数であり、そして、  上記各式で表される化合物またはその塩における少なくとも１つの水素が重水素で置換されていてもよい。）
【請求項１２】
下記一般式（Ｖ−２７’）で表される多環芳香族化合物またはその塩を含む、請求項１に記載の有機電界発光素子用材料。【化１２】
2014042197.tif 000227
（上記式中、  Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  ｎは０〜４の整数であり、ｈは０〜３の整数であり、そして、  上記式で表される化合物またはその塩における少なくとも１つの水素が重水素で置換されていてもよい。）
【請求項１３】
下記一般式（Ｖ−３２’）で表される多環芳香族化合物またはその塩を含む、請求項１に記載の有機電界発光素子用材料。【化１３】
2014042197.tif 000228
（上記式中、  Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  ｎは０〜４の整数であり、ｈは０〜３の整数であり、そして、  上記式で表される化合物またはその塩における少なくとも１つの水素が重水素で置換されていてもよい。）
【請求項１４】
下記式（１）、式（６６）、式（１９７）、式（１９８）、または式（２５１）で表される多環芳香族化合物またはその塩を含む、請求項１に記載の有機電界発光素子用材料。【化１４】
2014042197.tif 000229
【請求項１５】
下記式（３０１）、式（３９１）、式（３９２）、式（５０１）、式（５５１）、または式（６８７）で表される多環芳香族化合物またはその塩を含む、請求項１に記載の有機電界発光素子用材料。【化１５】
2014042197.tif 000230
【請求項１６】
下記式（２６）、式（４８）、式（５１）、式（８４）、式（８６）、式（２０９）、式（２１０）、式（２１２）、式（２１４）、式（２１５）、式（３６６）または式（４２４）で表される多環芳香族化合物またはその塩を含む、請求項１に記載の有機電界発光素子用材料。【化１６】
2014042197.tif 000231
【請求項１７】
発光層用材料である、請求項１〜１６のいずれかに記載する有機電界発光素子用材料。
【請求項１８】
正孔注入層用材料または正孔輸送層用材料である、請求項１〜１６のいずれかに記載する有機電界発光素子用材料。
【請求項１９】
正孔阻止層用材料または電子輸送層用材料である、請求項１〜１６のいずれかに記載する有機電界発光素子用材料。
【請求項２０】
陽極および陰極からなる一対の電極と、該一対の電極間に配置され、請求項１７に記載する発光層用材料を含有する発光層とを有する、有機電界発光素子。
【請求項２１】
陽極および陰極からなる一対の電極と、該一対の電極間に配置された発光層と、前記陽極および前記発光層の間に配置され、請求項１８に記載する正孔層用材料を含有する正孔注入層および／または正孔輸送層とを有する、有機電界発光素子。
【請求項２２】
陽極および陰極からなる一対の電極と、該一対の電極間に配置された発光層と、前記陰極および前記発光層の間に配置され、請求項１９に記載する正孔阻止層用材料または電子輸送層用材料を含有する正孔阻止層および／または電子輸送層とを有する、有機電界発光素子。
【請求項２３】
さらに、前記陰極と該発光層との間に配置される電子輸送層および／または電子注入層を有し、該電子輸送層および電子注入層の少なくとも１つは、キノリノール系金属錯体、ピリジン誘導体、フェナントロリン誘導体、ボラン誘導体およびベンゾイミダゾール誘導体からなる群から選択される少なくとも１つを含有する、請求項２０または２１に記載する有機電界発光素子。
【請求項２４】
前記正孔阻止層および電子輸送層の少なくとも１つは、キノリノール系金属錯体、ピリジン誘導体、フェナントロリン誘導体、ボラン誘導体およびベンゾイミダゾール誘導体からなる群から選択される少なくとも１つを含有する、請求項２２に記載する有機電界発光素子。
【請求項２５】
前記正孔阻止層、電子輸送層および／または電子注入層が、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、請求項２３または２４に記載の有機電界発光素子。
【請求項２６】
請求項２０〜２５のいずれかに記載する有機電界発光素子を備えた表示装置。
【請求項２７】
請求項２０〜２５のいずれかに記載する有機電界発光素子を備えた照明装置。
【発明の詳細な説明】
【技術分野】
【０００１】  本発明は、多環芳香族化合物を用いた有機電界発光素子、表示装置および照明装置に関する。
【背景技術】
【０００２】  従来、電界発光する発光素子を用いた表示装置は、小電力化や薄型化が可能なことから、種々研究され、さらに、有機材料から成る有機電界発光素子は、軽量化や大型化が容易なことから活発に検討されてきた。特に、光の三原色の一つである青色をはじめとする発光特性を有する有機材料の開発、および正孔、電子などの電荷輸送能（半導体や超電導体となる可能性を有する）を備えた有機材料の開発については、高分子化合物、低分子化合物を問わずこれまで活発に研究されてきた。【０００３】  有機電界発光素子は、陽極および陰極からなる一対の電極と、当該一対の電極間に配置され、有機化合物を含む一層または複数の層とからなる構造を有する。有機化合物を含む層には、発光層や、正孔、電子などの電荷を輸送または注入する電荷輸送／注入層などがあるが、これらの層に適当な種々の有機材料が開発されている。【０００４】  発光層用材料としては、例えば、ベンゾフルオレン系化合物やクリセン系化合物などが開発されている（国際公開第2004/061047号や国際公開第2008/147721号）。また、正孔輸送材料としては、例えば、トリフェニルアミン系化合物やカルバゾール系化合物などが開発されている（特開2001-172232号公報、特開2006-199679号公報、特開2005-268199号公報、特開2007-088433号公報、国際公開第2003/078541、国際公開第2003/080760）。また、電子輸送材料としては、例えば、アントラセン系化合物や中心骨格をビアントラセン、ビナフタレンまたはナフタレンとアントラセンとの結合体とした化合物などが開発されている（特開2005-170911号公報、特開2003-146951号公報、特開平08-12600号公報、特開2003-123983号公報、特開平11-297473号公報）。【０００５】  また、近年では有機エレクトロニクス、色素、センサー、液層ディスプレイに使用する材料として多環芳香族炭化水素（ＰＡＨｓ）が注目されており、Ｂ−Ｎ結合部位を有するジベンゾクリセン系化合物の合成例も報告されている（J. Am. Chem. Soc., 2011, 133, 18614-18617）。
【先行技術文献】
【特許文献】
【０００６】
【特許文献１】国際公開第2004/061047号
【特許文献２】国際公開第2008/147721号
【特許文献３】特開2001-172232号公報
【特許文献４】特開2006-199679号公報
【特許文献５】特開2005-268199号公報
【特許文献６】特開2007-088433号公報
【特許文献７】国際公開第2003/078541
【特許文献８】国際公開第2003/080760
【特許文献９】特開2005-170911号公報
【特許文献１０】特開2003-146951号公報
【特許文献１１】特開平08-12600号公報
【特許文献１２】特開2003-123983号公報
【特許文献１３】特開平11-297473号公報
【非特許文献】
【０００７】
【非特許文献１】J. Am. Chem. Soc., 2011, 133, 18614-18617
【発明の概要】
【発明が解決しようとする課題】
【０００８】  上述するように、有機電界発光素子に用いられる材料としては種々のものが開発されているものの、非特許文献１で報告されるようなＢ−Ｎ結合部位を有するジベンゾクリセン系化合物を該素子に適用した場合にどれほどの性能を有するのかについては未だ知られていない。
【課題を解決するための手段】
【０００９】  本発明者らは、上記課題を解決するため鋭意検討した結果、窒素原子と他のヘテロ原子または金属原子（Ｘ）が非芳香環内で隣接する新規な多環芳香族化合物を見出し、その製造に成功した。また、この多環芳香族化合物を含有する層を一対の電極間に配置して有機電界発光素子を構成することにより、駆動電圧および電流効率を向上させた有機電界発光素子が得られることを見出し、本発明を完成させた。すなわち本発明は、以下のような多環芳香族化合物またはその塩、さらには以下のような多環芳香族化合物またはその塩を含む有機電界発光素子用材料を提供する。【００１０】［１］  下記一般式（Ｉ）で表される部分構造を有する多環芳香族化合物またはその塩を含む、有機電界発光素子用材料。【化１７】
2014042197.tif 000003
（上記式（Ｉ）中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ａ環、Ｂ環、Ｃ環およびＤ環は、それぞれ独立して、置換されていてもよい芳香族環または置換されていてもよいヘテロ芳香族環であり、隣接する２つの環は連結基または単結合によりそれらの間に環を形成していてもよく、そして、  上記式（Ｉ）で表される部分構造は少なくとも１つの水素を有し、そして、該部分構造における少なくとも１つの水素が重水素で置換されていてもよい。）
【００１１】［２］  下記一般式（ＩＩ）で表される部分構造を有する多環芳香族化合物またはその塩を含む、上記［１］に記載の有機電界発光素子用材料。【化１８】
2014042197.tif 000004
（上記式（ＩＩ）中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｙａは、それぞれ独立して、ＣまたはＮであり、同じ環で隣接する２つのＹａとそれらの間の結合とが一緒になって、Ｎ、Ｏ、ＳまたはＳｅになってもよく、環はそれぞれ独立して置換されていてもよく、同じ環における隣接する置換基が結合してシクロヘキサン環、ベンゼン環またはピリジン環を形成してもよく、隣接する２つの環は連結基または単結合によりそれらの間に環を形成していてもよく、そして、  上記式（ＩＩ）で表される部分構造は少なくとも１つの水素を有し、そして、該部分構造における少なくとも１つの水素が重水素で置換されていてもよい。）
【００１２】［３］  下記一般式（ＩＩＩ−１）で表される部分構造を有する多環芳香族化合物またはその塩を含む、上記［１］に記載の有機電界発光素子用材料。【化１９】
2014042197.tif 000005
（上記式（ＩＩＩ−１）中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  上記式中のベンゼン環はそれぞれ独立して置換されていてもよく、同じ環における隣接する置換基が結合してシクロヘキサン環、ベンゼン環またはピリジン環を形成してもよく、  上記式中の隣接する２つのベンゼン環は連結基または単結合によりそれらの間に環を形成していてもよく、そして、  上記式（ＩＩＩ−１）で表される部分構造は少なくとも１つの水素を有し、そして、該部分構造における少なくとも１つの水素が重水素で置換されていてもよい。）
【００１３】［４］  下記一般式（ＩＩＩ−１１）〜（ＩＩＩ−１３）および一般式（ＩＩＩ−３３）〜（ＩＩＩ−３６）のいずれかで表される部分構造を有する多環芳香族化合物またはその塩を含む、上記［１］に記載の有機電界発光素子用材料。【化２０】
2014042197.tif 000006
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｚは、Ｎ、Ｏ、ＳまたはＳｅであり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【００１４】［５］  下記一般式（ＩＩＩ−３３）および一般式（ＩＩＩ−５５）〜（ＩＩＩ−５７）のいずれかで表される部分構造を有する多環芳香族化合物またはその塩を含む、上記［１］に記載の有機電界発光素子用材料。【化２１】
2014042197.tif 000007
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【００１５】［６］  下記一般式（ＩＩＩ−３２）および一般式（ＩＩＩ−５）〜（ＩＩＩ−７）のいずれかで表される部分構造を有する多環芳香族化合物またはその塩を含む、上記［１］に記載の有機電界発光素子用材料。【化２２】
2014042197.tif 000008
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｚは、Ｎ、Ｏ、ＳまたはＳｅであり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【００１６】［７］  下記一般式（ＩＩＩ−３２）および一般式（ＩＩＩ−５８）〜（ＩＩＩ−６０）のいずれかで表される部分構造を有する多環芳香族化合物またはその塩を含む、上記［１］に記載の有機電界発光素子用材料。【化２３】
2014042197.tif 000009
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  上記各式中のベンゼン環および五員環はそれぞれ独立して置換されていてもよく、同じ環における隣接する置換基が結合してシクロヘキサン環、ベンゼン環またはピリジン環を形成してもよく、  上記各式中の隣接する２つのベンゼン環は連結基または単結合によりそれらの間に環を形成していてもよく、そして、  上記各式で表される部分構造は少なくとも１つの水素を有し、そして、該部分構造における少なくとも１つの水素が重水素で置換されていてもよい。）
【００１７】［８］  下記一般式（Ｖ−１）、一般式（Ｖ−３）、一般式（Ｖ−５）、一般式（Ｖ−１５）、または一般式（Ｖ−１６）で表される多環芳香族化合物またはその塩を含む、上記［１］に記載の有機電界発光素子用材料。【化２４】
2014042197.tif 000010
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、  ｎは０〜４の整数であり、ｍは０〜３の整数であり、そして、  上記各式で表される化合物またはその塩における少なくとも１つの水素が重水素で置換されていてもよい。）
【００１８】［９］  下記一般式（Ｖ−２７）〜（Ｖ−３０）で表される多環芳香族化合物またはその塩を含む、上記［１］に記載の有機電界発光素子用材料。【化２５】
2014042197.tif 000011
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、  ｎは０〜４の整数であり、ｈは０〜３の整数であり、そして、  上記各式で表される化合物またはその塩における少なくとも１つの水素が重水素で置換されていてもよい。）
【００１９】［１０］  下記一般式（Ｖ−３１）〜（Ｖ−３４）で表される多環芳香族化合物またはその塩を含む、上記［１］に記載の有機電界発光素子用材料。【化２６】
2014042197.tif 000012
（上記各式中、  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、  Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、  ｎは０〜４の整数であり、ｈは０〜３の整数であり、そして、  上記各式で表される化合物またはその塩における少なくとも１つの水素が重水素で置換されていてもよい。）
【００２０】［１１］  下記一般式（Ｖ−１’）〜（Ｖ−３’）で表される多環芳香族化合物またはその塩を含む、上記［１］に記載の有機電界発光素子用材料。【化２７】
2014042197.tif 000013
（上記各式中、  Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  ｎは０〜４の整数であり、ｍは０〜３の整数であり、そして、  上記各式で表される化合物またはその塩における少なくとも１つの水素が重水素で置換されていてもよい。）
【００２１】［１２］  下記一般式（Ｖ−２７’）で表される多環芳香族化合物またはその塩を含む、上記［１］に記載の有機電界発光素子用材料。【化２８】
2014042197.tif 000014
（上記式中、  Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  ｎは０〜４の整数であり、ｈは０〜３の整数であり、そして、  上記式で表される化合物またはその塩における少なくとも１つの水素が重水素で置換されていてもよい。）
【００２２】［１３］  下記一般式（Ｖ−３２’）で表される多環芳香族化合物またはその塩を含む、上記［１］に記載の有機電界発光素子用材料。【化２９】
2014042197.tif 000015
（上記式中、  Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、  同じ環で隣接する２つのＲが結合して、シクロヘキサン環、ベンゼン環またはピリジン環を形成してもよく、  ｎは０〜４の整数であり、ｈは０〜３の整数であり、そして、  上記式で表される化合物またはその塩における少なくとも１つの水素が重水素で置換されていてもよい。）
【００２３】［１４］  下記式（１）、式（６６）、式（１９７）、式（１９８）、または式（２５１）で表される多環芳香族化合物またはその塩を含む、上記［１］に記載の有機電界発光素子用材料。【化３０】
2014042197.tif 000016
【００２４】［１５］  下記式（３０１）、式（３９１）、式（３９２）、式（５０１）、式（５５１）、または式（６８７）で表される多環芳香族化合物またはその塩を含む、上記［１］に記載の有機電界発光素子用材料。【化３１】
2014042197.tif 000017
【００２５】［１６］  下記式（２６）、式（４８）、式（５１）、式（８４）、式（８６）、式（２０９）、式（２１０）、式（２１２）、式（２１４）、式（２１５）、式（３６６）または式（４２４）で表される多環芳香族化合物またはその塩を含む、上記［１］に記載の有機電界発光素子用材料。【化３２】
2014042197.tif 000018
【００２６】［１７］  発光層用材料である、上記［１］〜［１６］のいずれかに記載する有機電界発光素子用材料。【００２７】［１８］  正孔注入層用材料または正孔輸送層用材料である、上記［１］〜［１６］のいずれかに記載する有機電界発光素子用材料。【００２８】［１９］  正孔阻止層用材料または電子輸送層用材料である、上記［１］〜［１６］のいずれかに記載する有機電界発光素子用材料。【００２９】［２０］  陽極および陰極からなる一対の電極と、該一対の電極間に配置され、上記［１７］に記載する発光層用材料を含有する発光層とを有する、有機電界発光素子。【００３０】［２１］  陽極および陰極からなる一対の電極と、該一対の電極間に配置された発光層と、前記陽極および前記発光層の間に配置され、上記［１８］に記載する正孔層用材料を含有する正孔注入層および／または正孔輸送層とを有する、有機電界発光素子。【００３１】［２２］  陽極および陰極からなる一対の電極と、該一対の電極間に配置された発光層と、前記陰極および前記発光層の間に配置され、上記［１９］に記載する正孔阻止層用材料または電子輸送層用材料を含有する正孔阻止層および／または電子輸送層とを有する、有機電界発光素子。【００３２】［２３］  さらに、前記陰極と該発光層との間に配置される電子輸送層および／または電子注入層を有し、該電子輸送層および電子注入層の少なくとも１つは、キノリノール系金属錯体、ピリジン誘導体、フェナントロリン誘導体、ボラン誘導体およびベンゾイミダゾール誘導体からなる群から選択される少なくとも１つを含有する、上記［２０］または［２１］に記載する有機電界発光素子。【００３３】［２４］  前記正孔阻止層および電子輸送層の少なくとも１つは、キノリノール系金属錯体、ピリジン誘導体、フェナントロリン誘導体、ボラン誘導体およびベンゾイミダゾール誘導体からなる群から選択される少なくとも１つを含有する、上記［２２］に記載する有機電界発光素子。【００３４】［２５］  前記正孔阻止層、電子輸送層および／または電子注入層が、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、上記［２３］または［２４］に記載の有機電界発光素子。【００３５】［２６］  上記［２０］〜［２５］のいずれかに記載する有機電界発光素子を備えた表示装置。【００３６】［２７］  上記［２０］〜［２５］のいずれかに記載する有機電界発光素子を備えた照明装置。
【発明の効果】
【００３７】  本発明の好ましい態様によれば、例えば、有機電界発光素子材料として優れた多環芳香族化合物を提供することができ、この多環芳香族化合物を用いることで駆動電圧および電流効率を向上させた有機電界発光素子を提供することができる。
【図面の簡単な説明】
【００３８】
【図１】本実施形態に係る有機電界発光素子を示す概略断面図である。
【発明を実施するための形態】
【００３９】１．多環芳香族化合物を構成する部分構造  本発明の多環芳香族化合物（およびその塩）は、下記一般式（Ｉ）で表される部分構造を有し、有機電界発光素子用材料として有用である。なお、式中の各記号は上述するとおりである。【化３３】
2014042197.tif 000019
【００４０】  上記式（Ｉ）で表される部分構造をより具体的にしたものとして、下記一般式（ＩＩ）または一般式（ＩＩ’）で表される部分構造が挙げられる。なお、式中の各記号は上述するとおりである。【化３４】
2014042197.tif 000020
【００４１】  上記式（ＩＩ）または式（ＩＩ’）で表される部分構造をより具体的にしたものとして、例えば、下記一般式（ＩＩＩ−１）〜式（ＩＩＩ−５４）および一般式（ＩＩＩ−５５）〜式（ＩＩＩ−６０）で表される部分構造が挙げられる。なお、各式中、Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、Ｚは、Ｎ、Ｏ、ＳまたはＳｅである。また、各式中のベンゼン環および五員環はそれぞれ独立して置換されていてもよく、同じ環における隣接する置換基が結合してシクロヘキサン環、ベンゼン環またはピリジン環を形成してもよい。また、各式中の隣接する２つのベンゼン環は連結基または単結合によりそれらの間に環を形成していてもよく、各部分構造は少なくとも１つの水素を有し、そして、該部分構造における少なくとも１つの水素が重水素で置換されていてもよい。なお、Ｚについては、後述する「同じ環で隣接する２つのＹａとそれらの間の結合とが一緒になって、Ｎ、Ｏ、ＳまたはＳｅになる」の定義の説明を参照できる。
【００４２】
【化３５】
2014042197.tif 000021
【００４３】
【化３６】
2014042197.tif 000022
【００４４】
【化３７】
2014042197.tif 000023
【００４５】２．多環芳香族化合物の全体構造  本発明の多環芳香族化合物（およびその塩）は、上述した部分構造を含む（例えば該部分構造の繰り返しからなる）化合物であり、具体的なものとしては、例えば、下記一般式（ＩＶ−１）〜式（ＩＶ−２２）で表される化合物が挙げられる。
【００４６】
【化３８】
2014042197.tif 000024
【００４７】
【化３９】
2014042197.tif 000025
【００４８】  上記式（ＩＶ−１）〜式（ＩＶ−２２）中、Ｙはそれぞれ独立してＣＲ（Ｒは後述）またはＮであり、同じ環で隣接する２つのＹとそれらの間の結合とが一緒になって、ＮＲ（Ｒは後述）、Ｏ、ＳまたはＳｅになってもよい。  Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素を示す。
【００４９】  上記式（ＩＶ−１）〜式（ＩＶ−２２）中のＲ（上記ＣＲやＮＲ中のＲも含む）は、水素、ハロゲン、Ｃ１−２０アルキル、ヒドロキシＣ１−２０アルキル、トリフルオロメチル、Ｃ２−１２パーフルオロアルキル、Ｃ３−８シクロアルキル、Ｃ２−２０アルケニル、Ｃ２−２０アルキニル、モノもしくはジアリール置換アルケニル、モノもしくはジへテロアリール置換アルケニル、アリールエチニル、へテロアリールエチニル、ヒドロキシ、Ｃ１−２０アルコキシ、アリールオキシ、トリフルオロメトキシ、トリフルオロエトキシ、Ｃ２−１２パーフルオロアルコキシ、Ｃ１−２０アルキルカルボニル、Ｃ１−２０アルキルスルホニル、シアノ、ニトロ、アミノ、モノアルキルアミノ、モノアリールアミノ、モノヘテロアリールアミノ、ジアリールアミノ、カルバゾリル、Ｃ１−２０アルコキシカルボニルアミノ、カルバモイル、モノもしくはジアルキルカルバモイル、スルファモイル、モノもしくはジアルキルスルファモイル、Ｃ１−２０アルキルスルホニルアミノ、Ｃ１−２０アルキルカルボニルアミノ、置換されていてもよいアリール、置換されていてもよいヘテロアリール、Ｃ１−２０アルコキシカルボニル、カルボキシル、５−テトラゾリル、スルホ（−ＳＯ２ＯＨ）、フルオロスルホニル、ＳＲａ、Ｎ（Ｒａ）２、Ｂ（Ｒａ）２、Ｓｉ（Ｒａ）３、−Ｃ≡Ｃ−Ｓｉ（Ｒａ）３（ここでＲａは、それぞれ独立して、置換されていてもよいアルキル、置換されていてもよいアリールまたは置換されていてもよいヘテロアリールを示し、２つのＲａはそれらが結合している原子と一緒になってヘテロ原子を有していてもよい二環式基または三環式基であってもよい。）を意味する。
【００５０】  ただし、アルキル、アルケニル、アルキニルおよびアルコキシは、ハロゲン、ヒドロキシ、Ｃ１−２０アルコキシ、アリールオキシ、アミノ、カルバゾリル、Ｎ（Ｒa）２（Ｒａは前記に定義されるとおりである）、トリフルオロメチル、Ｃ２−１２パーフルオロアルキル、Ｃ３−８シクロアルキル、アリールおよびヘテロアリールから選択される１〜３個の基で置換されていてもよく、かつ、上記アリール基、アリール部分、ヘテロアリール基、ヘテロアリール部分、カルバゾール基は、ハロゲン、Ｃ１−２０アルキル、ヒドロキシＣ１−２０アルキル、トリフルオロメチル、Ｃ２−１２パーフルオロアルキル、Ｃ３−８シクロアルキル、Ｃ２−２０アルケニル、Ｃ２−２０アルキニル、モノもしくはジアリール置換アルケニル、モノもしくはジへテロアリール置換アルケニル、アリールエチニル、へテロアリールエチニル、ヒドロキシ、Ｃ１−２０アルコキシ、アリールオキシ、トリフルオロメトキシ、トリフルオロエトキシ、Ｃ２−１２パーフルオロアルコキシ、シアノ、ニトロ、アミノ、カルバゾリル、モノアルキルアミノ、モノアリールアミノ、モノヘテロアリールアミノ、Ｎ（Ｒa）２（Ｒａは前記に定義されるとおりである）、カルバモイル、モノもしくはジアルキルカルバモイル、スルファモイル、モノもしくはジアルキルスルファモイル、Ｃ１−２０アルキルカルボニル、Ｃ１−２０アルキルスルホニル、Ｃ１−２０アルキルスルホニルアミノ、Ｃ１−２０アルキルカルボニルアミノ、メチレンジオキシ、ヘテロアリールおよびアリール（当該アリールは、ハロゲン、Ｃ１−２０アルキル、Ｃ３−８シクロアルキル、Ｃ２−２０アルケニル、Ｃ２−２０アルキニル、ヒドロキシ、トリフルオロメチル、Ｃ２−１２パーフルオロアルキル、ヒドロキシ、Ｃ１−２０アルコキシ、アリールオキシ、トリフルオロメトキシ、トリフルオロエトキシ、Ｃ２−１２パーフルオロアルコキシ、Ｃ１−２０アルキルカルボニル、Ｃ１−２０アルキルスルホニル、メチレンジオキシ、シアノ、ニトロ、アミノ、カルバゾリル、Ｎ（Ｒa）２（Ｒａは前記に定義されるとおりである）から選択される１〜５個の基で置換されていてもよい）から選択される１〜５個の基で置換されていてもよい。
【００５１】  また、隣接する２つのＲは、これらが結合している炭素原子と一緒になって５員環または６員環のヘテロ原子を有していてもよい単環式基、二環式基または三環式基を形成してもよく、例えば、シクロヘキサン環、ベンゼン環またはピリジン環を形成する例が挙げられる。さらに、隣接する３つのＲは、これらが結合している炭素原子と一緒になってヘテロ原子を有していてもよい二環式基または三環式基を形成してもよい。隣接する２つのＲがそれぞれ隣接する環に置換したＲである場合、２つのＲは、単結合、ＣＨ２、ＣＨＲａ、ＣＲａ２、ＮＲａ、Ｓｉ（Ｒａ）２、ＢＲａ（Ｒａは前記に定義されるとおりである）、Ｓｅ、Ｓ、またはＯとなって２つの隣接する環を結合してもよい。また、全体構造における少なくとも１つの水素が重水素で置換されていてもよい。
【００５２】  ｍは０〜３の整数であり、好ましくは０〜２の整数、より好ましくは０〜１の整数、さらに好ましくは０である。ｋは０〜２の整数であり、好ましくは０〜１の整数、より好ましくは０である。
【００５３】  本発明の多環芳香族化合物（およびその塩）のより具体的な例としては、例えば、下記一般式（Ｖ−１）〜式（Ｖ−２６）および一般式（Ｖ−２７）〜式（Ｖ−３４）で表される化合物が挙げられる。
【００５４】
【化４０】
2014042197.tif 000026
【００５５】
【化４１】
2014042197.tif 000027
【００５６】
【化４２】
2014042197.tif 000028
【００５７】
【化４３】
2014042197.tif 000029
【００５８】  上記式（Ｖ−１）〜式（Ｖ−２６）および式（Ｖ−２７）〜式（Ｖ−３４）中、ＸはＢ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素を示す。
【００５９】  上記式（Ｖ−１）〜式（Ｖ−２６）および式（Ｖ−２７）〜式（Ｖ−３４）中のＲは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）を意味する。なお、式（Ｖ−２７）〜式（Ｖ−３４）におけるピロール環のうち、Ｎが縮合に関与したもの（例えば式（Ｖ−２７）のピロール環）以外のピロール環（例えば式（Ｖ−３２）のピロール環）のＮに対しては、基本的には水素が結合（＞Ｎ−Ｈ）しているが、置換基Ｒが結合（＞Ｎ−Ｒ）してもよい。図を用いた詳細な説明は、後述する「同じ環で隣接する２つのＹａとそれらの間の結合とが一緒になって、Ｎ、Ｏ、ＳまたはＳｅになる」の説明を参照できる。
【００６０】  また、同じ環で隣接する２つのＲが結合して、シクロヘキサン環、ベンゼン環またはピリジン環を形成してもよい。さらに、上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよい。また、全体構造における少なくとも１つの水素が重水素で置換されていてもよい。
【００６１】  ｎは０〜４の整数であり、好ましくは０〜２の整数、より好ましくは０〜１の整数、さらに好ましくは０である。ｍは０〜３の整数であり、好ましくは０〜２の整数、より好ましくは０〜１の整数、さらに好ましくは０である。ｋは０〜２の整数であり、好ましくは０〜１の整数、より好ましくは０である。ｈは０〜３の整数であり、好ましくは０〜２の整数、より好ましくは０〜１の整数、さらに好ましくは０である。
【００６２】  本発明の多環芳香族化合物（およびその塩）のより具体的な例としては、例えば、下記一般式（Ｖ−１’）、式（Ｖ−２’）または式（Ｖ−３’）で表される化合物および下記一般式（Ｖ−２７’）または式（Ｖ−３２’）で表される化合物が挙げられる。これらの化合物は、それぞれ上記一般式（Ｖ−１）、式（Ｖ−２）または式（Ｖ−３）および上記一般式（Ｖ−２７）または式（Ｖ−３２）におけるＸとしてＢ元素が選択されたものに相当する。式中のＲ、ｎ、ｍおよびｈは前記に定義されるとおりである。
【００６３】
【化４４】
2014042197.tif 000030
【００６４】
【化４５】
2014042197.tif 000031
【００６５】  中でも、上記一般式（Ｖ−１’）、一般式（Ｖ−２７’）および式（Ｖ−３２’）において置換基Ｒがアリールである化合物については、Ｒの具体例としては、例えば、フェニル、（２−，３−，４−）ビフェニリル、テルフェニリル（ｍ−テルフェニル−２’−イル、ｍ−テルフェニル−４’−イル、ｍ−テルフェニル−５’−イル、ｏ−テルフェニル−３’−イル、ｏ−テルフェニル−４’−イル、ｐ−テルフェニル−２’−イル、ｍ−テルフェニル−２−イル、ｍ−テルフェニル−３−イル、ｍ−テルフェニル−４−イル、ｏ−テルフェニル−２−イル、ｏ−テルフェニル−３−イル、ｏ−テルフェニル−４−イル、ｐ−テルフェニル−２−イル、ｐ−テルフェニル−３−イル、ｐ−テルフェニル−４−イル）、（１−，２−）ナフチル、（１−，２−）トリフェニレニル、または（１−，２−，３−．４−，９−）カルバゾリルなどが挙げられ、フェニル、ビフェニリル、またはテルフェニリルが好ましい。  Ｒの置換位置は、上記一般式（Ｖ−１’）、一般式（Ｖ−２７’）および式（Ｖ−３２’）においてＮに結合するベンゼン環（式（Ｉ）のＢ環および／またはＤ環に相当）については、Ｎに結合する炭素の位置を基準としてパラ位への置換が好ましく、Ｂ環またはＤ環の一方の環のパラ位が置換されているか、または両方の環のパラ位が置換されていてもよく、両方の環のパラ位が置換されていることが好ましい。また、上記一般式（Ｖ−１’）および式（Ｖ−３２’）においてＢに結合するベンゼン環（式（Ｉ）のＡ環および／またはＣ環に相当）については、Ｂに結合する炭素の位置を基準としてオルト位への置換が好ましく、Ａ環またはＣ環の一方の環のオルト位が置換されているか、または両方の環のオルト位が置換されていてもよい。  具体的には、後述する式（５１）〜（８６）で表される化合物が好ましく、式（６６）〜（８３）および（８６）で表される化合物がより好ましく、式（６６）〜（７４）で表される化合物がさらに好ましい。
【００６６】  また、置換基Ｒ（アリール）はさらに置換されていてもよい。例えば、フェニル基やジアリールアミノ基や置換されていてもよいカルバゾリル基などで置換された例が挙げられる。ジアリールアミノ基の「アリール」としては後述するアリール（例えばフェニルやナフチル）が挙げられ、カルバゾリル基への置換基としては後述するアルキル（例えばＣ１−３アルキル）や後述するアリール（例えばフェニルやビフェニリルやナフチル）などが挙げられる。具体的には、後述する式（１９２）、（１９６）、（１９９）、（２０５）および（２０９）で表される化合物が好ましい。
【００６７】  上記一般式（Ｖ−１’）、一般式（Ｖ−２７’）および式（Ｖ−３２’）において置換基ＲがＮ含有構造である化合物については、Ｒの具体例としては、例えば、ジアリールアミノ基や置換されていてもよいカルバゾリル基などが挙げられる。ジアリールアミノ基の「アリール」としては後述するアリール（例えばフェニルやナフチル）が挙げられ、カルバゾリル基への置換基としては後述するアルキル（例えばＣ１−３アルキル）や後述するアリール（例えばフェニルやビフェニリルやナフチル）などが挙げられる。  Ｒの置換位置は、上記一般式（Ｖ−１’）、一般式（Ｖ−２７’）および式（Ｖ−３２’）においてＮに結合するベンゼン環（式（Ｉ）のＢ環および／またはＤ環に相当）については、Ｎに結合する炭素の位置を基準としてパラ位への置換が好ましく、Ｂ環またはＤ環の一方の環のパラ位が置換されているか、または両方の環のパラ位が置換されていてもよい。  具体的には、後述する式（１８８）〜（１９１）、式（１９３）〜（１９５）、式（１９７）、式（１９８）、式（２００）〜（２０４）、および式（２０６）〜（２０８）で表される化合物が好ましい。
【００６８】  本発明の多環芳香族化合物（およびその塩）のさらに具体的な例としては、例えば、下記一般式（ＶＩ−１）〜式（ＶＩ−１４９）で表される化合物（これらの化合物はさらに置換されていてもよく、これらの置換基は互いに結合してシクロヘキサン環、ベンゼン環またはピリジン環を形成してもよい）が挙げられる。なお、各式中、Ｘ、Ｚは、前記に定義されるとおりである。
【００６９】
【化４６】
2014042197.tif 000032
【００７０】
【化４７】
2014042197.tif 000033
【００７１】
【化４８】
2014042197.tif 000034
【００７２】
【化４９】
2014042197.tif 000035
【００７３】
【化５０】
2014042197.tif 000036
【００７４】
【化５１】
2014042197.tif 000037
【００７５】
【化５２】
2014042197.tif 000038
【００７６】
【化５３】
2014042197.tif 000039
【００７７】
【化５４】
2014042197.tif 000040
【００７８】
【化５５】
2014042197.tif 000041
【００７９】  Ｘで表される、周期表第３〜１１族の金属元素、周期表第１３〜１４族の金属元素または半金属元素としては、以下のものが例示される。第３族：Ｓｃ、Ｙ、ランタノイド第４族：Ｔｉ、Ｚｒ、Ｈｆ第５族：Ｖ、Ｎｂ、Ｔａ第６族：Ｃｒ、Ｍｏ、Ｗ第７族：Ｍｎ、Ｔｃ、Ｒｅ第８族：Ｆｅ、Ｒｕ、Ｏｓ第９族：Ｃｏ、Ｒｈ、Ｉｒ第１０族：Ｎｉ、Ｐｄ、Ｐｔ第１１族：Ｃｕ、Ａｇ、Ａｕ第１３族：Ａｌ、Ｇａ、Ｉｎ、Ｔｌ第１４族：Ｓｉ、Ｇｅ、Ｓｎ、Ｐｂ
【００８０】  Ｘで表される、周期表第３〜１１族の金属元素、周期表第１３〜１４族の金属元素または半金属元素は、各々置換されていてもよい。ここで、これら金属元素または半金属元素が「置換されている」とは、１〜３個の置換基Ｒ（Ｒは、前記に定義されるとおりである）、あるいは１〜３個の中性の配位子Ｒ１を有していることを意味する。中性の配位子Ｒ１としては、ピリジン、ビピリジン、フェナントロリン、ターピリジン、イミダゾール、ピリミジン、ピラジン、キノリン、イソキノリン、アクリジンなどの窒素原子を環原子として有する芳香族化合物とそれらの誘導体が挙げられる。但し、ＸがＲとＲ１の両方を有する場合、下記Ｃａｓｅ（３）のようにＲとＲ１が１つの化合物（８−ヒドロキシキノリン）により形成されてもよい。
【００８１】  中性の配位子Ｒ１を有する化合物は、例えば以下のようにして製造することができる。（下記式中、（Ｒ）はＲ１が上記に定義されるＲであることを示し、（Ｒ１）は、Ｒ１が中性の配位子であることを示す。）【化５６】
2014042197.tif 000042
【００８２】  Ｃａｓｅ（１）は、式（Ｉ）のＸ（金属元素または半金属元素）に中性の配位子（Ｒ１）が結合して（Ｉ’）化合物を得る場合を表す。
【００８３】  Ｃａｓｅ（２）は、Ｘ（金属元素または半金属元素）がＲで置換されており、かつ、Ｒ＝Ｃｌである（Ｉ”）に対しさらに中性の配位子（Ｒ１）が結合して（I'”）化合物を得る場合を示す。
【００８４】  Ｃａｓｅ（３）は、Ｘ（金属元素または半金属元素）がＲで置換されており、かつ、Ｒ＝Ｃｌである（Ｉ”）に対し８−ヒドロキシキノリンを作用させ、ＲであるＣｌをフェノール性水酸基の酸素原子と置換し、同時に中性の配位子であるキノリンの環内Ｎ原子（Ｒ１）が配位することで、（Ｒ）および（Ｒ１）を有する（Ｉ””）化合物を得る方法を示す。
【００８５】  中性の配位子を有する化合物は、上記のＣａｓｅ（１）〜Ｃａｓｅ（３）を参考にして、当業者であれば容易に製造することができる。
【００８６】  また、下記に示すように、Ｘ１をＸ２に変更することができる。【化５７】
2014042197.tif 000043
【００８７】  Ｘ１、Ｘ２は、電気陰性度が同程度である場合、またはＸ１＜Ｘ２となる組み合わせにおいて変更可能である。例えば、Ｘ１＝Ｇｅ−Ｒの場合、Ｘ２としては、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、Ｍｏ、Ｗ、Ｒｕ、Ｏｓ、Ｒｈ、Ｉｒ、Ｐｄ、Ｐｔ、Ａｕ、Ｐｂ（これら金属元素は置換されてもよい）に変更可能である。
【００８８】  変更する方法としては、Ｘ1を有する（ＩＡ）の化合物に対し、Ｘ２のハロゲン化物、アルコキシ誘導体、アリールオキシ誘導体、アシルオキシ誘導体、ハロアミノ誘導体を１モル〜過剰量、ルイス酸を０モル〜過剰量、塩基を０モル〜過剰量使用し、溶媒中または無溶媒条件下で室温〜２５０℃程度の温度下に３０分〜２４時間撹拌して反応させることで、Ｘ２を有する（ＩＢ）の化合物を得る。
【００８９】  溶媒として、無水ジエチルエーテル、無水ＴＨＦ、無水ジブチルエーテルなどの無水エーテル系溶媒か、ベンゼン、トルエン、キシレン、メシチレンなどの芳香族炭化水素系溶媒か、クロロベンゼン、１，２−ジクロロベンゼンなどの芳香族ハロゲン化物系溶媒が用いられる。
【００９０】  ルイス酸としては、ＡｌＣｌ３、ＡｌＢｒ３、ＢＦ３・ＯＥｔ２、ＢＣｌ３、ＢＢｒ３、ＧａＣｌ３、ＧａＢｒ３、ＩｎＣｌ３、ＩｎＢｒ３、Ｉｎ（ＯＴｆ）３、ＳｎＣｌ４、ＳｎＢｒ４、ＡｇＯＴｆ、Ｓｃ（ＯＴｆ）３、ＺｎＣｌ２、ＺｎＢｒ２、Ｚｎ（ＯＴｆ）２、ＭｇＣｌ２、ＭｇＢｒ２、Ｍｇ（ＯＴｆ）２などが用いられる。
【００９１】  塩基としては、ジイソプロピルエチルアミン、２，２，６，６−テトラメチルピペリジン、１，２，２，６，６−ペンタメチルピペリジン、２，４，６−コリジン、２，６−ルチジン、トリエチルアミン、トリイソブチルアミンなどが用いられる。Ｘ２＝Ｐであり、ルイス酸と塩基を用いる反応を硫黄（Ｓ８）の存在下に行うことで、Ｘ２がＰ＝Ｓの化合物を直接得ることができる。Ｘ２がＡｓ、Ｓｂなどの他の元素についても同様に硫黄原子が結合した化合物を得ることができる。
【００９２】  上記は一般式（Ｉ）の部分構造を有する化合物について記載したが、上述してきた全ての部分構造および全体構造についても同様に中性の配位子を導入することができ、また、Ｘ１からＸ２への変換が可能である。
【００９３】  好ましいＸとして、Ｂ、Ｐ、Ｐ＝Ｏ、Ｐ＝Ｓ、Ｓｉ−Ｒ、Ｇｅ−Ｒ、Ｇａ、Ｐｔ、Ｒｕ、Ｉｒ、Ａｕなどが挙げられる。
【００９４】  本明細書において「隣接する２つの環」や「隣接する２つのベンゼン環」とは、上記一般式（Ｉ）を用いて説明すると、環Ａと環Ｂ、環Ｃと環Ｄ、環Ａと環Ｃ、環Ｂと環Ｄのそれぞれを意味する。  本明細書において「部分構造は少なくとも１つの水素を有する」とは、上記一般式（Ｉ）を用いて説明すると、環Ａ、環Ｂ、環Ｃおよび環Ｄを形成する原子の全てが他の構造と連結し得るわけではなく、少なくとも１つの原子は必ず水素と結合して終端していることを意味し、上記一般式（Ｉ）で表される部分構造を含む（例えば該部分構造の繰り返しからなる）多環芳香族化合物またはその塩には、例えば、フラーレンやカーボンナノチューブの炭素骨格の一部をホウ素及び窒素などで置換したヘテロフラーレンやヘテロカーボンナノチューブなどは含まれないことを意味する。
【００９５】  本明細書において、「同じ環で隣接する２つのＹａとそれらの間の結合とが一緒になって、Ｎ、Ｏ、ＳまたはＳｅになる」とは、Ｙａ＝Ｙａのように隣接するＹａが二重結合で結合する場合、「Ｙａ＝Ｙａ」がＮ、Ｏ、ＳまたはＳｅになり得ることを意味し、Ｙａ−Ｙａのように隣接するＹａが単結合で結合する場合、下記式（式中、Ｙａは、前記に定義されるとおりである。）のような構造になり得ることを意味する。なお、Ｎから延びる結合手には基本的には水素が結合（＞Ｎ−Ｈ）するが、５員環が置換されている場合には、Ｎに置換基が結合（＞Ｎ−Ｒ）してもよい。【化５８】
2014042197.tif 000044
「同じ環で隣接する２つのＹとそれらの間の結合とが一緒になって、ＮＲ、Ｏ、ＳまたはＳｅになる」も同様の意味である。
【００９６】  本明細書において、「隣接するＲ」は、同じ環の隣接する基でもよく、隣接する環の最も近いＲ同士であってもよい。
【００９７】  「置換されていてもよい芳香族環」の芳香族環としては、ベンゼン環、ナフタレン環、アズレン環、ビフェニレン環、フルオレン環、アントラセン環、インダセン環、フェナントレン環、フェナレン環、ピレン環、クリセン環、トリフェニレン環、フルオランテン環、アセフェナントリレン環、アセアントリレン環、ピセン環、ナフタセン環、ペリレン環、アセナフチレン環、アセナフテン環、インダン環、インデン環、テトラヒドロナフタレン環、が挙げられる。
【００９８】「置換されていてもよいヘテロ芳香族環」のヘテロ芳香族環としては、フラン環、チオフェン環、セレノフェン環、ピロール環、イミダゾール環、チアゾール環、イソチアゾール環、オキサゾール環、イソオキサゾール環、トリアゾール環、ボロール環、ホスホール環、シロール環、アザボリン環、ピリジン環、ピリミジン環、トリアジン環、ピラン環、インドール環、イソインドール環、キノリン環、イソキノリン環、キノキサリン環、ベンゾオキサゾール環、ベンゾチアゾール環、ベンゾイソオキサゾール環、ベンゾイソチアゾール環、ベンゾフラン環、ベンゾチオフェン環、ベンゾピラン環、ベンゾイミダゾール環、ベンゾボロール環、ベンゾホスホール環、ベンゾシロール環、ベンゾアザボリン環、カルバゾール環、インドリジン環、アクリジン環、フェナジン環、フェナントリジン環、フェナントロリン環、フェノキサジン環、フェノチアジン環、ベンゾセレノフェン環、ナフトフラン環、ナフトオキサゾール環、ナフトチアゾール環、ナフトイソオキサゾール環、ナフトイミダゾール環、ナフトボロール環、ナフトホスホール環、ナフトシロール環、ナフトアザボリン環、ナフトピラン環、ベンゾインドール環、ベンゾイソインドール環、ベンゾキノリン環、ベンゾイソキノリン環、ベンゾキノキサリン環、下記式で表される環（式中Ｒａは前記に定義されるとおりである。）が挙げられる。
【００９９】
【化５９】
2014042197.tif 000045
【０１００】  置換されていてもよい芳香族環または置換されていてもよいヘテロ芳香族環の置換基の数は、１〜４個、好ましくは１個、２個または３個である。置換されていてもよい芳香族環または置換されていてもよいヘテロ芳香族環の置換基としては、Ｒで表される基が挙げられる。
【０１０１】  「５員環または６員環のヘテロ原子を有していてもよい単環式基、二環式基または三環式基」としては、ベンゼン、ナフタレン、アズレン、ビフェニレン、フルオレン、アントラセン、インダセン、フェナントレン、フェナレン、アセナフチレン、アセナフテン、インダン、インデン、テトラヒドロナフタレン、シクロペンタジエン、シクロヘキサジエン、フラン、チオフェン、セレノフェン、ピロール、イミダゾール、チアゾール、イソチアゾール、オキサゾール、イソオキサゾール、トリアゾール、ボロール、ホスホール、シロール、アザボリン、ピリジン、ピリミジン、トリアジン、ピラン、インドール、イソインドール、キノリン、イソキノリン、キノキサリン、ベンゾオキサゾール、ベンゾチアゾール、ベンゾイソオキサゾール、ベンゾイソチアゾール、ベンゾフラン、ベンゾチオフェン、ベンゾピラン、ベンゾイミダゾール、ベンゾボロール、ベンゾホスホール、ベンゾシロール、ベンゾアザボリン、インドリジン、アクリジン、フェナジン、フェナントリジン、フェナントロリン、ベンゾセレノフェン、ナフトフラン、ナフトオキサゾール、ナフトチアゾール、ナフトイソオキサゾール、ナフトイミダゾール、ナフトボロール、ナフトホスホール、ナフトシロール、ナフトアザボリン、ナフトピラン、ベンゾインドール、ベンゾイソインドール、ベンゾキノリン、ベンゾイソキノリン、ベンゾキノキサリン、下記式で表される基（式中Ｒａは前記に定義されるとおりである。）、あるいはＸを有する５員環または６員環の基が挙げられる。
【０１０２】
【化６０】
2014042197.tif 000046
【０１０３】  「ヘテロ原子を有していてもよい二環式基または三環式基」としては、ナフタレン、アズレン、ビフェニレン、フルオレン、アントラセン、インダセン、フェナントレン、フェナレン、アセナフチレン、アセナフテン、インダン、インデン、テトラヒドロナフタレン、インドール、イソインドール、キノリン、イソキノリン、キノキサリン、ベンゾオキサゾール、ベンゾチアゾール、ベンゾイソオキサゾール、ベンゾイソチアゾール、ベンゾフラン、ベンゾチオフェン、ベンゾピラン、ベンゾイミダゾール、ベンゾボロール、ベンゾホスホール、ベンゾシロール、ベンゾアザボリン、インドリジン、アクリジン、フェナジン、フェナントリジン、フェナントロリン、ベンゾセレノフェン、ナフトフラン、ナフトオキサゾール、ナフトチアゾール、ナフトイソオキサゾール、ナフトイミダゾール、ナフトボロール、ナフトホスホール、ナフトシロール、ナフトアザボリン、ナフトピラン、ベンゾインドール、ベンゾイソインドール、ベンゾキノリン、ベンゾイソキノリン、ベンゾキノキサリン、下記式で表される基（式中Ｒａは前記に定義されるとおりである。）が挙げられる。
【０１０４】
【化６１】
2014042197.tif 000047
【０１０５】  本明細書では、「Ｃ１−２０アルキルカルボニル」のように炭素原子数を規定しているが、この炭素原子数は直後に続く基または部分のみを修飾する。したがって、上記の場合、Ｃ１−２０はアルキルのみを修飾するので、「Ｃ１アルキルカルボニル」とはアセチルに該当する。
【０１０６】  アルキル基およびアルキル部分は、直鎖状でも分枝鎖状でもよい。
【０１０７】  本明細書でアルキル部分とは、置換されていてもよいアルキル、Ｃ１−２０アルキルスルホニル、Ｃ１−２０アルキルスルホニルアミノ、Ｃ１−２０アルキルカルボニルアミノおよびＣ１−２０アルキルカルボニルなどにおける各アルキル基だけでなく、モノアルキルアミノ、モノ−もしくはジ−アルキルスルファモイル、モノ−もしくはジ−アルキルカルバモイルなどの置換基であるアルキル基を包含する。
【０１０８】  アリール部分とは、モノもしくはジアリール置換アルケニル、アリールエチニル、アリールオキシ、モノアリールアミノ、置換されていてもよいアリールなどのアリール基を意味する。
【０１０９】  ヘテロアリール部分とは、モノヘテロアリールアミノ、モノもしくはへテロアリール置換アルケニル、へテロアリールエチニル、置換されていてもよいヘテロアリールなどのヘテロアリール基を意味する。
【０１１０】  「ハロゲン」とは、フッ素、塩素、臭素、ヨウ素を意味するが、フッ素、塩素、臭素が好ましい。
【０１１１】  「Ｃ１−２０アルキル」とは、直鎖状、分枝鎖状または環状のいずれでもよく、例えば、メチル、エチル、ｎ−プロピル、イソプロピル、ｎ−ブチル、イソブチル、ｔ−ブチル、ｎ−ペンチル、イソペンチル、ヘキシル、ヘプチル、オクチル、ノニル、デシル、ウンデシル、ドデシル、テトラデシル、ヘキサデシル、オクタデシル、エイコシルなどのＣ１−２０アルキル、好ましくはＣ１−１０アルキル、より好ましくはＣ１−６アルキルが挙げられる。
【０１１２】  「Ｃ３−８シクロアルキル」としては、シクロプロピル、シクロブチル、シクロペンチル、シクロヘキシルおよびシクロヘプチル、シクロオクチルが挙げられる。
【０１１３】  「Ｃ２−２０アルケニル」とは、直鎖状、分枝鎖状または環状のいずれでもよく、二重結合を少なくとも１個有するものを意味し、例えばビニル、アリル、１−プロペニル、２−メチル−２−プロペニル、イソプロペニル、１−、２−もしくは３−ブテニル、２−、３−もしくは４−ペンテニル、２−メチル−２−ブテニル、３−メチル−２−ブテニル、５−ヘキセニル、１−シクロペンテニル、１−シクロヘキセニル、３−メチル−３−ブテニルが挙げられ、好ましくはＣ２−１２アルケニル、より好ましくはＣ２−６アルケニルが挙げられる。
【０１１４】  「Ｃ２−２０アルキニル」とは、直鎖状、分枝鎖状または環状のいずれでもよく、三重結合を少なくとも１個有するものを意味し、例えばエチニル、１−もしくは２−プロピニル、１−、２−もしくは３−ブチニル、１−メチル−２−プロピニル、１−ペンチニル、１−ヘキシニル、１−へプチニル、１−オクチニル、１−ノネニル、１−デシニル、１−ウンデシニル、１−ドデシニルが挙げられ、好ましくはＣ２−１０アルキニル、より好ましくはＣ２−６アルキニルが挙げられる。
【０１１５】  「ヒドロキシＣ１−２０アルキル」とは、直鎖状、分枝鎖状のいずれでもよく、例えば、ヒドロキシメチル、ヒドロキシエチル、ヒドロキシｎ−プロピル、ヒドロキシイソプロピル、ヒドロキシｎ−ブチル、ヒドロキシイソブチル、ヒドロキシｔ−ブチル、ヒドロキシｎ−ペンチル、ヒドロキシイソペンチル、ヒドロキシヘキシル、ヒドロキシヘプチル、ヒドロキシオクチル、ヒドロキシノニル、ヒドロキシデシル、ヒドロキシウンデシル、ヒドロキシドデシル、ヒドロキシテトラデシル、ヒドロキシヘキサデシル、ヒドロキシオクタデシル、ヒドロキシエイコシルなどのヒドロキシＣ１−２０アルキル、好ましくはヒドロキシＣ１−１０アルキル、より好ましくはヒドロキシＣ１−６アルキルが挙げられる。
【０１１６】  「Ｃ１−２０アルコキシ」とは、直鎖状、分枝鎖状のいずれでもよく、例えば、メトキシ、エトキシ、プロポキシ、イソプロポキシ、ブトキシ、イソブトキシ、ｔ−ブトキシ、ペンチルオキシ、イソペンチルオキシ、ヘキシルオキシ、ヘプチルオキシ、オクチルオキシ、ノニルオキシ、デシルオキシ、ウンデシルオキシ、ドデシルオキシ、テトラデシルオキシ、ヘキサデシルオキシ、オクタデシルオキシ、エイコシルオキシなどのＣ１−２０アルコキシ、好ましくはＣ１−１０アルコキシ、より好ましくはＣ１−６アルコキシが挙げられる。
【０１１７】  トリフルオロエトキシとしては、ＣＦ３ＣＨ２Ｏ−が好ましい。
【０１１８】  「Ｃ２−１２パーフルオロアルキル」とは、直鎖状、分枝鎖状のいずれでもよく、例えば、パーフルオロエチル、パーフルオロｎ−プロピル、パーフルオロイソプロピル、パーフルオロｎ−ブチル、パーフルオロイソブチル、パーフルオロｔ−ブチル、パーフルオロｎ−ペンチル、パーフルオロイソペンチル、パーフルオロヘキシル、パーフルオロヘプチル、パーフルオロオクチル、パーフルオロノニル、パーフルオロデシル、パーフルオロウンデシルなどのＣ２−１２パーフルオロアルキル、好ましくはＣ２−１０パーフルオロアルキル、より好ましくはＣ２−６パーフルオロアルキルが挙げられる。
【０１１９】  「Ｃ２−１２パーフルオロアルコキシ」とは、直鎖状、分枝鎖状のいずれでもよく、例えば、パーフルオロエトキシ、パーフルオロｎ−プロピルオキシ、パーフルオロイソプロピルオキシ、パーフルオロｎ−ブトキシ、パーフルオロイソブトキシ、パーフルオロｔ−ブトキシ、パーフルオロｎ−ペンチルオキシ、パーフルオロイソペンチルオキシ、パーフルオロヘキシルオキシ、パーフルオロヘプチルオキシ、パーフルオロオクチルオキシ、パーフルオロノニルオキシ、パーフルオロデシルオキシ、パーフルオロウンデシルオキシなどのＣ２−１２パーフルオロアルコキシ、好ましくはＣ２−１０パーフルオロアルコキシ、より好ましくはＣ２−６パーフルオロアルコキシが挙げられる。
【０１２０】  モノアルキルアミノ、モノもしくはジアルキルカルバモイルまたはモノもしくはジアルキルスルファモイルにおける「モノアルキル」とは、アミノ、カルバモイルまたはスルファモイルの窒素原子に結合する水素原子の１個がＣ１−２０アルキルで置換されていることを意味し、「ジアルキル」とは、アミノ、カルバモイルまたはスルファモイルの窒素原子に結合する水素原子の２個が同一または異なるＣ１−２０アルキルで置換されているか、或いは３〜８員、好ましくは５または６員の含窒素環式基で置換されていることを意味する。含窒素環式基としては、モルホリノ、１−ピロリジニル、ピペリジノおよび４−メチル−１−ピペラジニルが挙げられる。
【０１２１】  モノアルキルアミノとしては、メチルアミノ、エチルアミノ、ｎ−プロピルアミノ、イソプロピルアミノ、ｎ−ブチルアミノ、イソブチルアミノ、ｔ−ブチルアミノ、ｎ−ペンチルアミノ、イソペンチルアミノ、ヘキシルアミノなどのＣ１−２０アルキル、好ましくはＣ１−１０アルキル、より好ましくはＣ１−６アルキルでモノ置換されたアミノが挙げられる。
【０１２２】  モノアルキルカルバモイルとしては、メチルカルバモイル、エチルカルバモイル、ｎ−プロピルカルバモイル、イソプロピルカルバモイル、ｎ−ブチルカルバモイル、イソブチルカルバモイル、ｔ−ブチルカルバモイル、ｎ−ペンチルカルバモイル、イソペンチルカルバモイル、ヘキシルカルバモイルなどのＣ１−２０アルキル、好ましくはＣ１−１０アルキル、より好ましくはＣ１−６アルキルでモノ置換されたカルバモイルが挙げられる。
【０１２３】  ジアルキルカルバモイルとしては、ジメチルカルバモイル、ジエチルカルバモイル、ジｎ−プロピルカルバモイル、ジイソプロピルカルバモイル、ジｎ−ブチルカルバモイル、ジイソブチルカルバモイル、ジｔ−ブチルカルバモイル、ジｎ−ペンチルカルバモイル、ジイソペンチルカルバモイル、ジヘキシルカルバモイルなどのＣ１−２０アルキル、好ましくはＣ１−１０アルキル、より好ましくはＣ１−６アルキルでジ置換されたカルバモイルが挙げられる。
【０１２４】  モノアルキルスルファモイルとしては、メチルスルファモイル、エチルスルファモイル、ｎ−プロピルスルファモイル、イソプロピルスルファモイル、ｎ−ブチルスルファモイル、イソブチルスルファモイル、ｔ−ブチルスルファモイル、ｎ−ペンチルスルファモイル、イソペンチルスルファモイル、ヘキシルスルファモイルなどのＣ１−２０アルキル、好ましくはＣ１−１０アルキル、より好ましくはＣ１−６アルキルでモノ置換されたスルファモイルが挙げられる。
【０１２５】  ジアルキルスルファモイルとしては、ジメチルスルファモイル、ジエチルスルファモイル、ジｎ−プロピルスルファモイル、ジイソプロピルスルファモイル、ジｎ−ブチルスルファモイル、ジイソブチルスルファモイル、ジｔ−ブチルスルファモイル、ジｎ−ペンチルスルファモイル、ジイソペンチルスルファモイル、ジヘキシルスルファモイルなどのＣ１−２０アルキル、好ましくはＣ１−１０アルキル、より好ましくはＣ１−６アルキルでジ置換されたスルファモイルが挙げられる。
【０１２６】  「アリール」とは、５または６員の芳香族炭化水素環からなる単環または多環系の基を意味し、具体例としては、フェニル、（１−，２−）ナフチル、フルオレニル、アントリル、（２−，３−，４−）ビフェニリル、テトラヒドロナフチル、２，３−ジヒドロ−１，４−ジオキサナフタレニル、テルフェニリル（ｍ−テルフェニル−２’−イル、ｍ−テルフェニル−４’−イル、ｍ−テルフェニル−５’−イル、ｏ−テルフェニル−３’−イル、ｏ−テルフェニル−４’−イル、ｐ−テルフェニル−２’−イル、ｍ−テルフェニル−２−イル、ｍ−テルフェニル−３−イル、ｍ−テルフェニル−４−イル、ｏ−テルフェニル−２−イル、ｏ−テルフェニル−３−イル、ｏ−テルフェニル−４−イル、ｐ−テルフェニル−２−イル、ｐ−テルフェニル−３−イル、ｐ−テルフェニル−４−イル）、インダニル、インデニル、インダセニル、ピレニル、ナフタセニル、ペリレニル、ピレニル、クリセニル、アセナフチル、アセナフテニルおよびフェナントリルが挙げられ、また、前記で定義したように、これらは１〜５個の基で置換されていてもよい。
【０１２７】  「ヘテロアリール」とは、Ｎ、Ｏ、Ｓ、ＳｅおよびＳｉから選択される１〜３個のヘテロ原子を含む、５または６員の芳香族環からなる単環または多環系の基を意味し、多環系の場合には少なくとも１つの環が芳香族環であればよい。具体例としては、フリル、チエニル、セレノフェン、ピロリル、イミダゾリル、ピラゾリル、オキサゾリル、チアゾリル、イソオキサゾリル、イソチアゾリル、ピリジル、ピラジニル、ピリミジニル、ピリダジニル、インドリル、キノリル、イソキノリル、カルバゾリル、クロマニル、シロール、ベンゾ［ｂ］シロール、ベンゾ［ｂ］フリル、ベンゾ［ｂ］チエニル、ベンゾ［ｂ］セレノフェン、ベンゾインドリル、ベンゾキノリル、ベンゾイソキノリル、ベンゾカルバゾリル、ベンゾクロマニル、ベンゾイミダゾリル、ベンゾピラゾリル、ベンゾオキサゾリル、ベンゾチアゾリル、ベンゾイソオキサゾリル、ベンゾイソチアゾリル、ジベンゾ［ｂ，ｄ］フリル、ジベンゾ［ｂ，ｄ］チエニル、チエノ［３，４−ｂ］チエニル、チエノ［３，２−ｂ］チエニルおよびフロロ［３，２−ｂ］フリルが挙げられ、また、前記で定義したように、これらは１〜５個の基で置換されていてもよい。
【０１２８】  モノアリールアミノとしては、アリールが前記で定義されたものであるモノアリールアミノが挙げられる。
【０１２９】  ジアリールアミノとしては、アリールが前記で定義されたものであるジアリールアミノが挙げられる。
【０１３０】  モノヘテロアリールアミノとしては、ヘテロアリールが前記で定義されたものであるモノヘテロアリールアミノが挙げられる。
【０１３１】  「Ｃ１−２０アルキルスルホニル」とは、直鎖状、分枝鎖状または環状のいずれでもよく、例えば、メチルスルホニル、エチルスルホニル、ｎ−プロピルスルホニル、イソプロピルスルホニル、ｎ−ブチルスルホニル、イソブチルスルホニル、ｔ−ブチルスルホニル、ｎ−ペンチルスルホニル、イソペンチルスルホニル、ヘキシルスルホニル、ヘプチルスルホニル、オクチルスルホニル、ノニルスルホニル、デシルスルホニル、ウンデシルスルホニル、ドデシルスルホニル、テトラデシルスルホニル、ヘキサデシルスルホニル、オクタデシルスルホニル、エイコシルスルホニルなどのＣ１−２０アルキルスルホニル、好ましくはＣ１−１０アルキルスルホニル、より好ましくはＣ１−６アルキルスルホニルが挙げられる。
【０１３２】  「Ｃ１−２０アルキルカルボニルアミノ」とは、直鎖状、分枝鎖状または環状のいずれでもよく、例えば、メチルカルボニルアミノ、エチルカルボニルアミノ、ｎ−プロピルカルボニルアミノ、イソプロピルカルボニルアミノ、ｎ−ブチルカルボニルアミノ、イソブチルカルボニルアミノ、ｔ−ブチルカルボニルアミノ、ｎ−ペンチルカルボニルアミノ、イソペンチルカルボニルアミノ、ヘキシルカルボニルアミノ、ヘプチルカルボニルアミノ、オクチルカルボニルアミノ、ノニルカルボニルアミノ、デシルカルボニルアミノ、ウンデシルカルボニルアミノ、ドデシルカルボニルアミノ、テトラデシルカルボニルアミノ、ヘキサデシルカルボニルアミノ、オクタデシルカルボニルアミノ、エイコシルカルボニルアミノなどのＣ１−２０アルキルカルボニルアミノ、好ましくはＣ１−１０アルキルカルボニルアミノ、より好ましくはＣ１−６アルキルカルボニルアミノが挙げられる。
【０１３３】  Ｃ１−２０アルコキシカルボニルアミノ（例えばＣ１−１２アルコキシカルボニルアミノ、Ｃ１−６アルコキシカルボニルアミノ）としては、メトキシカルボニルアミノ、エトキシカルボニルアミノ、プロポキシカルボニルアミノ、イソプロポキシカルボニルアミノ、ブトキシカルボニルアミノ、イソブトキシカルボニルアミノ、ｔ−ブトキシカルボニルアミノ、ペンチルオキシカルボニルアミノ、イソペンチルオキシカルボニルアミノおよびヘキシルオキシカルボニルアミノが挙げられる。
【０１３４】  Ｃ１−２０アルキルスルホニルアミノ（例えばＣ１−１０アルキルスルホニルアミノ、Ｃ１−６アルキルスルホニルアミノ）としては、メチルスルホニルアミノ、エチルスルホニルアミノ、ｎ−プロピルスルホニルアミノ、イソプロピルスルホニルアミノ、ｎ−ブチルスルホニルアミノ、イソブチルスルホニルアミノ、ｔ−ブチルスルホニルアミノ、ｎ−ペンチルスルホニルアミノ、イソペンチルスルホニルアミノ、ヘキシルスルホニルアミノ、オクチルスルホニルアミノ、ノニルスルホニルアミノ、デシルスルホニルアミノ、ウンデシルスルホニルアミノ、ドデシルスルホニルアミノ、テトラデシルスルホニルアミノ、ヘキサデシルスルホニルアミノ、オクタデシルスルホニルアミノ、エイコシルスルホニルアミノなどのＣ１−１２アルキルスルホニルアミノ、好ましくはＣ１−１０アルキルスルホニルアミノ、より好ましくはＣ１−６アルキルスルホニルアミノが挙げられる。
【０１３５】  Ｃ１−２０アルコキシカルボニル（例えばＣ１−１０アルコキシカルボニル、Ｃ１−６アルコキシカルボニル）としては、メトキシカルボニル、エトキシカルボニル、プロポキシカルボニル、イソプロポキシカルボニル、ブトキシカルボニル、イソブトキシカルボニル、ｔ−ブトキシカルボニル、ペンチルオキシカルボニル、イソペンチルオキシカルボニルおよびヘキシルオキシカルボニルが挙げられる。
【０１３６】  Ｃ１−２０アルキルカルボニル（例えばＣ１−１０アルキルカルボニル、Ｃ１−６アルキルカルボニル）としては、アセチル、プロピオニル、ブチリル、ペンチルカルボニル、ヘキシルカルボニル、ヘプチルカルボニル、オクチルカルボニル、ノニルカルボニル、デシルカルボニルが挙げられる。
【０１３７】  モノアリール置換アルケニル（例えばモノアリール置換Ｃ２−１２アルケニル、モノアリール置換Ｃ２−６アルケニル）としては、アリールが前記で定義されたものであるモノアリール置換アルケニル、例えばスチリルが挙げられる。
【０１３８】  ジアリール置換アルケニル（例えばジアリール置換Ｃ２−１２アルケニル、ジアリール置換Ｃ２−６アルケニル）としては、アリールが前記で定義されたものであるジアリール置換アルケニル、例えばジフェニルビニルが挙げられる。
【０１３９】  モノへテロアリール置換アルケニル、（例えばモノへテロアリール置換Ｃ２−１２アルケニル、モノへテロアリール置換Ｃ２−６アルケニル）としては、ヘテロアリールが前記で定義されたものであるモノヘテロアリール置換アルケニル、例えばチエニルビニルが挙げられる。
【０１４０】  ジへテロアリール置換アルケニル、（例えばジへテロアリール置換Ｃ２−１２アルケニル、ジへテロアリール置換Ｃ２−６アルケニル）としては、ヘテロアリールが前記で定義されたものであるジヘテロアリール置換アルケニル、例えばジチエニルビニルが挙げられる。
【０１４１】  アリールエチニルとしては、アリールが前記で定義されたものであるアリールエチニルが挙げられる。
【０１４２】  ヘテロアリールエチニルとしては、ヘテロアリールが前記で定義されたものであるヘテロアリールエチニルが挙げられる。
【０１４３】  アリールオキシとしては、アリールが前記で定義されたものであるアリールオキシが挙げられる。
【０１４４】  Ｒａは置換されていてもよいアルキル、置換されていてもよいアリール、または置換されていてもよいヘテロアリールを示す。置換されていてもよいアルキルの「アルキル」は、前記Ｃ１−２０アルキルが挙げられ、置換されていてもよいアリールの「アリール」は、前記アリールが挙げられる。置換されていてもよいヘテロアリールの「ヘテロアリール」は、前記ヘテロアリールが挙げられる。
【０１４５】  本発明の多環芳香族化合物のさらに具体的な例としては、例えば、下記式（１）〜（７０９）で表される化合物が挙げられる。
【０１４６】
【化６２】
2014042197.tif 000048
【０１４７】
【化６３】
2014042197.tif 000049
【０１４８】
【化６４】
2014042197.tif 000050
【０１４９】
【化６５】
2014042197.tif 000051
【０１５０】
【化６６】
2014042197.tif 000052
【０１５１】
【化６７】
2014042197.tif 000053
【０１５２】
【化６８】
2014042197.tif 000054
【０１５３】
【化６９】
2014042197.tif 000055
【０１５４】
【化７０】
2014042197.tif 000056
【０１５５】
【化７１】
2014042197.tif 000057
【０１５６】
【化７２】
2014042197.tif 000058
【０１５７】
【化７３】
2014042197.tif 000059
【０１５８】
【化７４】
2014042197.tif 000060
【０１５９】
【化７５】
2014042197.tif 000061
【０１６０】
【化７６】
2014042197.tif 000062
【０１６１】
【化７７】
2014042197.tif 000063
【０１６２】
【化７８】
2014042197.tif 000064
【０１６３】
【化７９】
2014042197.tif 000065
【０１６４】
【化８０】
2014042197.tif 000066
【０１６５】
【化８１】
2014042197.tif 000067
【０１６６】
【化８２】
2014042197.tif 000068
【０１６７】
【化８３】
2014042197.tif 000069
【０１６８】
【化８４】
2014042197.tif 000070
【０１６９】
【化８５】
2014042197.tif 000071
【０１７０】
【化８６】
2014042197.tif 000072
【０１７１】
【化８７】
2014042197.tif 000073
【０１７２】
【化８８】
2014042197.tif 000074
【０１７３】
【化８９】
2014042197.tif 000075
【０１７４】
【化９０】
2014042197.tif 000076
【０１７５】
【化９１】
2014042197.tif 000077
【０１７６】
【化９２】
2014042197.tif 000078
【０１７７】
【化９３】
2014042197.tif 000079
【０１７８】２．式（Ｉ）で表される多環芳香族化合物の製造方法  次に、本発明の化合物の製造方法について説明する。本発明の化合物は多環芳香族化合物（およびその塩）であり、上記一般式（Ｉ）で表される部分構造を有し、より具体的には上記一般式（ＩＩ）または一般式（ＩＩ’）で表される部分構造、さらには上記一般式（ＩＩＩ−１）〜式（ＩＩＩ−５４）および上記一般式（ＩＩＩ−５５）〜式（ＩＩＩ−６０）などで表される部分構造を有する多環芳香族化合物である。全体構造としては、例えば、上記一般式（ＩＶ−１）〜式（ＩＶ−２２）で表される多環芳香族化合物であり、より具体的には上記一般式（Ｖ−１）〜式（Ｖ−２６）および上記一般式（Ｖ−２７）〜式（Ｖ−３４）で表される多環芳香族化合物、上記一般式（Ｖ−１’）、式（Ｖ−２’）および式（Ｖ−３’）で表される多環芳香族化合物および上記一般式（Ｖ−２７’）または式（Ｖ−３２’）で表される多環芳香族化合物、上記一般式（ＶＩ−１）〜式（ＶＩ−１４９）で表される多環芳香族化合物、上記式（１）〜（７０９）で表される多環芳香族化合物である。
【０１７９】  本発明の多環芳香族化合物を構成する基本的な構造、すなわち上記一般式（Ｉ）、式（ＩＩ）、式（ＩＩ’）または式（ＩＩＩ）シリーズで表される部分構造は、以下のスキーム１に従い合成することができる。なお、スキーム１の中でＹａ、Ｘは前記に定義されるとおりである。
【０１８０】
【化９４】
2014042197.tif 000080
【０１８１】
【化９５】
2014042197.tif 000081
【０１８２】  Ｓｔｅｐ１の反応では、化合物（ａ１）１モルに対し、ｎ−ＢｕＬｉなどのアルキルリチウム、ｎ−ＢｕＭｇＢｒなどのグリニャール試薬、ＮａＨ、ＫＨなどのアルカリ金属水素化物、ＮａＯｔＢｕ、ＫＯｔＢｕなどのアルカリ金属アルコキシド、Ｎａ２ＣＯ３、ＮａＨＣＯ３、Ｋ２ＣＯ３、Ｃｓ２ＣＯ３などのアルカリ金属炭酸塩等の塩基を１モル程度から過剰量、化合物（ａ２）を１モル〜過剰量使用し、さらにＰｄ（ｄｂａ）２、ＰｔＢｕ３を用いて、溶媒中−７８℃〜室温程度の温度下に３０分〜２４時間撹拌して反応させることで、化合物（ａ３）を得る。溶媒としては、無水ジエチルエーテル、無水ＴＨＦ、無水ジブチルエーテルなどの無水エーテル系溶媒かベンゼン、トルエン、キシレン、メシチレンなどの芳香族炭化水素系溶媒が用いられる。
【０１８３】  次に、Ｓｔｅｐ２の反応では、化合物（ａ３）をｎ−ＢｕＬｉなどの脱プロトン化剤により脱プロトンした後、Ｘを含む化合物（Ｘのハロゲン化物、アルコキシ誘導体、アリールオキシ誘導体、アシルオキシ誘導体、ハロアミノ誘導体）を加えることでＸを導入し、ＡｌＣｌ３などのルイス酸とジイソプロピルエチルアミンなどの塩基の存在下でFriedel-Crafts型の反応を行うことで、化合物（ａ４）を得ることができる。
【０１８４】  Ｘを含む化合物は、例えばＸ＝Ｐの場合にはＰＦ３、ＰＣｌ３、ＰＢｒ３、ＰＩ３などのハロゲン化物、Ｐ（ＯＭｅ）３、Ｐ（ＯＥｔ）３、Ｐ（Ｏ−ｎＰｒ）３、Ｐ（Ｏ−ｉＰｒ）３、Ｐ（Ｏ−ｎＢｕ）３、Ｐ（Ｏ−ｉＢｕ）３、Ｐ（Ｏ−ｓｅｃＢｕ）３、Ｐ（Ｏ−ｔ−Ｂｕ）３などのアルコキシ誘導体、Ｐ（ＯＰｈ）３、Ｐ（Ｏ−ナフチル）３などのアリールオキシ誘導体、Ｐ（ＯＡｃ）３、Ｐ（Ｏ−トリフルオロアセチル）３、Ｐ（Ｏ−プロピオニル）３、Ｐ（Ｏ−ブチリル）３、Ｐ（Ｏ−ベンゾイル）３などのアシルオキシ誘導体、ＰＣｌ（ＮＭｅ２）２、ＰＣｌ（ＮＥｔ２）２、ＰＣｌ（ＮＰｒ２）２、ＰＣｌ（ＮＢｕ２）２、ＰＢｒ（ＮＭｅ２）２、ＰＢｒ（ＮＥｔ２）２、ＰＢｒ（ＮＰｒ２）２、ＰＢｒ（ＮＢｕ２）２などのハロアミノ誘導体が挙げられる。
【０１８５】  ＸがＰ以外（具体的にはＸがＢ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、周期表第３〜１１族の金属元素、周期表第１３〜１４族の金属元素または半金属元素などの場合）も、同様にＸのハロゲン化物、アルコキシ誘導体、アリールオキシ誘導体、アシルオキシ誘導体、ハロアミノ誘導体を使用することができる。
【０１８６】  Ｓｔｅｐ２の反応は、式（ａ３）の化合物１モルに対し、ｎ−ＢｕＬｉなどの脱プロトン化剤を１モル〜過剰量、Ｘを含む化合物を１モル〜過剰量、ルイス酸を触媒量から過剰量、塩基を０モル〜過剰量使用し、溶媒中−７８℃〜溶媒の沸点程度の温度下に３０分〜２４時間撹拌して行われ、その結果、化合物（ａ４）が得られる。
【０１８７】  溶媒としては、無水ジエチルエーテル、無水ＴＨＦ、無水ジブチルエーテルなどの無水エーテル系溶媒か、ベンゼン、トルエン、キシレン、メシチレンなどの芳香族炭化水素系溶媒か、クロロベンゼン、１，２−ジクロロベンゼンなどの芳香族ハロゲン化物系溶媒が用いられる。
【０１８８】  脱プロトン化剤としては、ｎ−ＢｕＬｉの他に、ＭｅＬｉ、ｔ−ＢｕＬｉ、ＰｈＬｉなどのアルキルリチウム、ＭｅＭｇＢｒ、ＥｔＭｇＢｒ、ｎ−ＢｕＭｇＢｒなどのグリニャール試薬、またはＮａＨ、ＫＨなどのアルカリ金属水素化物などが用いられる。
【０１８９】  ルイス酸としては、ＡｌＣｌ３、ＡｌＢｒ３、ＢＦ３・ＯＥｔ２、ＢＣｌ３、ＢＢｒ３、ＧａＣｌ３、ＧａＢｒ３、ＩｎＣｌ３、ＩｎＢｒ３、Ｉｎ（ＯＴｆ）３、ＳｎＣｌ４、ＳｎＢｒ４、ＡｇＯＴｆ、Ｓｃ（ＯＴｆ）３、ＺｎＣｌ２、ＺｎＢｒ２、Ｚｎ（ＯＴｆ）２、ＭｇＣｌ２、ＭｇＢｒ２、Ｍｇ（ＯＴｆ）２などが用いられる。
【０１９０】  塩基としては、ジイソプロピルエチルアミン、２，２，６，６−テトラメチルピペリジン、１，２，２，６，６−ペンタメチルピペリジン、２，４，６−コリジン、２，６−ルチジン、トリエチルアミン、トリイソブチルアミンなどが用いられる。
【０１９１】  Ｘ＝Ｐであり、ルイス酸と塩基を用いる反応を硫黄（Ｓ８）の存在下に行うことで、ＸがＰ＝Ｓの化合物を直接得ることができる。ＸがＡｓ、Ｓｂなどの他の元素についても同様に硫黄原子が結合した化合物を得ることができる。
【０１９２】  Ｓｔｅｐ２’の反応では、化合物（ａ３）に代えて化合物（ａ３’）を用い、Ｓｔｅｐ２の反応と同様な条件下、Friedel-Crafts型反応とScholl型反応を行うことにより化合物（ａ４’）を得ることができる。
【０１９３】  Ｓｔｅｐ２”の反応では、化合物（ａ３）に代えて化合物（ａ３”）を用い、Ｓｔｅｐ２の反応と同様な条件下、Friedel-Crafts型反応を行うことにより化合物（ａ４’）を得ることができる。
【０１９４】  また、上記反応スキーム１−１のＳｔｅｐ１の反応の代わりに、以下のスキーム１−３のＳｔｅｐ１’の反応を用いることもできる。すなわち、芳香族ハロゲン化物（ａ１’）を塩基の存在下、パラジウム触媒を用いて芳香族アミン（ａ２）と反応させてジアリールアミン（ａ３）を製造する工程である。
【０１９５】
【化９６】
2014042197.tif 000082
【０１９６】  Ｓｔｅｐ１’で用いられるパラジウム触媒の具体例は、［１，１−ビス（ジフェニルホスフィノ）フェロセン］パラジウム（ＩＩ）ジクロリド：Ｐｄ（ｄｐｐｆ）Ｃｌ２、テトラキス（トリフェニルホスフィン）パラジウム（０）：Ｐｄ（ＰＰｈ３）４、ビス（トリフェニルホスフィン）パラジウム（ＩＩ）ジクロリド：ＰｄＣｌ２（ＰＰｈ３）２、酢酸パラジウム（ＩＩ）：Ｐｄ（ＯＡｃ）２、トリス（ジベンジリデンアセトン）二パラジウム（０）：Ｐｄ２（ｄｂａ）３、トリス（ジベンジリデンアセトン）二パラジウム（０）クロロホルム錯体：Ｐｄ２（ｄｂａ）３・ＣＨＣｌ３、ビス（ジベンジリデンアセトン）パラジウム（０）：Ｐｄ（ｄｂａ）２、ＰｄＣｌ２｛Ｐ（ｔ−Ｂｕ）２−（ｐ−ＮＭｅ２−Ｐｈ）｝２、ビス（トリ−ｏ−トリルホスフィン）−パラジウム（ＩＩ）ジクロリド（ＰｄＣｌ２（ｏ−ｔｏｌｙｌ３）２）などである。
【０１９７】  また、反応を促進させるため、場合によりこれらのパラジウム化合物にホスフィン化合物を加えてもよい。そのホスフィン化合物の具体例は、トリ（ｔ−ブチル）ホスフィン、トリシクロヘキシルホスフィン、１−（Ｎ，Ｎ−ジメチルアミノメチル）−２−（ジｔ−ブチルホスフィノ）フェロセン、１−（Ｎ，Ｎ−ジブチルアミノメチル）−２−（ジｔ−ブチルホスフィノ）フェロセン、１−（メトキシメチル）−２−（ジｔ−ブチルホスフィノ）フェロセン、１，１’−ビス（ジｔ−ブチルホスフィノ）フェロセン、２，２’−ビス（ジｔ−ブチルホスフィノ）−１，１’−ビナフチル、２−メトキシ−２’−（ジｔ−ブチルホスフィノ）−１，１’−ビナフチル、１，１’−ビス（ジフェニルホスフィノ）フェロセン、ビス（ジフェニルホスフィノ）ビナフチル、４−ジメチルアミノフェニルジｔ−ブチルホスフィン、フェニルジｔ−ブチルホスフィンなどである。
【０１９８】  Ｓｔｅｐ１’で用いられる塩基の具体例は、炭酸ナトリウム、炭酸カリウム、炭酸セシウム、炭酸水素ナトリウム、水酸化ナトリウム、水酸化カリウム、水酸化バリウム、ナトリウムエトキシド、ナトリウムｔ−ブトキシド、酢酸ナトリウム、リン酸三カリウム、フッ化カリウムなどである。
【０１９９】  さらに、Ｓｔｅｐ１’で用いられる溶媒の具体例は、ベンゼン、１，２，４−トリメチルベンゼン、トルエン、キシレン、Ｎ，Ｎ−ジメチルホルムアミド、テトラヒドロフラン、ジエチルエーテル、ｔ−ブチルメチルエーテル、１，４−ジオキサン、メタノール、エタノール、イソプロピルアルコールなどである。これらの溶媒は、反応させる芳香族ハライドの構造に応じて適宜選択できる。溶媒は単独で用いてもよく、混合溶媒として用いてもよい。
【０２００】  また、例えば、上記一般式（ＩＶ−１）〜式（ＩＶ−２２）で表される多環芳香族化合物であり、より具体的には上記一般式（Ｖ−１）〜式（Ｖ−２６）および上記一般式（Ｖ−２７）〜式（Ｖ−３４）で表される多環芳香族化合物、上記一般式（Ｖ−１’）、式（Ｖ−２’）および式（Ｖ−３’）で表される多環芳香族化合物および上記一般式（Ｖ−２７’）または式（Ｖ−３２’）で表される多環芳香族化合物、上記一般式（ＶＩ−１）〜式（ＶＩ−１４９）で表される多環芳香族化合物、上記式（１）〜（７０９）で表される多環芳香族化合物は、上述した部分構造の合成スキーム１や、それを応用したスキーム２〜８により合成することができる。なお、スキーム２〜８の中でＹａ、Ｘは前記に定義されるとおりである。
【０２０１】  スキーム２では、反応させる化合物を変更する以外は、スキーム１と同様にして目的とする化合物を得ることができる。
【０２０２】
【化９７】
2014042197.tif 000083
【０２０３】
【化９８】
2014042197.tif 000084
【０２０４】
【化９９】
2014042197.tif 000085
【０２０５】  スキーム３では、反応させる化合物を変更する以外は、スキーム１と同様にして目的とする化合物を得ることができる。
【０２０６】
【化１００】
2014042197.tif 000086
【０２０７】
【化１０１】
2014042197.tif 000087
【０２０８】
【化１０２】
2014042197.tif 000088
【０２０９】
【化１０３】
2014042197.tif 000089
【０２１０】  スキーム４では、反応させる化合物を変更する以外は、スキーム１と同様にして目的とする化合物を得ることができる。
【０２１１】
【化１０４】
2014042197.tif 000090
【０２１２】
【化１０５】
2014042197.tif 000091
【０２１３】
【化１０６】
2014042197.tif 000092
【０２１４】
【化１０７】
2014042197.tif 000093
【０２１５】  スキーム５では、反応させる化合物を変更する以外は、スキーム１と同様にして目的とする化合物を得ることができる。
【０２１６】
【化１０８】
2014042197.tif 000094
【０２１７】
【化１０９】
2014042197.tif 000095
【０２１８】
【化１１０】
2014042197.tif 000096
【０２１９】
【化１１１】
2014042197.tif 000097
【０２２０】  スキーム６では、反応させる化合物を変更する以外は、スキーム１と同様にして目的とする化合物を得ることができる。
【０２２１】
【化１１２】
2014042197.tif 000098
【０２２２】
【化１１３】
2014042197.tif 000099
【０２２３】  スキーム７では、反応させる化合物を変更する以外は、スキーム１と同様にして目的とする化合物を得ることができる。
【０２２４】
【化１１４】
2014042197.tif 000100
【０２２５】
【化１１５】
2014042197.tif 000101
【０２２６】  スキーム８では、反応させる化合物を変更する以外は、スキーム１と同様にして目的とする化合物を得ることができる。
【０２２７】
【化１１６】
2014042197.tif 000102
【０２２８】
【化１１７】
2014042197.tif 000103
【０２２９】
【化１１８】
2014042197.tif 000104
【０２３０】
【化１１９】
2014042197.tif 000105
【０２３１】  また、ＸがＰ＝Ｓの場合の化合物から、ＸがＰやＰ＝Ｏの場合の化合物への変換は、以下のスキーム９に従って行うことができる。本発明の他の化合物についても同様の変換を行うことができる。
【０２３２】
【化１２０】
2014042197.tif 000106
【０２３３】３．有機電界発光素子  本発明に係る多環芳香族化合物は、例えば、有機電界発光素子の材料として用いることができる。以下に、本実施形態に係る有機電界発光素子について図面に基づいて詳細に説明する。図１は、本実施形態に係る有機電界発光素子を示す概略断面図である。
【０２３４】＜有機電界発光素子の構造＞  図１に示された有機電界発光素子１００は、基板１０１と、基板１０１上に設けられた陽極１０２と、陽極１０２の上に設けられた正孔注入層１０３と、正孔注入層１０３の上に設けられた正孔輸送層１０４と、正孔輸送層１０４の上に設けられた発光層１０５と、発光層１０５の上に設けられた電子輸送層１０６と、電子輸送層１０６の上に設けられた電子注入層１０７と、電子注入層１０７の上に設けられた陰極１０８とを有する。
【０２３５】  なお、有機電界発光素子１００は、作製順序を逆にして、例えば、基板１０１と、基板１０１上に設けられた陰極１０８と、陰極１０８の上に設けられた電子注入層１０７と、電子注入層１０７の上に設けられた電子輸送層１０６と、電子輸送層１０６の上に設けられた発光層１０５と、発光層１０５の上に設けられた正孔輸送層１０４と、正孔輸送層１０４の上に設けられた正孔注入層１０３と、正孔注入層１０３の上に設けられた陽極１０２とを有する構成としてもよい。
【０２３６】  上記各層すべてがなくてはならないわけではなく、最小構成単位を陽極１０２と発光層１０５と電子輸送層１０６および／または電子注入層１０７と陰極１０８とからなる構成として、正孔注入層１０３および正孔輸送層１０４は任意に設けられる層である。また、上記各層は、それぞれ単一層からなってもよいし、複数層からなってもよい。
【０２３７】  有機電界発光素子を構成する層の態様としては、上述する「基板／陽極／正孔注入層／正孔輸送層／発光層／電子輸送層／電子注入層／陰極」の構成態様の他に、「基板／陽極／正孔輸送層／発光層／電子輸送層／電子注入層／陰極」、「基板／陽極／正孔注入層／発光層／電子輸送層／電子注入層／陰極」、「基板／陽極／正孔注入層／正孔輸送層／発光層／電子注入層／陰極」、「基板／陽極／正孔注入層／正孔輸送層／発光層／電子輸送層／陰極」、「基板／陽極／発光層／電子輸送層／電子注入層／陰極」、「基板／陽極／正孔輸送層／発光層／電子注入層／陰極」、「基板／陽極／正孔輸送層／発光層／電子輸送層／陰極」、「基板／陽極／正孔注入層／発光層／電子注入層／陰極」、「基板／陽極／正孔注入層／発光層／電子輸送層／陰極」、「基板／陽極／発光層／電子輸送層／陰極」、「基板／陽極／発光層／電子注入層／陰極」の構成態様であってもよい。
【０２３８】＜有機電界発光素子における基板＞  基板１０１は、有機電界発光素子１００の支持体となるものであり、通常、石英、ガラス、金属、プラスチックなどが用いられる。基板１０１は、目的に応じて板状、フィルム状、またはシート状に形成され、例えば、ガラス板、金属板、金属箔、プラスチックフィルム、プラスチックシートなどが用いられる。なかでも、ガラス板、および、ポリエステル、ポリメタクリレート、ポリカーボネート、ポリスルホンなどの透明な合成樹脂製の板が好ましい。ガラス基板であれば、ソーダライムガラスや無アルカリガラスなどが用いられ、また、厚みも機械的強度を保つのに十分な厚みがあればよいので、例えば、０．２ｍｍ以上あればよい。厚さの上限値としては、例えば、２ｍｍ以下、好ましくは１ｍｍ以下である。ガラスの材質については、ガラスからの溶出イオンが少ない方がよいので無アルカリガラスの方が好ましいが、ＳｉＯ２などのバリアコートを施したソーダライムガラスも市販されているのでこれを使用することができる。また、基板１０１には、ガスバリア性を高めるために、少なくとも片面に緻密なシリコン酸化膜などのガスバリア膜を設けてもよく、特にガスバリア性が低い合成樹脂製の板、フィルムまたはシートを基板１０１として用いる場合にはガスバリア膜を設けるのが好ましい。
【０２３９】＜有機電界発光素子における陽極＞  陽極１０２は、発光層１０５へ正孔を注入する役割を果たすものである。なお、陽極１０２と発光層１０５との間に正孔注入層１０３および／または正孔輸送層１０４が設けられている場合には、これらを介して発光層１０５へ正孔を注入することになる。
【０２４０】  陽極１０２を形成する材料としては、無機化合物および有機化合物があげられる。無機化合物としては、例えば、金属（アルミニウム、金、銀、ニッケル、パラジウム、クロムなど）、金属酸化物（インジウムの酸化物、スズの酸化物、インジウム−スズ酸化物（ＩＴＯ）、インジウム−亜鉛酸化物（ＩＺＯ）など）、ハロゲン化金属（ヨウ化銅など）、硫化銅、カーボンブラック、ＩＴＯガラスやネサガラスなどがあげられる。有機化合物としては、例えば、ポリ（３−メチルチオフェン）などのポリチオフェン、ポリピロール、ポリアニリンなどの導電性ポリマーなどがあげられる。その他、有機電界発光素子の陽極として用いられている物質の中から適宜選択して用いることができる。
【０２４１】  透明電極の抵抗は、発光素子の発光に十分な電流が供給できればよいので限定されないが、発光素子の消費電力の観点からは低抵抗であることが望ましい。例えば、３００Ω／□以下のＩＴＯ基板であれば素子電極として機能するが、現在では１０Ω／□程度の基板の供給も可能になっていることから、例えば１００〜５Ω／□、好ましくは５０〜５Ω／□の低抵抗品を使用することが特に望ましい。ＩＴＯの厚みは抵抗値に合わせて任意に選ぶ事ができるが、通常５０〜２００ｎｍの間で用いられることが多い。
【０２４２】＜有機電界発光素子における正孔注入層、正孔輸送層＞  正孔注入層１０３は、陽極１０２から移動してくる正孔を、効率よく発光層１０５内または正孔輸送層１０４内に注入する役割を果たすものである。正孔輸送層１０４は、陽極１０２から注入された正孔または陽極１０２から正孔注入層１０３を介して注入された正孔を、効率よく発光層１０５に輸送する役割を果たすものである。正孔注入層１０３および正孔輸送層１０４は、それぞれ、正孔注入・輸送材料の一種または二種以上を積層、混合するか、正孔注入・輸送材料と高分子結着剤の混合物により形成される。また、正孔注入・輸送材料に塩化鉄（III）のような無機塩を添加して層を形成してもよい。
【０２４３】  正孔注入・輸送性物質としては電界を与えられた電極間において正極からの正孔を効率よく注入・輸送することが必要で、正孔注入効率が高く、注入された正孔を効率よく輸送することが望ましい。そのためにはイオン化ポテンシャルが小さく、しかも正孔移動度が大きく、さらに安定性に優れ、トラップとなる不純物が製造時および使用時に発生しにくい物質であることが好ましい。
【０２４４】  正孔注入層１０３または正孔輸送層１０４を形成する材料（正孔層用材料）として、上記一般式（Ｉ）で表される部分構造を有する多環芳香族化合物またはその塩を用いることができる。正孔注入層１０３または正孔輸送層１０４における上記一般式（Ｉ）で表される部分構造を有する多環芳香族化合物またはその塩の含有量は、それらの種類によって異なり、それらの特性に合わせて決めればよい。上記一般式（Ｉ）で表される部分構造を有する多環芳香族化合物またはその塩の含有量の目安は、好ましくは正孔層用材料の全体の１〜１００重量％であり、より好ましくは１０〜１００重量％であり、さらに好ましくは５０〜１００重量％であり、特に好ましくは８０〜１００重量％である。上記一般式（Ｉ）で表される部分構造を有する多環芳香族化合物またはその塩を単独（１００重量％）で用いない場合には、以下に詳述する他の材料を混合すればよい。
【０２４５】  他の正孔注入層１０３および正孔輸送層１０４を形成する材料としては、光導電材料において、正孔の電荷輸送材料として従来から慣用されている化合物、ｐ型半導体、有機電界発光素子の正孔注入層および正孔輸送層に使用されている公知のものの中から任意のものを選択して用いることができる。それらの具体例は、カルバゾール誘導体（Ｎ−フェニルカルバゾール、ポリビニルカルバゾールなど）、ビス（Ｎ−アリールカルバゾール）またはビス（Ｎ−アルキルカルバゾール）などのビスカルバゾール誘導体、トリアリールアミン誘導体（芳香族第３級アミノ基を主鎖あるいは側鎖に持つポリマー、１，１−ビス（４−ジ−ｐ−トリルアミノフェニル）シクロヘキサン、Ｎ，Ｎ’−ジフェニル−Ｎ，Ｎ’−ジ（３−メチルフェニル）−４，４’−ジアミノビフェニル、Ｎ，Ｎ’−ジフェニル−Ｎ，Ｎ’−ジナフチル−４，４’−ジアミノビフェニル、Ｎ，Ｎ’−ジフェニル−Ｎ，Ｎ’−ジ（３−メチルフェニル）−４，４’−ジフェニル−１，１’−ジアミン、Ｎ，Ｎ’−ジナフチル−Ｎ，Ｎ’−ジフェニル−４，４’−ジフェニル−１，１’−ジアミン、４，４’，４”−トリス（３−メチルフェニル（フェニル）アミノ）トリフェニルアミンなどのトリフェニルアミン誘導体、スターバーストアミン誘導体など）、スチルベン誘導体、フタロシアニン誘導体（無金属、銅フタロシアニンなど）、ピラゾリン誘導体、ヒドラゾン系化合物、ベンゾフラン誘導体やチオフェン誘導体、オキサジアゾール誘導体、ポルフィリン誘導体などの複素環化合物、ポリシランなどである。ポリマー系では前記単量体を側鎖に有するポリカーボネートやスチレン誘導体、ポリビニルカルバゾールおよびポリシランなどが好ましいが、発光素子の作製に必要な薄膜を形成し、陽極から正孔が注入できて、さらに正孔を輸送できる化合物であれば特に限定されるものではない。
【０２４６】  また、有機半導体の導電性は、そのドーピングにより、強い影響を受けることも知られている。このような有機半導体マトリックス物質は、電子供与性の良好な化合物、または、電子受容性の良好な化合物から構成されている。電子供与物質のドーピングのために、テトラシアノキノンジメタン（ＴＣＮＱ）または２，３，５，６−テトラフルオロテトラシアノ−１，４−ベンゾキノンジメタン（Ｆ４ＴＣＮＱ）などの強い電子受容体が知られている（例えば、文献「M.Pfeiffer,A.Beyer,T.Fritz,K.Leo,Appl.Phys.Lett.,73(22),3202-3204(1998)」および文献「J.Blochwitz,M.Pheiffer,T.Fritz,K.Leo,Appl.Phys.Lett.,73（6）,729-731（1998）」を参照）。これらは、電子供与型ベース物質（正孔輸送物質）における電子移動プロセスによって、いわゆる正孔を生成する。正孔の数および移動度によって、ベース物質の伝導性が、かなり大きく変化する。正孔輸送特性を有するマトリックス物質としては、例えばベンジジン誘導体（ＴＰＤなど）またはスターバーストアミン誘導体（ＴＤＡＴＡなど）、あるいは、特定の金属フタロシアニン（特に、亜鉛フタロシアニンＺｎＰｃなど）が知られている（特開2005-167175号公報）。
【０２４７】＜有機電界発光素子における発光層＞  発光層１０５は、電界を与えられた電極間において、陽極１０２から注入された正孔と、陰極１０８から注入された電子とを再結合させることにより発光するものである。発光層１０５を形成する材料としては、正孔と電子との再結合によって励起されて発光する化合物（発光性化合物）であればよく、安定な薄膜形状を形成することができ、かつ、固体状態で強い発光（蛍光および／または燐光）効率を示す化合物であるのが好ましい。本実施形態に係る発光素子の発光材料は蛍光性であっても燐光性であってもどちらでもかまわない。
【０２４８】  発光層は単一層でも複数層からなってもどちらでもよく、それぞれ発光材料（ホスト材料、ドーパント材料）により形成される。ホスト材料とドーパント材料は、それぞれ一種類であっても、複数の組み合わせであっても、いずれでもよい。ドーパント材料はホスト材料の全体に含まれていても、部分的に含まれていても、いずれであってもよい。ドーピング方法としては、ホスト材料との共蒸着法によって形成することができるが、ホスト材料と予め混合してから同時に蒸着してもよい。
【０２４９】  ホスト材料の使用量はホスト材料の種類によって異なり、そのホスト材料の特性に合わせて決めればよい。ホスト材料の使用量の目安は、好ましくは発光材料全体の５０〜９９．９９９重量％であり、より好ましくは８０〜９９．９５重量％であり、さらに好ましくは９０〜９９．９重量％である。
【０２５０】  ドーパント材料の使用量はドーパント材料の種類によって異なり、そのドーパント材料の特性に合わせて決めればよい（例えば、使用量が多すぎると、濃度消光現象のおそれがある）。ドーパントの使用量の目安は、好ましくは発光材料全体の０．００１〜５０重量％であり、より好ましくは０．０５〜２０重量％であり、さらに好ましくは０．１〜１０重量％である。
【０２５１】  上記一般式（Ｉ）で表される部分構造を有する多環芳香族化合物またはその塩は、ホスト材料やドーパント材料としても用いることができる。各材料における上記一般式（Ｉ）で表される部分構造を有する多環芳香族化合物またはその塩の含有量は、それらの種類によって異なり、それらの特性に合わせて決めればよい。上記一般式（Ｉ）で表される部分構造を有する多環芳香族化合物またはその塩の含有量の目安は、好ましくはホスト材料（またはドーパント材料）の全体の１〜１００重量％であり、より好ましくは１０〜１００重量％であり、さらに好ましくは５０〜１００重量％であり、特に好ましくは８０〜１００重量％である。上記一般式（Ｉ）で表される部分構造を有する多環芳香族化合物またはその塩を単独（１００重量％）で用いない場合には、以下に詳述する他のホスト材料（またはドーパント材料）を混合すればよい。
【０２５２】  ホスト材料としては、特に限定されるものではないが、以前から発光体として知られていたアントラセンやピレンなどの縮合環誘導体、トリス（８−キノリノラト）アルミニウムをはじめとする金属キレート化オキシノイド化合物、ビススチリルアントラセン誘導体やジスチリルベンゼン誘導体などのビススチリル誘導体、テトラフェニルブタジエン誘導体、クマリン誘導体、オキサジアゾール誘導体、ピロロピリジン誘導体、ペリノン誘導体、シクロペンタジエン誘導体、チアジアゾロピリジン誘導体、ピロロピロール誘導体、フルオレン誘導体、ベンゾフルオレン誘導体、ポリマー系では、ポリフェニレンビニレン誘導体、ポリパラフェニレン誘導体、そして、ポリチオフェン誘導体が好適に用いられる。
【０２５３】  その他、ホスト材料としては、化学工業２００４年６月号１３頁、および、それにあげられた参考文献などに記載された化合物などの中から適宜選択して用いることができる。
【０２５４】  また、ドーパント材料としては、特に限定されるものではなく、既知の化合物を用いることができ、所望の発光色に応じて様々な材料の中から選択することができる。具体的には、例えば、フェナンスレン、アントラセン、ピレン、テトラセン、ペンタセン、ペリレン、ナフトピレン、ジベンゾピレン、ルブレンおよびクリセンなどの縮合環誘導体、ベンズオキサゾール誘導体、ベンズチアゾール誘導体、ベンズイミダゾール誘導体、ベンズトリアゾール誘導体、オキサゾール誘導体、オキサジアゾール誘導体、チアゾール誘導体、イミダゾール誘導体、チアジアゾール誘導体、トリアゾール誘導体、ピラゾリン誘導体、スチルベン誘導体、チオフェン誘導体、テトラフェニルブタジエン誘導体、シクロペンタジエン誘導体、ビススチリルアントラセン誘導体やジスチリルベンゼン誘導体などのビススチリル誘導体（特開平１−２４５０８７号公報）、ビススチリルアリーレン誘導体（特開平２−２４７２７８号公報）、ジアザインダセン誘導体、フラン誘導体、ベンゾフラン誘導体、フェニルイソベンゾフラン、ジメシチルイソベンゾフラン、ジ（２−メチルフェニル）イソベンゾフラン、ジ（２−トリフルオロメチルフェニル）イソベンゾフラン、フェニルイソベンゾフランなどのイソベンゾフラン誘導体、ジベンゾフラン誘導体、７−ジアルキルアミノクマリン誘導体、７−ピペリジノクマリン誘導体、７−ヒドロキシクマリン誘導体、７−メトキシクマリン誘導体、７−アセトキシクマリン誘導体、３−ベンズチアゾリルクマリン誘導体、３−ベンズイミダゾリルクマリン誘導体、３−ベンズオキサゾリルクマリン誘導体などのクマリン誘導体、ジシアノメチレンピラン誘導体、ジシアノメチレンチオピラン誘導体、ポリメチン誘導体、シアニン誘導体、オキソベンズアンスラセン誘導体、キサンテン誘導体、ローダミン誘導体、フルオレセイン誘導体、ピリリウム誘導体、カルボスチリル誘導体、アクリジン誘導体、オキサジン誘導体、フェニレンオキサイド誘導体、キナクリドン誘導体、キナゾリン誘導体、ピロロピリジン誘導体、フロピリジン誘導体、１，２，５−チアジアゾロピレン誘導体、ピロメテン誘導体、ペリノン誘導体、ピロロピロール誘導体、スクアリリウム誘導体、ビオラントロン誘導体、フェナジン誘導体、アクリドン誘導体、デアザフラビン誘導体、フルオレン誘導体およびベンゾフルオレン誘導体などがあげられる。
【０２５５】  発色光ごとに例示すると、青〜青緑色ドーパント材料としては、ナフタレン、アントラセン、フェナンスレン、ピレン、トリフェニレン、ペリレン、フルオレン、インデン、クリセンなどの芳香族炭化水素化合物やその誘導体、フラン、ピロール、チオフェン、シロール、９−シラフルオレン、９，９’−スピロビシラフルオレン、ベンゾチオフェン、ベンゾフラン、インドール、ジベンゾチオフェン、ジベンゾフラン、イミダゾピリジン、フェナントロリン、ピラジン、ナフチリジン、キノキサリン、ピロロピリジン、チオキサンテンなどの芳香族複素環化合物やその誘導体、ジスチリルベンゼン誘導体、テトラフェニルブタジエン誘導体、スチルベン誘導体、アルダジン誘導体、クマリン誘導体、イミダゾール、チアゾール、チアジアゾール、カルバゾール、オキサゾール、オキサジアゾール、トリアゾールなどのアゾール誘導体およびその金属錯体およびＮ，Ｎ’−ジフェニル−Ｎ，Ｎ’−ジ（３−メチルフェニル）−４，４’−ジフェニル−１，１’−ジアミンに代表される芳香族アミン誘導体などがあげられる。
【０２５６】  また、緑〜黄色ドーパント材料としては、クマリン誘導体、フタルイミド誘導体、ナフタルイミド誘導体、ペリノン誘導体、ピロロピロール誘導体、シクロペンタジエン誘導体、アクリドン誘導体、キナクリドン誘導体およびルブレンなどのナフタセン誘導体などがあげられ、さらに上記青〜青緑色ドーパント材料として例示した化合物に、アリール、ヘテロアリール、アリールビニル、アミノ、シアノなど長波長化を可能とする置換基を導入した化合物も好適な例としてあげられる。
【０２５７】  さらに、橙〜赤色ドーパント材料としては、ビス（ジイソプロピルフェニル）ペリレンテトラカルボン酸イミドなどのナフタルイミド誘導体、ペリノン誘導体、アセチルアセトンやベンゾイルアセトンとフェナントロリンなどを配位子とするＥｕ錯体などの希土類錯体、４−（ジシアノメチレン）−２−メチル−６−（ｐ−ジメチルアミノスチリル）−４Ｈ−ピランやその類縁体、マグネシウムフタロシアニン、アルミニウムクロロフタロシアニンなどの金属フタロシアニン誘導体、ローダミン化合物、デアザフラビン誘導体、クマリン誘導体、キナクリドン誘導体、フェノキサジン誘導体、オキサジン誘導体、キナゾリン誘導体、ピロロピリジン誘導体、スクアリリウム誘導体、ビオラントロン誘導体、フェナジン誘導体、フェノキサゾン誘導体およびチアジアゾロピレン誘導体などあげられ、さらに上記青〜青緑色および緑〜黄色ドーパント材料として例示した化合物に、アリール、ヘテロアリール、アリールビニル、アミノ、シアノなど長波長化を可能とする置換基を導入した化合物も好適な例としてあげられる。さらに、トリス（２−フェニルピリジン）イリジウム（III）に代表されるイリジウムや白金を中心金属とした燐光性金属錯体も好適な例としてあげられる。
【０２５８】  その他、ドーパントとしては、化学工業２００４年６月号１３頁、および、それにあげられた参考文献などに記載された化合物などの中から適宜選択して用いることができる。
【０２５９】  上述するドーパント材料の中でも、特にペリレン誘導体、ボラン誘導体、アミン含有スチリル誘導体、芳香族アミン誘導体、クマリン誘導体、ピラン誘導体、イリジウム錯体または白金錯体が好ましい。
【０２６０】  ペリレン誘導体としては、例えば、３，１０−ビス（２，６−ジメチルフェニル）ペリレン、３，１０−ビス（２，４，６−トリメチルフェニル）ペリレン、３，１０−ジフェニルペリレン、３，４−ジフェニルペリレン、２，５，８，１１−テトラ−ｔ−ブチルペリレン、３，４，９，１０−テトラフェニルペリレン、３−（１’−ピレニル）−８，１１−ジ（ｔ−ブチル）ペリレン、３−（９’−アントリル）−８，１１−ジ（ｔ−ブチル）ペリレン、３，３’−ビス（８，１１−ジ（ｔ−ブチル）ペリレニル）などがあげられる。  また、特開平11-97178号公報、特開2000-133457号公報、特開2000-26324号公報、特開2001-267079号公報、特開2001-267078号公報、特開2001-267076号公報、特開2000-34234号公報、特開2001-267075号公報、および特開2001-217077号公報などに記載されたペリレン誘導体を用いてもよい。
【０２６１】  ボラン誘導体としては、例えば、１，８−ジフェニル−１０−（ジメシチルボリル）アントラセン、９−フェニル−１０−（ジメシチルボリル）アントラセン、４−（９’−アントリル）ジメシチルボリルナフタレン、４−（１０’−フェニル−９’−アントリル）ジメシチルボリルナフタレン、９−（ジメシチルボリル）アントラセン、９−（４’−ビフェニリル）−１０−（ジメシチルボリル）アントラセン、９−（４’−（Ｎ−カルバゾリル）フェニル）−１０−（ジメシチルボリル）アントラセンなどがあげられる。  また、国際公開第2000/40586号などに記載されたボラン誘導体を用いてもよい。
【０２６２】  アミン含有スチリル誘導体としては、例えば、Ｎ，Ｎ，Ｎ’，Ｎ’−テトラ（４−ビフェニリル）−４、４’−ジアミノスチルベン、Ｎ，Ｎ，Ｎ’，Ｎ’−テトラ（１−ナフチル）−４、４’−ジアミノスチルベン、Ｎ，Ｎ，Ｎ’，Ｎ’−テトラ（２−ナフチル）−４、４’−ジアミノスチルベン、Ｎ，Ｎ’−ジ（２−ナフチル）−Ｎ，Ｎ’−ジフェニル−４、４’−ジアミノスチルベン、Ｎ，Ｎ’−ジ（９−フェナントリル）−Ｎ，Ｎ’−ジフェニル−４、４’−ジアミノスチルベン、４，４’−ビス［４”−ビス（ジフェニルアミノ）スチリル］−ビフェニル、１，４−ビス［４’−ビス（ジフェニルアミノ）スチリル］−ベンゼン、２，７−ビス［４’−ビス（ジフェニルアミノ）スチリル］−９，９−ジメチルフルオレン、４，４’−ビス（９−エチル−３−カルバゾビニレン）−ビフェニル、４，４’−ビス（９−フェニル−３−カルバゾビニレン）−ビフェニルなどがあげられる。また、特開2003-347056号公報、および特開2001-307884号公報などに記載されたアミン含有スチリル誘導体を用いてもよい。
【０２６３】  芳香族アミン誘導体としては、例えば、Ｎ，Ｎ，Ｎ，Ｎ−テトラフェニルアントラセン−９，１０−ジアミン、９，１０−ビス（４−ジフェニルアミノ−フェニル）アントラセン、９，１０−ビス（４−ジ（１−ナフチルアミノ）フェニル）アントラセン、９，１０−ビス（４−ジ（２−ナフチルアミノ）フェニル）アントラセン、１０−ジ−ｐ−トリルアミノ−９−（４−ジ−ｐ−トリルアミノ−１−ナフチル）アントラセン、１０−ジフェニルアミノ−９−（４−ジフェニルアミノ−１−ナフチル）アントラセン、１０−ジフェニルアミノ−９−（６−ジフェニルアミノ−２−ナフチル）アントラセン、［４−（４−ジフェニルアミノ−フェニル）ナフタレン−１−イル］−ジフェニルアミン、［６−（４−ジフェニルアミノ−フェニル）ナフタレン−２−イル］−ジフェニルアミン、４，４’−ビス［４−ジフェニルアミノナフタレン−１−イル］ビフェニル、４，４’−ビス［６−ジフェニルアミノナフタレン−２−イル］ビフェニル、４，４”−ビス［４−ジフェニルアミノナフタレン−１−イル］−ｐ−テルフェニル、４，４”−ビス［６−ジフェニルアミノナフタレン−２−イル］−ｐ−テルフェニルなどがあげられる。  また、特開2006-156888号公報などに記載された芳香族アミン誘導体を用いてもよい。
【０２６４】  クマリン誘導体としては、クマリン−６、クマリン−３３４などがあげられる。  また、特開2004-43646号公報、特開2001-76876号公報、および特開平6-298758号公報などに記載されたクマリン誘導体を用いてもよい。
【０２６５】  ピラン誘導体としては、下記のＤＣＭ、ＤＣＪＴＢなどがあげられる。【化１２１】
2014042197.tif 000107
また、特開2005-126399号公報、特開2005-097283号公報、特開2002-234892号公報、特開2001-220577号公報、特開2001-081090号公報、および特開2001-052869号公報などに記載されたピラン誘導体を用いてもよい。
【０２６６】  イリジウム錯体としては、下記のＩｒ（ｐｐｙ）３などがあげられる。【化１２２】
2014042197.tif 000108
また、特開2006-089398号公報、特開2006-080419号公報、特開2005-298483号公報、特開2005-097263号公報、および特開2004-111379号公報などに記載されたイリジウム錯体を用いてもよい。
【０２６７】  白金錯体としては、下記のＰｔＯＥＰなどがあげられる。【化１２３】
2014042197.tif 000109
また、特開2006-190718号公報、特開2006-128634号公報、特開2006-093542号公報、特開2004-335122号公報、および特開2004-331508号公報などに記載された白金錯体を用いてもよい。
【０２６８】＜有機電界発光素子における電子注入層、電子輸送層＞  電子注入層１０７は、陰極１０８から移動してくる電子を、効率よく発光層１０５内または電子輸送層１０６内に注入する役割を果たすものである。電子輸送層１０６は、陰極１０８から注入された電子または陰極１０８から電子注入層１０７を介して注入された電子を、効率よく発光層１０５に輸送する役割を果たすものである。電子輸送層１０６および電子注入層１０７は、それぞれ、電子輸送・注入材料の一種または二種以上を積層、混合するか、電子輸送・注入材料と高分子結着剤の混合物により形成される。
【０２６９】  電子注入・輸送層とは、陰極から電子が注入され、さらに電子を輸送することをつかさどる層であり、電子注入効率が高く、注入された電子を効率よく輸送することが望ましい。そのためには電子親和力が大きく、しかも電子移動度が大きく、さらに安定性に優れ、トラップとなる不純物が製造時および使用時に発生しにくい物質であることが好ましい。しかしながら、正孔と電子の輸送バランスを考えた場合に、陽極からの正孔が再結合せずに陰極側へ流れるのを効率よく阻止できる役割を主に果たす場合には、電子輸送能力がそれ程高くなくても、発光効率を向上させる効果は電子輸送能力が高い材料と同等に有する。したがって、本実施形態における電子注入・輸送層は、正孔の移動を効率よく阻止できる層の機能も含まれてもよい。
【０２７０】  電子輸送層１０６または電子注入層１０７を形成する材料（電子層用材料）として、上記一般式（Ｉ）で表される部分構造を有する多環芳香族化合物またはその塩を用いることができる。電子輸送層１０６または電子注入層１０７における上記一般式（Ｉ）で表される部分構造を有する多環芳香族化合物またはその塩の含有量は、それらの種類によって異なり、それらの特性に合わせて決めればよい。上記一般式（Ｉ）で表される部分構造を有する多環芳香族化合物またはその塩の含有量の目安は、好ましくは電子輸送層用材料（または電子注入層用材料）の全体の１〜１００重量％であり、より好ましくは１０〜１００重量％であり、さらに好ましくは５０〜１００重量％であり、特に好ましくは８０〜１００重量％である。上記一般式（Ｉ）で表される部分構造を有する多環芳香族化合物またはその塩を単独（１００重量％）で用いない場合には、以下に詳述する他の材料を混合すればよい。
【０２７１】  他の電子輸送層または電子注入層を形成する材料としては、光導電材料において電子伝達化合物として従来から慣用されている化合物、有機電界発光素子の電子注入層および電子輸送層に使用されている公知の化合物の中から任意に選択して用いることができる。
【０２７２】  電子輸送層または電子注入層に用いられる材料としては、炭素、水素、酸素、硫黄、ケイ素およびリンの中から選ばれる一種以上の原子で構成される芳香環もしくは複素芳香環からなる化合物、ピロール誘導体およびその縮合環誘導体および電子受容性窒素を有する金属錯体の中から選ばれる少なくとも一種を含有することが好ましい。具体的には、ナフタレン、アントラセンなどの縮合環系芳香環誘導体、４，４’−ビス（ジフェニルエテニル）ビフェニルに代表されるスチリル系芳香環誘導体、ペリノン誘導体、クマリン誘導体、ナフタルイミド誘導体、アントラキノンやジフェノキノンなどのキノン誘導体、リンオキサイド誘導体、カルバゾール誘導体およびインドール誘導体などがあげられる。電子受容性窒素を有する金属錯体としては、例えば、ヒドロキシフェニルオキサゾール錯体などのヒドロキシアゾール錯体、アゾメチン錯体、トロポロン金属錯体、フラボノール金属錯体およびベンゾキノリン金属錯体などがあげられる。これらの材料は単独でも用いられるが、異なる材料と混合して使用しても構わない。中でも、９，１０−ビス（２−ナフチル）アントラセンなどのアントラセン誘導体、４，４’−ビス（ジフェニルエテニル）ビフェニルなどのスチリル系芳香環誘導体、４，４’−ビス（Ｎ−カルバゾリル）ビフェニル、１，３，５−トリス（Ｎ−カルバゾリル）ベンゼンなどのカルバゾール誘導体が、耐久性の観点から好ましく用いられる。
【０２７３】  また、他の電子伝達化合物の具体例として、ピリジン誘導体、ナフタレン誘導体、アントラセン誘導体、フェナントロリン誘導体、ペリノン誘導体、クマリン誘導体、ナフタルイミド誘導体、アントラキノン誘導体、ジフェノキノン誘導体、ジフェニルキノン誘導体、ペリレン誘導体、オキサジアゾール誘導体（１，３−ビス［（４−ｔ−ブチルフェニル）１，３，４−オキサジアゾリル］フェニレンなど）、チオフェン誘導体、トリアゾール誘導体（Ｎ−ナフチル−２，５−ジフェニル−１，３，４−トリアゾールなど）、チアジアゾール誘導体、オキシン誘導体の金属錯体、キノリノール系金属錯体、キノキサリン誘導体、キノキサリン誘導体のポリマー、ベンザゾール類化合物、ガリウム錯体、ピラゾール誘導体、パーフルオロ化フェニレン誘導体、トリアジン誘導体、ピラジン誘導体、ベンゾキノリン誘導体（２，２’−ビス（ベンゾ［ｈ］キノリン−２−イル）−９，９’−スピロビフルオレンなど）、イミダゾピリジン誘導体、ボラン誘導体、ベンズイミダゾール誘導体（トリス（Ｎ−フェニルベンズイミダゾール−２−イル）ベンゼンなど）、ベンズオキサゾール誘導体、ベンズチアゾール誘導体、キノリン誘導体、テルピリジンなどのオリゴピリジン誘導体、ビピリジン誘導体、テルピリジン誘導体（１，３−ビス（４’−（２，２’：６’２”−テルピリジニル））ベンゼンなど）、ナフチリジン誘導体（ビス（１−ナフチル）−４−（１，８−ナフチリジン−２−イル）フェニルホスフィンオキサイドなど）、アルダジン誘導体、カルバゾール誘導体、インドール誘導体、リンオキサイド誘導体、ビススチリル誘導体などがあげられる。
【０２７４】  また、電子受容性窒素を有する金属錯体を用いることもでき、例えば、キノリノール系金属錯体やヒドロキシフェニルオキサゾール錯体などのヒドロキシアゾール錯体、アゾメチン錯体、トロポロン金属錯体、フラボノール金属錯体およびベンゾキノリン金属錯体などがあげられる。
【０２７５】  上述した材料は単独でも用いられるが、異なる材料と混合して使用しても構わない。
【０２７６】  上述した材料の中でも、キノリノール系金属錯体、ビピリジン誘導体、フェナントロリン誘導体、ボラン誘導体またはベンゾイミダゾール誘導体が好ましい。
【０２７７】  キノリノール系金属錯体は、下記一般式（Ｅ−１）で表される化合物である。【化１２４】
2014042197.tif 000110
式中、Ｒ１〜Ｒ６は水素または置換基であり、ＭはＬｉ、Ａｌ、Ｇａ、ＢｅまたはＺｎであり、ｎは１〜３の整数である。
【０２７８】  キノリノール系金属錯体の具体例としては、８−キノリノールリチウム、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ−ｔ−ブチルフェノラート）アルミニウム、ビス（２−メチル−８−キノリノラート）（２，６−ジフェニルフェノラート）アルミニウム、ビス（２−メチル−８−キノリノラート）（２，４，６−トリフェニルフェノラート）アルミニウム、ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェノラート）アルミニウム、ビス（２，４−ジメチル−８−キノリノラート）（３，５−ジ−ｔ−ブチルフェノラート）アルミニウム、ビス（２−メチル−８−キノリノラート）アルミニウム−μ−オキソ−ビス（２−メチル−８−キノリノラート）アルミニウム、ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート）アルミニウム、ビス（２−メチル−���−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウム、ビス（１０−ヒドロキシベンゾ［ｈ］キノリン）ベリリウムなどがあげられる。
【０２７９】  ビピリジン誘導体は、下記一般式（Ｅ−２）で表される化合物である。【化１２５】
2014042197.tif 000111
式中、Ｇは単なる結合手またはｎ価の連結基を表し、ｎは２〜８の整数である。また、ピリジン−ピリジンまたはピリジン−Ｇの結合に用いられない炭素原子は置換されていてもよい。
【０２８０】  一般式（Ｅ−２）のＧとしては、例えば、以下の構造式のものがあげられる。なお、下記構造式中のＲは、それぞれ独立して、水素、メチル、エチル、イソプロピル、シクロヘキシル、フェニル、１−ナフチル、２−ナフチル、ビフェニリルまたはテルフェニリルである。【化１２６】
2014042197.tif 000112
【０２８１】  ピリジン誘導体の具体例としては、２，５−ビス（２，２’−ビピリジン−６−イル）−１，１−ジメチル−３，４−ジフェニルシロール、２，５−ビス（２，２’−ビピリジン−６−イル）−１，１−ジメチル−３，４−ジメシチルシロール、２，５−ビス（２，２’−ビピリジン−５−イル）−１，１−ジメチル−３，４−ジフェニルシロール、２，５−ビス（２，２’−ビピリジン−５−イル）−１，１−ジメチル−３，４−ジメシチルシロール、９，１０−ジ（２，２’−ビピリジン−６−イル）アントラセン、９，１０−ジ（２，２’−ビピリジン−５−イル）アントラセン、９，１０−ジ（２，３’−ビピリジン−６−イル）アントラセン、９，１０−ジ（２，３’−ビピリジン−５−イル）アントラセン、９，１０−ジ（２，３’−ビピリジン−６−イル）−２−フェニルアントラセン、９，１０−ジ（２，３’−ビピリジン−５−イル）−２−フェニルアントラセン、９，１０−ジ（２，２’−ビピリジン−６−イル）−２−フェニルアントラセン、９，１０−ジ（２，２’−ビピリジン−５−イル）−２−フェニルアントラセン、９，１０−ジ（２，４’−ビピリジン−６−イル）−２−フェニルアントラセン、９，１０−ジ（２，４’−ビピリジン−５−イル）−２−フェニルアントラセン、９，１０−ジ（３，４’−ビピリジン−６−イル）−２−フェニルアントラセン、９，１０−ジ（３，４’−ビピリジン−５−イル）−２−フェニルアントラセン、３，４−ジフェニル−２，５−ジ（２，２’−ビピリジン−６−イル）チオフェン、３，４−ジフェニル−２，５−ジ（２，３’−ビピリジン−５−イル）チオフェン、６’６”−ジ（２−ピリジル）２，２’：４’，４”：２”，２”’−クアテルピリジンなどがあげられる。
【０２８２】  フェナントロリン誘導体は、下記一般式（Ｅ−３−１）または（Ｅ−３−２）で表される化合物である。【化１２７】
2014042197.tif 000113
式中、Ｒ１〜Ｒ８は水素または置換基であり、隣接する基は互いに結合して縮合環を形成してもよく、Ｇは単なる結合手またはｎ価の連結基を表し、ｎは２〜８の整数である。また、一般式（Ｅ−３−２）のＧとしては、例えば、ビピリジン誘導体の欄で説明したものと同じものがあげられる。
【０２８３】  フェナントロリン誘導体の具体例としては、４，７−ジフェニル−１，１０−フェナントロリン、２，９−ジメチル−４，７−ジフェニル−１，１０−フェナントロリン、９，１０−ジ（１，１０−フェナントロリン−２−イル）アントラセン、２，６−ジ（１，１０−フェナントロリン−５−イル）ピリジン、１，３，５−トリ（１，１０−フェナントロリン−５−イル）ベンゼン、９，９’−ジフルオル−ビス（１，１０−フェナントロリン−５−イル）、バソクプロインや１，３−ビス（２−フェニル−１，１０−フェナントロリン−９−イル）ベンゼンなどがあげられる。
【０２８４】  特に、フェナントロリン誘導体を電子輸送層、電子注入層に用いた場合について説明する。長時間にわたって安定な発光を得るには、熱的安定性や薄膜形成性に優れた材料が望まれ、フェナントロリン誘導体の中でも、置換基自身が三次元的立体構造を有するか、フェナントロリン骨格とのあるいは隣接置換基との立体反発により三次元的立体構造を有するもの、あるいは複数のフェナントロリン骨格を連結したものが好ましい。さらに、複数のフェナントロリン骨格を連結する場合、連結ユニット中に共役結合、置換もしくは無置換の芳香族炭化水素、置換もしくは無置換の芳香複素環を含んでいる化合物がより好ましい。
【０２８５】  ボラン誘導体は、下記一般式（Ｅ−４）で表される化合物であり、詳細には特開2007-27587号公報に開示されている。【化１２８】
2014042197.tif 000114
式中、Ｒ１１およびＲ１２は、それぞれ独立して、水素、アルキル、置換されていてもよいアリール、置換シリル、置換されていてもよい窒素含有複素環、またはシアノの少なくとも一つであり、Ｒ１３〜Ｒ１６は、それぞれ独立して、置換されていてもよいアルキル、または置換されていてもよいアリールであり、Ｘは、置換されていてもよいアリーレンであり、Ｙは、置換されていてもよい炭素数１６以下のアリール、置換ボリル、または置換されていてもよいカルバゾリルであり、そして、ｎはそれぞれ独立して０〜３の整数である。
【０２８６】  上記一般式（Ｅ−４）で表される化合物の中でも、下記一般式（Ｅ−４−１）で表される化合物、さらに下記一般式（Ｅ−４−１−１）〜（Ｅ−４−１−４）で表される化合物が好ましい。具体例としては、９−［４−（４−ジメシチルボリルナフタレン−１−イル）フェニル］カルバゾール、９−［４−（４−ジメシチルボリルナフタレン−１−イル）ナフタレン−１−イル］カルバゾールなどがあげられる。【化１２９】
2014042197.tif 000115
式中、Ｒ１１およびＲ１２は、それぞれ独立して、水素、アルキル、置換されていてもよいアリール、置換シリル、置換されていてもよい窒素含有複素環、またはシアノの少なくとも一つであり、Ｒ１３〜Ｒ１６は、それぞれ独立して、置換されていてもよいアルキル、または置換されていてもよいアリールであり、Ｒ２１およびＲ２２は、それぞれ独立して、水素、アルキル、置換されていてもよいアリール、置換シリル、置換されていてもよい窒素含有複素環、またはシアノの少なくとも一つであり、Ｘ１は、置換されていてもよい炭素数２０以下のアリーレンであり、ｎはそれぞれ独立して０〜３の整数であり、そして、ｍはそれぞれ独立して０〜４の整数である。
【０２８７】
【化１３０】
2014042197.tif 000116
各式中、Ｒ３１〜Ｒ３４は、それぞれ独立して、メチル、イソプロピルまたはフェニルのいずれかであり、そして、Ｒ３５およびＲ３６は、それぞれ独立して、水素、メチル、イソプロピルまたはフェニルのいずれかである。
【０２８８】  上記一般式（Ｅ−４）で表される化合物の中でも、下記一般式（Ｅ−４−２）で表される化合物、さらに下記一般式（Ｅ−４−２−１）で表される化合物が好ましい。【化１３１】
2014042197.tif 000117
式中、Ｒ１１およびＲ１２は、それぞれ独立して、水素、アルキル、置換されていてもよいアリール、置換シリル、置換されていてもよい窒素含有複素環、またはシアノの少なくとも一つであり、Ｒ１３〜Ｒ１６は、それぞれ独立して、置換されていてもよいアルキル、または置換されていてもよいアリールであり、Ｘ１は、置換されていてもよい炭素数２０以下のアリーレンであり、そして、ｎはそれぞれ独立して０〜３の整数である。
【０２８９】
【化１３２】
2014042197.tif 000118
式中、Ｒ３１〜Ｒ３４は、それぞれ独立して、メチル、イソプロピルまたはフェニルのいずれかであり、そして、Ｒ３５およびＲ３６は、それぞれ独立して、水素、メチル、イソプロピルまたはフェニルのいずれかである。
【０２９０】  上記一般式（Ｅ−４）で表される化合物の中でも、下記一般式（Ｅ−４−３）で表される化合物、さらに下記一般式（Ｅ−４−３−１）または（Ｅ−４−３−２）で表される化合物が好ましい。【化１３３】
2014042197.tif 000119
式中、Ｒ１１およびＲ１２は、それぞれ独立して、水素、アルキル、置換されていてもよいアリール、置換シリル、置換されていてもよい窒素含有複素環、またはシアノの少なくとも一つであり、Ｒ１３〜Ｒ１６は、それぞれ独立して、置換されていてもよいアルキル、または置換されていてもよいアリールであり、Ｘ１は、置換されていてもよい炭素数１０以下のアリーレンであり、Ｙ１は、置換されていてもよい炭素数１４以下のアリールであり、そして、ｎはそれぞれ独立して０〜３の整数である。
【０２９１】
【化１３４】
2014042197.tif 000120
各式中、Ｒ３１〜Ｒ３４は、それぞれ独立して、メチル、イソプロピルまたはフェニルのいずれかであり、そして、Ｒ３５およびＲ３６は、それぞれ独立して、水素、メチル、イソプロピルまたはフェニルのいずれかである。
【０２９２】  ベンゾイミダゾール誘導体は、下記一般式（Ｅ−５）で表される化合物である。【化１３５】
2014042197.tif 000121
式中、Ａｒ１〜Ａｒ３はそれぞれ独立に水素または置換されてもよい炭素数６〜３０のアリールである。特に、Ａｒ１が置換されてもよいアントリルであるベンゾイミダゾール誘導体が好ましい。
【０２９３】  炭素数６〜３０のアリールの具体例は、フェニル、１−ナフチル、２−ナフチル、アセナフチレン−１−イル、アセナフチレン−３−イル、アセナフチレン−４−イル、アセナフチレン−５−イル、フルオレン−１−イル、フルオレン−２−イル、フルオレン−３−イル、フルオレン−４−イル、フルオレン−９−イル、フェナレン−１−イル、フェナレン−２−イル、１−フェナントリル、２−フェナントリル、３−フェナントリル、４−フェナントリル，９−フェナントリル、１−アントリル、２−アントリル、９−アントリル、フルオランテン−１−イル、フルオランテン−２−イル、フルオランテン−３−イル、フルオランテン−７−イル、フルオランテン−８−イル、トリフェニレン−１−イル、トリフェニレン−２−イル、ピレン−１−イル、ピレン−２−イル、ピレン−４−イル、クリセン−１−イル、クリセン−２−イル、クリセン−３−イル、クリセン−４−イル、クリセン−５−イル、クリセン−６−イル、ナフタセン−１−イル、ナフタセン−２−イル、ナフタセン−５−イル、ペリレン−１−イル、ペリレン−２−イル、ペリレン−３−イル、ペンタセン−１−イル、ペンタセン−２−イル、ペンタセン−５−イル、ペンタセン−６−イルである。
【０２９４】  ベンゾイミダゾール誘導体の具体例は、１−フェニル−２−（４−（１０−フェニルアントラセン−９−イル）フェニル）−１Ｈ−ベンゾ［ｄ］イミダゾール、２−（４−（１０−（ナフタレン−２−イル）アントラセン−９−イル）フェニル）−１−フェニル−１Ｈ−ベンゾ［ｄ］イミダゾール、２−（３−（１０−（ナフタレン−２−イル）アントラセン−９−イル）フェニル）−１−フェニル−１Ｈ−ベンゾ［ｄ］イミダゾール、５−（１０−（ナフタレン−２−イル）アントラセン−９−イル）−１，２−ジフェニル−１Ｈ−ベンゾ［ｄ］イミダゾール、１−（４−（１０−（ナフタレン−２−イル）アントラセン−９−イル）フェニル）−２−フェニル−１Ｈ−ベンゾ［ｄ］イミダゾール、２−（４−（９，１０−ジ（ナフタレン−２−イル）アントラセン−２−イル）フェニル）−１−フェニル−１Ｈ−ベンゾ［ｄ］イミダゾール、１−（４−（９，１０−ジ（ナフタレン−２−イル）アントラセン−２−イル）フェニル）−２−フェニル−１Ｈ−ベンゾ［ｄ］イミダゾール、５−（９，１０−ジ（ナフタレン−２−イル）アントラセン−２−イル）−１，２−ジフェニル−１Ｈ−ベンゾ［ｄ］イミダゾールである。
【０２９５】  電子輸送層または電子注入層には、さらに、電子輸送層または電子注入層を形成する材料を還元できる物質を含んでいてもよい。この還元性物質は、一定の還元性を有するものであれば、様々なものが用いられ、例えば、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを好適に使用することができる。
【０２９６】  好ましい還元性物質としては、Ｎａ（仕事関数２．３６ｅＶ）、Ｋ（同２．２８ｅＶ）、Ｒｂ（同２．１６ｅＶ）またはＣｓ（同１．９５ｅＶ）などのアルカリ金属や、Ｃａ（同２．９ｅＶ）、Ｓｒ（同２．０〜２．５ｅＶ）またはＢａ（同２．５２ｅＶ）などのアルカリ土類金属が挙げられ、仕事関数が２．９ｅＶ以下のものが特に好ましい。これらのうち、より好ましい還元性物質は、Ｋ、ＲｂまたはＣｓのアルカリ金属であり、さらに好ましくはＲｂまたはＣｓであり、最も好ましいのはＣｓである。これらのアルカリ金属は、特に還元能力が高く、電子輸送層または電子注入層を形成する材料への比較的少量の添加により、有機ＥＬ素子における発光輝度の向上や長寿命化が図られる。また、仕事関数が２．９ｅＶ以下の還元性物質として、これら２種以上のアルカリ金属の組み合わせも好ましく、特に、Ｃｓを含んだ組み合わせ、例えば、ＣｓとＮａ、ＣｓとＫ、ＣｓとＲｂ、またはＣｓとＮａとＫとの組み合わせが好ましい。Ｃｓを含むことにより、還元能力を効率的に発揮することができ、電子輸送層または電子注入層を形成する材料への添加により、有機ＥＬ素子における発光輝度の向上や長寿命化が図られる。
【０２９７】＜有機電界発光素子における陰極＞  陰極１０８は、電子注入層１０７および電子輸送層１０６を介して、発光層１０５に電子を注入する役割を果たすものである。
【０２９８】  陰極１０８を形成する材料としては、電子を有機層に効率よく注入できる物質であれば特に限定されないが、陽極１０２を形成する材料と同様のものを用いることができる。なかでも、スズ、インジウム、カルシウム、アルミニウム、銀、銅、ニッケル、クロム、金、白金、鉄、亜鉛、リチウム、ナトリウム、カリウム、セシウムおよびマグネシウムなどの金属またはそれらの合金（マグネシウム−銀合金、マグネシウム−インジウム合金、フッ化リチウム／アルミニウムなどのアルミニウム−リチウム合金など）などが好ましい。電子注入効率をあげて素子特性を向上させるためには、リチウム、ナトリウム、カリウム、セシウム、カルシウム、マグネシウムまたはこれら低仕事関数金属を含む合金が有効である。しかしながら、これらの低仕事関数金属は一般に大気中で不安定であることが多い。この点を改善するために、例えば、有機層に微量のリチウム、セシウムやマグネシウムをドーピングして、安定性の高い電極を使用する方法が知られている。その他のドーパントとしては、フッ化リチウム、フッ化セシウム、酸化リチウムおよび酸化セシウムのような無機塩も使用することができる。ただし、これらに限定されるものではない。
【０２９９】  さらに、電極保護のために白金、金、銀、銅、鉄、スズ、アルミニウムおよびインジウムなどの金属、またはこれら金属を用いた合金、そしてシリカ、チタニアおよび窒化ケイ素などの無機物、ポリビニルアルコール、塩化ビニル、炭化水素系高分子化合物などを積層することが、好ましい例としてあげられる。これらの電極の作製法も、抵抗加熱、電子線ビーム、スパッタリング、イオンプレーティングおよびコーティングなど、導通を取ることができれば特に制限されない。
【０３００】＜各層で用いてもよい結着剤＞  以上の正孔注入層、正孔輸送層、発光層、電子輸送層および電子注入層に用いられる材料は単独で各層を形成することができるが、高分子結着剤としてポリ塩化ビニル、ポリカーボネート、ポリスチレン、ポリ（Ｎ−ビニルカルバゾール）、ポリメチルメタクリレート、ポリブチルメタクリレート、ポリエステル、ポリスルホン、ポリフェニレンオキサイド、ポリブタジエン、炭化水素樹脂、ケトン樹脂、フェノキシ樹脂、ポリアミド、エチルセルロース、酢酸ビニル樹脂、ＡＢＳ樹脂、ポリウレタン樹脂などの溶剤可溶性樹脂や、フェノール樹脂、キシレン樹脂、石油樹脂、ユリア樹脂、メラミン樹脂、不飽和ポリエステル樹脂、アルキド樹脂、エポキシ樹脂、シリコーン樹脂などの硬化性樹脂などに分散させて用いることも可能である。
【０３０１】＜有機電界発光素子の作製方法＞  有機電界発光素子を構成する各層は、各層を構成すべき材料を蒸着法、抵抗加熱蒸着、電子ビーム蒸着、スパッタリング、分子積層法、印刷法、スピンコート法またはキャスト法、コーティング法などの方法で薄膜とすることにより、形成することができる。このようにして形成された各層の膜厚については特に限定はなく、材料の性質に応じて適宜設定することができるが、通常２ｎｍ〜５０００ｎｍの範囲である。膜厚は通常、水晶発振式膜厚測定装置などで測定できる。蒸着法を用いて薄膜化する場合、その蒸着条件は、材料の種類、膜の目的とする結晶構造および会合構造などにより異なる。蒸着条件は一般的に、ボート加熱温度５０〜４００℃、真空度１０−６〜１０−３Ｐａ、蒸着速度０．０１〜５０ｎｍ／秒、基板温度−１５０〜＋３００℃、膜厚２ｎｍ〜５μｍの範囲で適宜設定することが好ましい。
【０３０２】  次に、有機電界発光素子を作製する方法の一例として、陽極／正孔注入層／正孔輸送層／ホスト材料とドーパント材料からなる発光層／電子輸送層／電子注入層／陰極からなる有機電界発光素子の作製法について説明する。適当な基板上に、陽極材料の薄膜を蒸着法などにより形成させて陽極を作製した後、この陽極上に正孔注入層および正孔輸送層の薄膜を形成させる。この上にホスト材料とドーパント材料を共蒸着し薄膜を形成させて発光層とし、この発光層の上に電子輸送層、電子注入層を形成させ、さらに陰極用物質からなる薄膜を蒸着法などにより形成させて陰極とすることにより、目的の有機電界発光素子が得られる。なお、上述の有機電界発光素子の作製においては、作製順序を逆にして、陰極、電子注入層、電子輸送層、発光層、正孔輸送層、正孔注入層、陽極の順に作製することも可能である。
【０３０３】  このようにして得られた有機電界発光素子に直流電圧を印加する場合には、陽極を＋、陰極を−の極性として印加すればよく、電圧２〜４０Ｖ程度を印加すると、透明または半透明の電極側（陽極または陰極、および両方）より発光が観測できる。また、この有機電界発光素子は、パルス電流や交流電流を印加した場合にも発光する。なお、印加する交流の波形は任意でよい。
【０３０４】＜有機電界発光素子の応用例＞  また、本発明は、有機電界発光素子を備えた表示装置または有機電界発光素子を備えた照明装置などにも応用することができる。  有機電界発光素子を備えた表示装置または照明装置は、本実施形態にかかる有機電界発光素子と公知の駆動装置とを接続するなど公知の方法によって製造することができ、直流駆動、パルス駆動、交流駆動など公知の駆動方法を適宜用いて駆動することができる。
【０３０５】  表示装置としては、例えば、カラーフラットパネルディスプレイなどのパネルディスプレイ、フレキシブルカラー有機電界発光（ＥＬ）ディスプレイなどのフレキシブルディスプレイなどがあげられる（例えば、特開平10-335066号公報、特開2003-321546号公報、特開2004-281086号公報など参照）。また、ディスプレイの表示方式としては、例えば、マトリクスおよび／またはセグメント方式などがあげられる。なお、マトリクス表示とセグメント表示は同じパネルの中に共存していてもよい。
【０３０６】  マトリクスとは、表示のための画素が格子状やモザイク状など二次元的に配置されたものをいい、画素の集合で文字や画像を表示する。画素の形状やサイズは用途によって決まる。例えば、パソコン、モニター、テレビの画像および文字表示には、通常一辺が３００μｍ以下の四角形の画素が用いられ、また、表示パネルのような大型ディスプレイの場合は、一辺がｍｍオーダーの画素を用いることになる。モノクロ表示の場合は、同じ色の画素を配列すればよいが、カラー表示の場合には、赤、緑、青の画素を並べて表示させる。この場合、典型的にはデルタタイプとストライプタイプがある。そして、このマトリクスの駆動方法としては、線順次駆動方法やアクティブマトリックスのどちらでもよい。線順次駆動の方が構造が簡単であるという利点があるが、動作特性を考慮した場合、アクティブマトリックスの方が優れる場合があるので、これも用途によって使い分けることが必要である。
【０３０７】  セグメント方式（タイプ）では、予め決められた情報を表示するようにパターンを形成し、決められた領域を発光させることになる。例えば、デジタル時計や温度計における時刻や温度表示、オーディオ機器や電磁調理器などの動作状態表示および自動車のパネル表示などがあげられる。
【０３０８】  照明装置としては、例えば、室内照明などの照明装置、液晶表示装置のバックライトなどがあげられる（例えば、特開2003-257621号公報、特開2003-277741号公報、特開2004-119211号公報など参照）。バックライトは、主に自発光しない表示装置の視認性を向上させる目的に使用され、液晶表示装置、時計、オーディオ装置、自動車パネル、表示板および標識などに使用される。特に、液晶表示装置、中でも薄型化が課題となっているパソコン用途のバックライトとしては、従来方式のものが蛍光灯や導光板からなっているため薄型化が困難であることを考えると、本実施形態に係る発光素子を用いたバックライトは薄型で軽量が特徴になる。
【実施例】
【０３０９】  以下、実施例により本発明をさらに具体的に説明していくが、本発明はこれらに限定されるものではない。まず、実施例で用いた多環芳香族化合物の合成例について、以下に説明する。【０３１０】  合成例（１）：  ４ｂ−アザ−１２ｂ−チオホスファジベンゾ［ｇ，ｐ］クリセンの合成【化１３６】
2014042197.tif 000122
【０３１１】  まず、２−アミノビフェニル（１６．９ｇ、０．１０ｍｏｌ）、ビス（ジベンジリデンアセトン）パラジウム（０．５７５ｇ、１．０ｍｍｏｌ）、ｔ−ブトキシナトリウム（１４．４ｇ、０．１５ｍｏｌ）およびトルエン（１００ｍＬ）に、アルゴン雰囲気下、０℃で２−ブロモビフェニル（２３．１ｇ、０．１０ｍｏｌ）を添加し、室温で７時間攪拌した後、フロリジル濾過をして、溶媒を減圧下に留去して得られる褐色の油状物質に、ヘキサンを用いてトリチュレーションすることで、白色粉末としてビス（ビフェニル−２−イル）アミンを得た（３２．１ｇ、収率９８％）。【０３１２】 1H NMR (δppm in CDCl3); 5.79 (s, 1H), 6.92 (t, J = 7.2 Hz, 2H), 7.17-7.27 (m, 14H), 7.40 (d, 2H, J = 8.1 Hz) 13C NMR (δppm in CDCl3) 117.0, 120.8, 127.2, 128.1, 128.7, 129.0, 130.6, 132.0, 138.9, 140.1.【０３１３】
【化１３７】
2014042197.tif 000123
【０３１４】  次に、ビス（ビフェニル−２−イル）アミン（３．２１ｇ、１０．０ｍｍｏｌ）およびＴＨＦ（５０ｍＬ）に、アルゴン雰囲気下、−７８℃で、ブチルリチウムのヘキサン溶液（６．１３ｍＬ、１．６３Ｍ、１０．０ｍｍｏｌ）を添加し撹拌した。１時間後、三塩化リン（１．３７ｇ、１０．０ｍｍｏｌ）を加え、１時間撹拌した後、０℃に昇温しさらに１時間攪拌した。溶媒を減圧下留去し、１，２−ジクロロベンゼン（８０ｍＬ）を加えた後、三塩化アルミニウム（４．００ｇ、３０．０ｍｍｏｌ）および硫黄（０．４８１ｇ、１５．０ｍｍｏｌ）を添加し、１２０℃で１８時間撹拌した。１，４−ジアザビシクロ［２．２．２］オクタン（３．３６ｇ、３０．０ｍｍｏｌ）を加えて濾過後、溶媒を減圧下に留去して得られた粗生成物をＨＰＬＣおよびＧＰＣで単離することで白色粉末として式（５５１）で表される化合物を得た（０．７２５ｇ、収率１９％）。【０３１５】  HRMS(EI) m/z; calcd. 381.0741[M]+; found 381.0746. 1H NMR (δppm in CD2Cl2at -40 ℃); 6.65(d, 1H, J = 8.4 Hz), 7.01(t, 1H, J = 7.2 Hz), 7.09(t, 1H, J = 7.8 Hz), 7.19 (dd, 1H, J = 7.8, 13.8 Hz), 7.31 (td, 1H, J = 3.0, 7.8 Hz), 7.54 (t, 1H, J = 7.8 Hz), 7.62 (d, 1H, J = 7.2 Hz), 7.65-7.69 (m, 2H), 7.75 (td, 1H, J = 3.0, 7.8 Hz), 7.84-7.91 (m, 3H), 8.05 (d, 2H, J = 7.2 Hz), 8.09 (t, 1H, J = 7.2 Hz), 8.58 (dd, 1H, J = 7.8, 15.6 Hz) 13C NMR (δppm in CD2Cl2at -40 ℃); 118.1, 120.8, 121.2, 122.3, 124.4, 126.5, 128.1, 128.5, 128.6, 128.7, 128.9, 129.3, 130.2 (2C), 131.6, 132.1, 132.8, 132.9, 134.4, 134.5, 135.2, 135.3, 136.2, 141.5【０３１６】  合成例（２）：  ４ｂ−アザ−１２ｂ−フェニル−１２ｂ−シラジベンゾ［ｇ，ｐ］クリセンの合成【化１３８】
2014042197.tif 000124
【０３１７】  ビス（ビフェニル−２−イル）アミン（０．３２１ｇ、１．００ｍｍｏｌ）およびテトラヒドロフラン（５ｍＬ）に、アルゴン雰囲気下、−７８℃で、ブチルリチウムのヘキサン溶液（０．６２ｍＬ、１．６０Ｍ、１．００ｍｍｏｌ）を添加し撹拌した。１時間撹拌した後、−７８℃でフェニルトリクロロシラン（０．２１２ｇ、１．００ｍｍｏｌ）を加え、室温で１２時間撹拌した。溶媒を減圧下留去し、１，２−ジクロロベンゼンを加えた後、三塩化アルミニウム（０．５３３ｇ、４．００ｍｍｏｌ）および２，２，６，６−テトラメチルピペリジン（０．２３３ｇ、１．５０ｍｍｏｌ）を添加し、１５０℃で１８時間攪拌した。１，４−ジアザビシクロ［２．２．２］オクタン（０．４４９ｇ、４．００ｍｍｏｌ）を加えて濾過後、溶媒を減圧下に留去して得られた粗生成物をＨＰＬＣおよびＧＰＣで単離することで白色粉末として式（６０１）で表される化合物を得た（０．０６４ｇ、収率１５％）。  また式（６０１）で表される化合物はヘキサンから再結晶することで無色針状結晶が得られ、Ｘ線結晶構造解析により構造を決定した。【０３１８】  HRMS(FAB) m/z; calcd. 423.1443[M]+; found 423.1426.  X-ray crystal structure【化１３９】
2014042197.tif 000125
【０３１９】  合成例（３）：  ４ｂ−アザ−１２ｂ−ゲルマ−１２ｂ−フェニルジベンゾ［ｇ，ｐ］クリセンの合成【化１４０】
2014042197.tif 000126
【０３２０】  ビス（ビフェニル−２−イル）アミン（０．６４３ｇ、２．００ｍｍｏｌ）およびトルエン（８０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃でフェニルトリクロロゲルマニウム（０．５１２ｇ、２．００ｍｍｏｌ）を加え、室温で１２時間撹拌した。溶媒を減圧下留去し、１，２−ジクロロベンゼンを加えた後、三塩化アルミニウム（１．０７ｇ、８．００ｍｍｏｌ）および２，２，６，６−テトラメチルピペリジン（０．４６６ｇ、３．００ｍｍｏｌ）を添加し、１５０℃で２４時間攪拌した。１，４−ジアザビシクロ［２．２．２］オクタン（１．１２ｇ、１０．０ｍｍｏｌ）を加えて濾過後、溶媒を減圧下に留去して得られた粗生成物をＨＰＬＣおよびＧＰＣで単離することで白色粉末として標題化合物を得た（０．３８９ｇ、収率４２％）。  また標題化合物はヘキサンから再結晶することで無色柱状結晶が得られ、Ｘ線結晶構造解析により構造を決定した。【０３２１】  HRMS(MALDI) m/z; calcd. 470.0964[M+H]+; found 470.0980.  X-ray crystal structure【化１４１】
2014042197.tif 000127
【０３２２】  合成例（４）：  ４ｂ−アザ−１２ｂ−ボラジベンゾ［ｇ，ｐ］クリセンの合成【化１４２】
2014042197.tif 000128
【０３２３】  まず、［１，１’−ビフェニル］−２−アミン（２８．５ｇ）、２−ブロモ−１，１’−ビフェニル（３８．６ｇ）、ナトリウム−ｔ−ブトキシド（２４．０ｇ）、Ｐｄ（ｄｂａ）２（０．２９ｇ）、４−（ジ−ｔ−ブチルホスフィノ）−Ｎ，Ｎ−ジメチルアニリン（０．２７ｇ）およびトルエン（１００ｍｌ）の入ったフラスコを窒素雰囲気下、７０℃で１時間攪拌した。反応液を室温まで冷却した後、水およびトルエンを加え分液した。次いで、溶媒を減圧留去した後、活性アルミナカラムクロマトグラフィー（展開液：トルエン）で精製し、ジ（［１，１’−ビフェニル］−２−イル）アミン（５４．０ｇ）を得た。【０３２４】
【化１４３】
2014042197.tif 000129
【０３２５】  次に、ジ（［１，１’−ビフェニル］−２−イル）アミン（１５．０ｇ）およびトルエン（２５０ｍｌ）の入ったフラスコを−７５℃まで冷却し、ｎ−ブチルリチウムの１．６Ｍヘキサン溶液（２９．３ｍｌ）を滴下した。滴下終了後、一旦０℃まで昇温し、０℃で１時間撹拌した。その後、再び−７５℃まで冷却し、三塩化ホウ素の１．０Ｍヘプタン溶液（４６．９ｍｌ）を滴下した。次いで、反応液を室温まで昇温した後、一旦溶媒を減圧留去した。ここにオルトジクロロベンゼン（３００ｍｌ）、２，２，６，６−テトラメチルピぺリジン（１３．８ｇ）、三塩化アルミニウム（２５．０ｇ）を加え、１５０℃で１８時間撹拌した。１，４−ジアザビシクロ［２．２．２］オクタン「ＤＡＢＣＯ」（２１．０ｇ）を加え撹拌後、トルエン（５００ｍｌ）およびセライトを加えて撹拌した後、約１時間静置した。次いで、析出した沈殿をセライトを敷いた桐山ロートを用いた吸引ろ過にて除去した後、溶媒を減圧留去した。更に活性アルミナカラムクロマトグラフィー（展開液：トルエン／酢酸エチル／トリエチルアミン＝９０／１０／１（容量比））で精製後、酢酸エチル／ヘプタン混合溶媒にて再沈殿させ、式（１）で表される化合物（８．２ｇ）を得た。【０３２６】  合成例（５）：  ２，７−ジブロモ−４ｂ−アザ−１２ｂ−ボラジベンゾ［ｇ，ｐ］クリセンの合成【化１４４】
2014042197.tif 000130
【０３２７】  窒素雰囲気下、４ｂ−アザ−１２ｂ−ボラジベンゾ［ｇ，ｐ］クリセン（１８．０ｇ）のＴＨＦ（１８０ｍｌ）溶液に、Ｎ−ブロモスクシンイミド（ＮＢＳ）（１９．９ｇ）を加え、室温で１時間撹拌した。反応終了後、亜硫酸ナトリウム水溶液を加え、ＴＨＦを減圧留去した後、トルエンを加え分液した。次いで、活性アルミナカラムクロマトグラフィー（展開液：トルエン／酢酸エチル／トリエチルアミン＝９５／５／１（容量比））で精製し、標題化合物（２４．７ｇ）を得た。【０３２８】  合成例（６）：  ２，７−ジメチル−４ｂ−アザ−１２ｂ−ボラジベンゾ［ｇ，ｐ］クリセンの合成【化１４５】
2014042197.tif 000131
【０３２９】  ２，７−ジブロモ−４ｂ−アザ−１２ｂ−ボラジベンゾ［ｇ，ｐ］クリセン（０．２４３ｇ、０．５０ｍｍｏｌ）およびトルエン（５．０ｍＬ）に、アルゴン雰囲気下−７８℃で、ブチルリチウムのヘキサン溶液（０．６３ｍＬ、１．６０Ｍ、１．００ｍｍｏｌ）を添加し、４０℃で２４時間撹拌した後、ヨウ化メチル（０．１７８ｇ、１．００ｍｍｏｌ）を添加し１時間撹拌した。溶媒を減圧下に留去して得られた粗生成物をＧＰＣで単離することで白黄色粉末として標題化合物を得た（０．２２８ｇ、収率２０％）。【０３３０】  HRMS(EI) m/z; calcd. 357.1689[M]+; found 357.1692. 11B NMR (δppm in C6D6) 34.0.【０３３１】  合成例（７）：  １４ｂ１−アザ−１４ｂ−ボラベンゾ［ｐ］インデノ［１，２，３，４−ｄｅｆｇ］クリセンの合成【化１４６】
2014042197.tif 000132
【０３３２】  ビス（ビフェニル−２−イル）アミン（０．６４３ｇ、２．００ｍｍｏｌ）およびトルエン（１０ｍＬ）に、アルゴン雰囲気下、−７８℃で、ブチルリチウムのヘキサン溶液（１．２３ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（２０ｍＬ）を加えた後、三塩化アルミニウム（１．０７ｇ、８．００ｍｍｏｌ）、エチルジイソプロピルアミン（０．２５８ｇ、２．００ｍｍｏｌ）を添加し、１８０℃で１２時間撹拌した。１，４−ジアザビシクロ［２．２．２］オクタン（０．８９６ｇ、８．００ｍｍｏｌ）を加えて濾過後、溶媒を減圧下に留去して得られた粗生成物をＨＰＬＣおよびＧＰＣで単離することで白黄色粉末として式（６６５）で表される化合物を得た（０．２５５ｇ、収率３９％）。【０３３３】  HRMS(EI) m/z; calcd. 327.1219[M]+; found 327.1215. 1H NMR (δppm in CDCl3); 7.66-7.72 (m, 4H), 7.84 (td, 2H, J = 1.4, 8.2 Hz), 8.21 (d, 2H, J = 7.8 Hz), 8.43 (d, 2H, J = 7.8 Hz), 8.67 (d, 2H, J = 7.8 Hz), 9.18 (d, 2H, J = 7.8 Hz).【０３３４】  合成例（８）：  ６，９−ジクロロ−１４ｂ１−アザ−１４ｂ−ボラベンゾ［ｐ］インデノ［１，２，３，４−ｄｅｆｇ］クリセンの合成【化１４７】
2014042197.tif 000133
【０３３５】  ３，６−ジクロロ−１，８−ジフェニルカルバゾール（０．９７１ｇ、２．５０ｍｍｏｌ）およびトルエン（１０ｍＬ）に、アルゴン雰囲気下−７８℃で、ブチルリチウムのヘキサン溶液（１．５６ｍＬ、１．６０Ｍ、２．５０ｍｍｏｌ）を添加し撹拌した。１時間後０℃に昇温しさらに１時間撹拌した後、−７８℃で三塩化ホウ素のヘプタン溶液（２．５０ｍＬ、１．００Ｍ、２．５０ｍｍｏｌ）を加え、室温で１２時間撹拌した。溶媒を減圧下留去し、１，２−ジクロロベンゼン（５０ｍＬ）を加えた後、三塩化アルミニウム（１．３３ｇ、１０．０ｍｍｏｌ）を添加し、１６０℃で１４時間撹拌した。１，４−ジアザビシクロ［２．２．２］オクタン（１．１２ｇ、１０．０ｍｍｏｌ）を加えて濾過後、溶媒を減圧下に留去して得られた粗生成物をＨＰＬＣおよびＧＰＣで単離することで黄褐色粉末として標題化合物を得た（０．２９７ｇ、収率３０％）。【０３３６】  HRMS(EI) m/z; calcd. 395.0440[M]+; found 395.0426.【０３３７】  合成例（９）：  ４ｂ−アザ−１２ｂ−ホスファジベンゾ［ｇ，ｐ］クリセンの合成【化１４８】
2014042197.tif 000134
【０３３８】  ４ｂ−アザ−１２ｂ−チオホスファジベンゾ［ｇ，ｐ］クリセン（０．１１４ｇ、０．３０ｍｍｏｌ）およびトリエチルホスフィン（０．０３９ｇ、０．３３ｍｍｏｌ）にアルゴン雰囲気下０℃で、クロロベンゼン（３．０ｍＬ）を加え１２０℃で１８時間撹拌した。溶媒を減圧下留去しヘキサンを加えトリチュレーションすることで、白色粉末として式（５０１）で表される化合物を得た（０．０７３ｇ、収率７０％）。【０３３９】  HRMS(EI) m/z; calcd. 349.1020[M]+; found 349.1013. 31P NMR (δppm in C6D6) 12.7.【０３４０】  合成例（１０）：  ４ｂ−アザ−１２ｂ−オキサホスファ−ジベンゾ［ｇ，ｐ］クリセンの合成【化１４９】
2014042197.tif 000135
【０３４１】  ４ｂ−アザ−１２ｂ−ホスファジベンゾ［ｇ，ｐ］クリセン（０．０７０ｇ、０．２０ｍｍｏｌ）およびジクロロメタン（２．０ｍＬ）に対し３０％過酸化水素水（２．０ｍＬ）を添加し、室温で６時間攪拌した。抽出した有機層の溶媒を減圧下留去し、得られた粗生成物をＨＰＬＣおよびＧＰＣで単離することで白黄色粉末として式（３０１）で表される化合物を得た（０．０６６ｇ、収率９０％）。【０３４２】  HRMS(ESI) m/z; calcd. 366.1042[M+H]+; found 366.1032. 31P NMR (δppm in C6D6) 6.6.【０３４３】  合成例（１１）：  ８ｂ，１９ｂ−ジアザ−１１ｂ，２２ｂ−ジチオホスファヘキサベンゾ［ａ，ｃ，ｆｇ，ｊ，ｌ，ｏｐ］テトラセンの合成【化１５０】
2014042197.tif 000136
【０３４４】  Ｎ，Ｎ’−ビス（ビフェニル−２−イル）−２，６−ジアミノビフェニル（０．９７７ｇ、２．００ｍｍｏｌ）およびトルエン（２０ｍＬ）に、アルゴン雰囲気下、−７８℃で、ブチルリチウムのヘキサン溶液（２．４５ｍＬ、１．６３Ｍ、４．０ｍｍｏｌ）を添加し撹拌した。１時間後、三塩化リン（０．５４９ｇ、４．０ｍｍｏｌ）を加え、１時間撹拌した後、０℃に昇温しさらに１時間攪拌した。溶媒を減圧下留去し、１，２−ジクロロベンゼン（４０ｍＬ）を加えた後、三塩化アルミニウム（２．１３ｇ、１６．０ｍｍｏｌ）、硫黄（０．１９２ｇ、６．０ｍｍｏｌ）及びエチルジイソプロピルアミン（１．５５ｇ、１２．０ｍｍｏｌ）を添加し、１２０℃で１８時間撹拌した。１，４−ジアザビシクロ［２．２．２］オクタン（１．７９ｇ、１６．０ｍｍｏｌ）を加えて濾過後、溶媒を減圧下に留去して得られた粗生成物をＨＰＬＣおよびＧＰＣで単離することで白黄色粉末として標題化合物を得た（０．１２２ｇ、収率１０％）。【０３４５】  HRMS(FAB) m/z; calcd. 609.0778[M+H]+; found 609.0762.【０３４６】  合成例（１２）：  ８ｂ，１９ｂ−ジアザ−１１ｂ，２２ｂ−ジボラヘキサベンゾ［ａ，ｃ，ｆｇ，ｊ，ｌ，ｏｐ］テトラセンの合成【化１５１】
2014042197.tif 000137
【０３４７】  Ｎ，Ｎ’−ビス（ビフェニル−２−イル）−２，６−ジアミノビフェニル（０．９７７ｇ、２．００ｍｍｏｌ）およびトルエン（２０ｍＬ）に、アルゴン雰囲気下、−７８℃で、ブチルリチウムのヘキサン溶液（２．４５ｍＬ、１．６３Ｍ、４．０ｍｍｏｌ）を添加し撹拌した。１時間後０℃に昇温しさらに１時間撹拌した後、−７８℃で三塩化ホウ素のヘプタン溶液（４．００ｍＬ、１．００Ｍ、４．０ｍｍｏｌ）を加え、１時間撹拌した後、室温に昇温しさらに１２時間攪拌した。溶媒を減圧下留去し、１，２−ジクロロベンゼン（４０ｍＬ）を加えた後、三塩化アルミニウム（２．１３ｇ、１６．０ｍｍｏｌ）および２，２，６，６−テトラメチルピペリジン（０．１９２ｇ、６．０ｍｍｏｌ）を添加し、１５０℃で２４時間撹拌した。１，４−ジアザビシクロ［２．２．２］オクタン（１．７９ｇ、１６．０ｍｍｏｌ）を加えて濾過後、溶媒を減圧下に留去して得られた粗生成物をＨＰＬＣおよびＧＰＣで単離することで白黄色粉末として式（２５１）で表される化合物を得た（０．１２２ｇ、収率４０％）。【０３４８】  Anal. calcd for C36H22N2B2C, 85.76; H, 4.40; N, 5.56. found C, 85.85; H, 4.24; N, 5.66. 1H NMR (δppm in CS2/CD2Cl2=2/1, 600 MHz) 7.31-7.34 (m, 4H, NCCCHCH), 7.55 (t, J = 8.4 Hz, 1H, NCCHCHCHCN), 7.61 (td, J = 1.2, 7.2 Hz, 2H, BCCHCHCHCH), 7.78 (td, J = 1.2, 7.2 Hz, 2H, BCCHCHCHCH), 7.91 (t, J = 7.2 Hz, 1H, BCCHCHCHCB), 8.05 (d, J = 8.4 Hz, 2H, NCCHCHCHCN), 8.11-8.13 (m, 2H, NCCHCHCHCH), 8.32-8.35 (m, 2H, NCCCH), 8.40 (d, J = 7.2 Hz, 2H, BCCCH), 8.71 (d, J = 7.2 Hz, 2H, BCCHCHCHCH), 8.96 (d, J = 7.2 Hz, 2H, BCCHCHCHCB) 13C NMR (δppm in CS2/CD2Cl2=2/1, 151 MHz) 114.3 (2C), 119.2, 121.8 (2C), 123.1 (2C), 123.4 (2C), 125.7, 125.8 (2C), 126.2, 126.7 (2C), 127.1 (2C), 128.1 (2C), 130.5 (br, 2C, CBCCCBC), 131.4 (2C), 133.0 (br, 2C, CBCCCBC), 135.8 (2C), 137.5 (4C), 137.6 (2C), 138.9, 139.0 (2C) 11B NMR (δppm in CS2/CD2Cl2=2/1, 193 MHz) 36.5.【０３４９】  合成例（１３）：  ４ｂ，１７ｂ−ジアザ−９ｂ，２２ｂ−ジボラテトラベンゾ［ａ，ｃ，ｆ，ｍ］フェナントロ［９，１０−ｋ］テトラフェンの合成【化１５２】
2014042197.tif 000138
【０３５０】  Ｎ，Ｎ”−ビス（ビフェニル−２−イル）−２，２”−ジアミノテルフェニル（０．５６５ｇ、１．００ｍｍｏｌ）およびトルエン（１０ｍＬ）に、アルゴン雰囲気下、−７８℃で、ブチルリチウムのヘキサン溶液（０．６２ｍＬ、１．６３Ｍ、１．０ｍｍｏｌ）を添加し撹拌した。１時間後０℃に昇温しさらに１時間撹拌した後、−７８℃で三塩化ホウ素のヘプタン溶液（１．００ｍＬ、１．００Ｍ、１．０ｍｍｏｌ）を加え、１時間撹拌した後、室温に昇温しさらに１２時間攪拌した。溶媒を減圧下留去し、１，２−ジクロロベンゼン（２０ｍＬ）を加えた後、三塩化アルミニウム（２．１３ｇ、１６．０ｍｍｏｌ）および２，２，６，６−テトラメチルピペリジン（０．１９２ｇ、６．０ｍｍｏｌ）を添加し、１５０℃で２４時間撹拌した。１，４−ジアザビシクロ［２．２．２］オクタン（１．７９ｇ、１６．０ｍｍｏｌ）を加えて濾過後、溶媒を減圧下に留去して得られた粗生成物をＨＰＬＣおよびＧＰＣで単離することで白黄色粉末として式（２５６）で表される化合物を得た（０．１３３ｇ、収率２３％）。【０３５１】  HRMS(FAB) m/z; calcd. 580.2282[M]+; found 580.2296. 11B NMR (δppm in CS2/C6D6=2/1, 126 MHz) 35.7.【０３５２】  合成例（１４）：  １１ｂ−アザ−３ｂ−ボラベンゾ［１１，１２］クリセノ［６，５−ｂ］チオフェンの合成【化１５３】
2014042197.tif 000139
【０３５３】  Ｎ−［（２−チエニル）フェニル］−Ｎ−（ビフェニル−２−イル）アミン（０．６５５ｇ、２．００ｍｍｏｌ）およびトルエン（１０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（１０ｍＬ）を加えた後、三塩化アルミニウム（１．０７ｇ、８．００ｍｍｏｌ）および２，２，６，６−テトラメチルピペリジン（０．６２１ｇ、４．００ｍｍｏｌ）を添加し、１５０℃で２４時間攪拌した。１，４−ジアザビシクロ［２．２．２］オクタン（０．８９７ｇ、８．００ｍｍｏｌ）を加えて濾過後、溶媒を減圧下に留去して得られた粗生成物をＨＰＬＣおよびＧＰＣで単離することで白黄色粉末として標題化合物を得た（０．０５４ｇ、収率８％）。【０３５４】  HRMS(EI) m/z; calcd. 335.0940[M]+; found 335.0926. 1H NMR (δppm in C6D6, 392 MHz) 6.92-7.11 (m, 5H), 7.39 (td, J = 0.9, 7.6 Hz, 1H), 7.50 (td, J = 1.8, 7.2 Hz, 1H), 7.91-8.00 (m, 4H), 8.11-8.16 (m, 2H), 8.63 (dd, J = 0.9, 7.6 Hz, 1H).【０３５５】  合成例（１５）：  １１ｂ−アザ−３ｂ−ボラベンゾ［１１，１２］クリセノ［５，６−ｂ］チオフェンの合成【化１５４】
2014042197.tif 000140
【０３５６】  Ｎ−［（３−チエニル）フェニル］−Ｎ−（ビフェニル−２−イル）アミン（０．６５５ｇ、２．００ｍｍｏｌ）およびトルエン（１０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（１０ｍＬ）を加えた後、三塩化アルミニウム（１．０７ｇ、８．００ｍｍｏｌ）および２，２，６，６−テトラメチルピペリジン（０．６２１ｇ、４．００ｍｍｏｌ）を添加し、１５０℃で２４時間攪拌した。１，４−ジアザビシクロ［２．２．２］オクタン（０．８９７ｇ、８．００ｍｍｏｌ）を加えて濾過後、溶媒を減圧下に留去して得られた粗生成物をＨＰＬＣおよびＧＰＣで単離することで白黄色粉末として標題化合物を得た（０．０２０ｇ、収率３％）。【０３５７】  HRMS(EI) m/z; calcd. 335.0940[M]+; found 335.0943. 1H NMR (δppm in C6D6, 392 MHz) 7.00-7.05 (m, 2H), 7.07-7.12 (m, 2H), 7.40-7.50 (m, 3H), 7.63 (d, J = 4.9 Hz, 1H), 7.94 (dd, J = 1.8, 8.1 Hz, 1H), 8.03 (dd, J = 1.3, 8.5 Hz, 1H), 8.08-8.15 (m, 3H), 8.95 (dd, J = 1.4, 7.6 Hz, 1H).【０３５８】  合成例（１６）：  １−メチル−１１ｂ−アザ−３ｂ−ボラベンゾ［１１，１２］クリセノ［５，６−ｃ］チオフェンの合成【化１５５】
2014042197.tif 000141
【０３５９】  Ｎ−［（３−（２−メチル）チエニル）フェニル］−Ｎ−（ビフェニル−２−イル）アミン（０．６８３ｇ、２．００ｍｍｏｌ）およびトルエン（１０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（１０ｍＬ）を加えた後、三塩化アルミニウム（１．０７ｇ、８．００ｍｍｏｌ）および２，２，６，６−テトラメチルピペリジン（０．６２１ｇ、４．００ｍｍｏｌ）を添加し、１５０℃で１８時間攪拌した。１，４−ジアザビシクロ［２．２．２］オクタン（０．８９７ｇ、８．００ｍｍｏｌ）を加えて濾過後、溶媒を減圧下に留去して得られた粗生成物をＨＰＬＣおよびＧＰＣで単離することで褐色粉末として標題化合物を得た（０．０３５ｇ、収率５％）。  HRMS(MALDI) m/z; calcd. 349.1091[M]+; found 349.1088. 11B NMR (δppm in C6D6, 126 MHz) 32.5.【０３６０】  合成例（１７）：  ３ｂ−アザ−１１ｂ−ボラベンゾ［１１，１２］クリセノ［６，５−ｂ］チオフェンの合成【化１５６】
2014042197.tif 000142
【０３６１】  Ｎ−（［１，１’−ビフェニル］−２―イル）−２−フェニルチオフェン−３−アミン（０．６５５ｇ、２．００ｍｍｏｌ）およびトルエン（１０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（１０ｍＬ）を加えた後、三塩化アルミニウム（１．０７ｇ、８．００ｍｍｏｌ）および２，２，６，６−テトラメチルピペリジン（０．６２１ｇ、４．００ｍｍｏｌ）を添加し、１５０℃で２４時間攪拌した。１，４−ジアザビシクロ［２．２．２］オクタン（０．８９７ｇ、８．０ｍｍｏｌ）を加えて濾過後、溶媒を減圧下に留去して得られた粗生成物をＨＰＬＣおよびＧＰＣで単離することで白黄色粉末として標題化合物を得た（０．０３０ｇ、収率４％）。【０３６２】  HRMS(EI) m/z; calcd. 335.0940[M]+; found 335.0929. 11B NMR (δppm in C6D6, 126 MHz) 34.5.【０３６３】  合成例（１８）：  １２ｂ−アザ−４ｂ−ボラジベンゾ［ｌ，ｋ］ピロロ［１，２−ｆ］フェナントリジンの合成【化１５７】
2014042197.tif 000143
【０３６４】  Ｎ−（２−（１Ｈ−ピロール−１−イル）フェニル）−［１，１’−ビフェニル］−２―アミン（０．６２１ｇ、２．００ｍｍｏｌ）およびトルエン（１０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（１０ｍＬ）を加えた後、三塩化アルミニウム（１．０７ｇ、８．００ｍｍｏｌ）および２，２，６，６−テトラメチルピペリジン（０．４６６ｇ、３．００ｍｍｏｌ）を添加し、１５０℃で２４時間攪拌した。１，４−ジアザビシクロ［２．２．２］オクタン（１．１２ｇ、１０．０ｍｍｏｌ）を加えて濾過後、溶媒を減圧下に留去して得られた粗生成物をＨＰＬＣおよびＧＰＣで単離することで白色粉末として標題化合物を得た（０．０２３ｇ、収率４％）。【０３６５】  HRMS(EI) m/z; calcd. 318.1328[M]+; found 318.1324. 1H NMR (δppm in C6D6, 392 MHz) 6.72-6.73 (m, 1H), 6.76-6.80 (m, 1H), 6.85-6.89 (m, 1H), 7.01-7.09 (m, 2H), 7.28 (dd, J = 1.3, 8.5 Hz, 1H), 7.35-7.39 (m, 1H), 7.46-7.51 (m, 2H), 7.55 (dd, J = 1.3, 3.6 Hz, 1H), 7.80 (dd, J = 1.3, 8.5 Hz, 1H), 7.86-7.89 (m, 1H), 8.09-8.13 (m, 2H), 8.71 (dd, J = 1.3, 7.6 Hz, 1H).【０３６６】  合成例（１９）：  ４ｂ−アザ−１２ｂ−ボラベンゾ［ｆ］フェナントロ［９，１０−ｈ］キノリンの合成【化１５８】
2014042197.tif 000144
【０３６７】  Ｎ−（［１，１’−ビフェニル］−２―イル）−３−フェニルピリジン−２−アミン（０．６４５ｇ、２．００ｍｍｏｌ）およびトルエン（１０ｍＬ）に、アルゴン雰囲気下、−７８℃で、ブチルリチウムのヘキサン溶液（１．２５ｍＬ、１．６０Ｍ、２．００ｍｍｏｌ）を添加し撹拌した。１時間後０℃に昇温しさらに１時間撹拌した後、−７８℃で三塩化ホウ素のヘプタン溶液（２．００ｍＬ、１．００Ｍ、２．００ｍｍｏｌ）を加え、室温で１２時間撹拌した。溶媒を減圧下留去し、１，２−ジクロロベンゼン（１０ｍＬ）を加えた後、三塩化アルミニウム（１．０７ｇ、８．００ｍｍｏｌ）および２，２，６，６−テトラメチルピペリジン（０．６２１ｇ、４．００ｍｍｏｌ）を添加し、１５０℃で２４時間攪拌した。１，４−ジアザビシクロ［２．２．２］オクタン（０．８９７ｇ、８．０ｍｍｏｌ）を加えて濾過後、溶媒を減圧下に留去して得られた粗生成物をＨＰＬＣおよびＧＰＣで単離することで式（６）で表される化合物を得ることができる。【０３６８】  合成例（２０）：  ４ｂ−アザ−１２ｂ−フェニル−１２ｂ−スタンナジベンゾ［ｇ，ｐ］クリセンの合成【化１５９】
2014042197.tif 000145
【０３６９】  ビス（ビフェニル−２−イル）アミン（０．３２１ｇ、１．００ｍｍｏｌ）およびＴＨＦ（１０ｍＬ）に、アルゴン雰囲気下、−７８℃でブチルリチウムのヘキサン溶液（０．６３ｍＬ、１．６０Ｍ、１．００ｍｍｏｌ）を添加し撹拌した。１時間後、−７８℃でフェニルトリクロロスタナン（０．３０２ｇ、１．００ｍｍｏｌ）を加え１時間撹拌後、室温で１２時間撹拌した。溶媒を減圧下留去し、１，２−ジクロロベンゼンを加えた後、三塩化アルミニウム（０．５３３ｇ、４．００ｍｍｏｌ）および２，２，６，６−テトラメチルピペリジン（０．２３２ｇ、１．５０ｍｍｏｌ）を添加し、１５０℃で１２時間攪拌した。１，４−ジアザビシクロ［２．２．２］オクタン（０．４４８ｇ、４．００ｍｍｏｌ）を加えて濾過後、溶媒を減圧下に留去して得られた粗生成物をＨＰＬＣおよびＧＰＣで単離することで標題化合物を得ることができる。【０３７０】  合成例（２１）：  ６ｃ−アザ−１６ｂ−ボラジベンゾ［ｃ，ｐ］ナフト［１，２−ｇ］クリセンの合成【化１６０】
2014042197.tif 000146
【０３７１】  ビス（２−フェニルナフタレン−１−イル）アミン（５．９１ｇ、１４．０ｍｍｏｌ）およびトルエン（７０ｍＬ）に、アルゴン雰囲気下、−７８℃でブチルリチウムのヘキサン溶液（８．７５ｍＬ、１．６０Ｍ、１４．０ｍｍｏｌ）を添加し撹拌した。５分後０℃に昇温しさらに２時間半撹拌した後、−７８℃で三塩化ホウ素のヘプタン溶液（１４．０ｍＬ、１．００Ｍ、１４．０ｍｍｏｌ）を加え、室温で１２時間撹拌した。溶媒を減圧下留去し、１，２−ジクロロベンゼンを加えた後、三塩化アルミニウム（１４．９ｇ、１１２ｍｍｏｌ）および２，２，６，６−テトラメチルピペリジン（９．５３ｍＬ、５６．０ｍｍｏｌ）を添加し、１５０℃で１２時間攪拌した。１，４−ジアザビシクロ［２．２．２］オクタン（１２．６ｇ、１１２ｍｍｏｌ）を加えて濾過後、溶媒を減圧下に留去して得られた粗生成物をヘキサン洗浄により単離することで茶色粉末として式（４）で表される化合物を得た（４．２７ｇ、収率６８％）。【０３７２】  HRMS(EI) m/z; calcd. 429.1694[M]+; found 429.1698. 1H NMR (δppm in CDCl3); 6.65-6.69 (m, 2H), 7.11 (t, 2H, J = 7.4 Hz), 7.16 (d, 2H, J = 8.9 Hz), 7.64-7.70 (m, 4H), 7.79 (d, 2H, J = 8.9 Hz), 7.86 (dd, 2H, J = 0.9, 7.6 Hz), 8.48 (d, 2H, J = 8.9 Hz), 8.60 (d, 2H, J = 8.1 Hz), 8.84 (d, 2H, J = 7.1 Hz).【０３７３】  合成例（２２）：  ６ｃ−アザ−１４ｂ−ボラトリベンゾ［ｃ，ｇ，ｐ］クリセンの合成【化１６１】
2014042197.tif 000147
【０３７４】  Ｎ−（［１，１’−ビフェニル］−２−イル）−２−フェニルナフタレン−１−アミン（０．５５９ｇ、１．５１ｍｍｏｌ）およびトルエン（７．５ｍＬ）に、アルゴン雰囲気下、−７８℃で、ブチルリチウムのヘキサン溶液（０．９４０ｍＬ、１．６０Ｍ、１．５０ｍｍｏｌ）を添加し撹拌した。１０分後０℃に昇温しさらに１時間半撹拌した後、−７８℃で三塩化ホウ素のヘプタン溶液（１．５０ｍＬ、１．００Ｍ、１．５０ｍｍｏｌ）を加え、室温で１２時間撹拌した。溶媒を減圧下留去し、１，２−ジクロロベンゼンを加えた後、三塩化アルミニウム（０．８００ｇ、６．００ｍｍｏｌ）および２，２，６，６−テトラメチルピペリジン（０．５１０ｍＬ、３．００ｍｍｏｌ）を添加し、１５０℃で１２時間攪拌した。１，４−ジアザビシクロ［２．２．２］オクタン（０．６７５ｇ、６．０１ｍｍｏｌ）を加えて濾過後、溶媒を減圧下に留去して得られた粗生成物をＧＰＣで単離することで茶色粉末として式（２）で表される化合物を得た（０．１３２ｇ、収率２３％）。【０３７５】  HRMS(EI) m/z; calcd. 379.1532[M]+; found 379.1521. 1H NMR (δppm in CDCl3); 7.04-7.06 (m, 2H), 7.10-7.15 (m, 1H), 7.18-7.22 (m, 1H), 7.37-7.41 (m, 1H), 7.58-7.62 (m, 2H), 7.63-7.67 (m, 1H), 7.77-7.89 (m, 4H), 8.30 (d, 1H, J = 7.6 Hz), 8.44 (d, 1H, J = 8.5 Hz), 8.46 (d, 1H, J = 8.0 Hz), 8.51 (d, 1H, J = 8.0 Hz), 8.74-8.77 (m, 2H).【０３７６】  合成例（２３）：  ４ｂ−アザ−１４ｂ−ボラトリベンゾ［ａ，ｃ，ｆ］テトラフェンの合成【化１６２】
2014042197.tif 000148
【０３７７】  Ｎ−（２−（ナフタレン−２−イル）フェニル）−［１，１’−ビフェニル］−２−アミン（０．３７０ｇ、０．９９６ｍｍｏｌ）およびトルエン（５．０ｍＬ）に、アルゴン雰囲気下、−７８℃でブチルリチウムのヘキサン溶液（０．６２５ｍＬ、１．６０Ｍ、１．００ｍｍｏｌ）を添加し撹拌した。１５分後０℃に昇温しさらに１時間半撹拌した後、−７８℃で三塩化ホウ素のヘプタン溶液（１．００ｍＬ、１．００Ｍ、１．００ｍｍｏｌ）を加え、室温で１２時間撹拌した。溶媒を減圧下留去し、１，２−ジクロロベンゼンを加えた後、三塩化アルミニウム（１．０７ｇ、８．００ｍｍｏｌ）および２，２，６，６−テトラメチルピペリジン（０．６８０ｍＬ、４．００ｍｍｏｌ）を添加し、１５０℃で１２時間攪拌した。１，４−ジアザビシクロ［２．２．２］オクタン（０．８９７ｇ、８．００ｍｍｏｌ）を加えて濾過後、溶媒を減圧下に留去して得られた粗生成物をＧＰＣで単離することで茶色粉末として式（５）で表される化合物を得た（０．２１９ｇ、収率５５％）。【０３７８】  HRMS(EI) m/z; calcd. 379.1532[M]+; found 379.1538. 1H NMR (δppm in CDCl3); 7.26-7.38 (m, 4H), 7.49-7.53 (m, 1H), 7.54-7.60 (m, 1H), 7.61-7.65 (m, 1H), 7.75-7.79 (m, 1H), 7.97-8.07 (m, 4H), 8.32 (dd, 1H, J = 1.6, 7.8 Hz), 8.38-8.43 (m, 2H), 8.73 (s, 1H), 8.78 (dd, 1H, J = 1.4, 7.6 Hz), 9.10 (s, 1H).【０３７９】  合成例（２４）：  ２，１１−ジブロモ−６ｃ−アザ−１６ｂ−ボラジベンゾ［ｃ，ｐ］ナフト［１，２−ｇ］クリセンの合成【化１６３】
2014042197.tif 000149
【０３８０】  ６ｃ−アザ−１６ｂ−ボラジベンゾ［ｃ，ｐ］ナフト［１，２−ｇ］クリセン（０．０４２７ｇ、０．９９６ｍｍｏｌ）および塩化メチレン（１．０ｍＬ）に、室温でＮ−ブロモスクシンイミド（０．０４４４ｇ、０．２４９ｍｍｏｌ）を添加し６時間撹拌した。溶媒を減圧下に留去して得られた粗生成物をＧＰＣで単離することで茶色粉末として標題化合物を得た（０．０２２２ｇ、収率３８％）。【０３８１】  HRMS(EI) m/z; calcd. 586.9887[M]+; found 586.9885. 1H NMR (δppm in CDCl3); 6.79 (dt, 2H, J = 1.4, 7.7 Hz), 7.19-7.24 (m, 4H), 7.70 (t, 2H, J = 6.7 Hz), 7.90 (dt, 2H, J = 1.3, 7.4 Hz), 8.12 (d, 2H, J = 8.5 Hz), 8.55 (d, 2H, J = 8.1 Hz), 8.80 (s, 2H), 8.84 (d, 2H, J = 6.7 Hz).【０３８２】  合成例（２５）：  ８ｂ，１１ｂ，１４ｂ−トリアザ−２２ｂ，２５ｂ，２８ｂ−トリボラオクタベンゾ［ａ，ｃ，ｆｇ，ｊｋ，ｎ，ｐ，ｓｔ，ｗｘ］ヘキサセンの合成【化１６４】
2014042197.tif 000150
【０３８３】  Ｎ２−（［１，１’−ビフェニル］−２−イル）−Ｎ６−（６−（［１，１’−ビフェニル］−２−イルアミノ）−［１，１’−ビフェニル］−２−イル）−［１，１’−ビフェニル］−２，６−ジアミン（１．３１ｇ、２．００ｍｍｏｌ）およびトルエン（２０ｍＬ）に、アルゴン雰囲気下、−７８℃で、ブチルリチウムのヘキサン溶液（３．６８ｍＬ、１．６３Ｍ、６．００ｍｍｏｌ）を添加し撹拌した。１時間後、０℃に昇温しさらに１時間攪拌した後、−７８℃で三塩化ホウ素のヘプタン溶液（６．００ｍＬ、１．００Ｍ、６．００ｍｍｏｌ）を加え、室温で１２時間撹拌した。溶媒を減圧下留去し、１，２−ジクロロベンゼン（４０ｍＬ）を加えた後、三塩化アルミニウム（４．０１ｇ、３０．０ｍｍｏｌ）、２，２，６，６−テトラメチルピペリジン（１．７４ｇ、１１．３ｍｍｏｌ）を添加し、１５０℃で１２時間撹拌した。１，４−ジアザビシクロ［２．２．２］オクタン（３．３６ｇ、３０．０ｍｍｏｌ）を加えて濾過後、溶媒を減圧下に留去して得られた粗生成物をＨＰＬＣおよびＧＰＣで単離することで標題化合物を得ることができる。【０３８４】  合成例（２６）：  ９ｂ，２２ｂ−ジアザ−４ｂ，１７ｂ−ジボラテトラベンゾ［ａ，ｃ，ｆ，ｍ］フェナントロ［９，１０−ｋ］テトラフェンの合成【化１６５】
2014042197.tif 000151
【０３８５】  Ｎ２’，Ｎ５’−ジ（［１，１’−ビフェニル］−２−イル）−［１，１’：４’，１”−テルフェニル］−２’，５’−ジアミン（１．１３ｇ、２．００ｍｍｏｌ）およびトルエン（２０ｍＬ）に、アルゴン雰囲気下、−７８℃で、ブチルリチウムのヘキサン溶液（２．４５ｍＬ、１．６３Ｍ、４．００ｍｍｏｌ）を添加し撹拌した。１時間後、０℃に昇温しさらに１時間攪拌した後、−７８℃で三塩化ホウ素のヘプタン溶液（４．００ｍＬ、１．００Ｍ、４．００ｍｍｏｌ）を加え、室温で１２時間撹拌した。溶媒を減圧下留去し、１，２−ジクロロベンゼン（４０ｍＬ）を加えた後、三塩化アルミニウム（２．６７ｇ、２０．０ｍｍｏｌ）、２，２，６，６−テトラメチルピペリジン（１．１６ｇ、７．５０ｍｍｏｌ）を添加し、１５０℃で１２時間撹拌した。１，４−ジアザビシクロ［２．２．２］オクタン（２．２４ｇ、２０．０ｍｍｏｌ）を加えて濾過後、溶媒を減圧下に留去して得られた粗生成物をＨＰＬＣおよびＧＰＣで単離することで式（２５７）で表される化合物を得ることができる。【０３８６】  合成例（２７）：  ２，７−ジフェニル−４ｂ−アザ−１２ｂ−ボラジベンゾ［ｇ，ｐ］クリセンの合成【化１６６】
2014042197.tif 000152
【０３８７】  ２，７−ジブロモ−４ｂ−アザ−１２ｂ−ボラジベンゾ［ｇ，ｐ］クリセン（０．７０ｇ）、フェニルボロン酸（０．４４ｇ）、リン酸カリウム（１．５ｇ）、Ｐｄ−１３２（ジョンソン・マッセイ）（０．０２ｇ）およびトルエン（１５ｍＬ）の入ったフラスコを窒素雰囲気下、７０℃で１時間攪拌した。反応液を室温まで冷却した後、水およびトルエンを加え分液した。次いで、溶媒を減圧留去した後、活性アルミナカラムクロマトグラフィー（展開液：トルエン／トリエチルアミン＝９９／１（容量比））で精製した。溶媒を減圧留去した後、得られた固体をヘプタン、酢酸エチルの順に洗浄し、更にクロロベンゼン／ヘプタン混合溶液から再結晶させることで、式（６６）で表される化合物（０．５１ｇ）を得た。【０３８８】  ＮＭＲ測定により得られた化合物の構造を確認した。１Ｈ−ＮＭＲ（ＣＤＣｌ３）：δ＝８．７３（ｄ，２Ｈ）、８．６０（ｍ，２Ｈ）、８．５１（ｄ，２Ｈ）、８．２３（ｄ，２Ｈ）、７．８２（ｔ，２Ｈ）、７．７５（ｄ，４Ｈ）、７．６４（ｍ，４Ｈ）、７．５１（ｔ，４Ｈ）、７．４０（ｔ，２Ｈ）．【０３８９】  合成例（２８）：  Ｎ２，Ｎ２，Ｎ７，Ｎ７−テトラフェニル−４ｂ−アザ−１２ｂ−ボラジベンゾ［ｇ，ｐ］クリセン−２，７−ジアミンの合成【化１６７】
2014042197.tif 000153
【０３９０】  ２，７−ジブロモ−４ｂ−アザ−１２ｂ−ボラジベンゾ［ｇ，ｐ］クリセン（０．７０ｇ）、ジフェニルアミン（０．６１ｇ）、ナトリウム−ｔ−ブトキシド（０．３５ｇ）、Ｐｄ（ｄｂａ）２（０．０２ｇ）、４−（ジ−ｔ−ブチルホスフィノ）−Ｎ，Ｎ−ジメチルアニリン（０．０２ｇ）およびトルエン（１５ｍｌ）の入ったフラスコを窒素雰囲気下、７０℃で１時間攪拌した。反応液を室温まで冷却した後、水およびトルエンを加え分液した。次いで、溶媒を減圧留去した後、活性アルミナカラムクロマトグラフィー（展開液：トルエン／ヘプタン／トリエチルアミン＝１０／１０／１（容量比））で精製した。溶媒を減圧留去した後、得られた固体をヘプタンで洗浄し、式（１９８）で表される化合物（０．２２ｇ）を得た。【０３９１】  ＮＭＲ測定により得られた化合物の構造を確認した。１Ｈ−ＮＭＲ（ＣＤＣｌ３）：δ＝８．６７（ｄ，２Ｈ）、８．１２（ｍ，４Ｈ）、８．０３（ｄ，２Ｈ）、７．６７（ｔ，２Ｈ）、７．５７（ｔ，２Ｈ）、７．２６（ｍ，８Ｈ）、７．１６（ｍ，８Ｈ）、７．１３（ｄｄ，２Ｈ）、７．０２（ｔ，４Ｈ）．【０３９２】  合成例（２９）：  ２，７−ジカルバゾリル−４ｂ−アザ−１２ｂ−ボラジベンゾ［ｇ，ｐ］クリセンの合成【化１６８】
2014042197.tif 000154
【０３９３】  ２，７−ジブロモ−４ｂ−アザ−１２ｂ−ボラジベンゾ［ｇ，ｐ］クリセン（２．００ｇ）、カルバゾール（１．７０ｇ）、ナトリウム−ｔ−ブトキシド（１．００ｇ）、Ｐｄ（ｄｂａ）２（０．０５ｇ）、トリ−ｔ−ブチルホスフィンの１Ｍトルエン溶液（０．２５ｍｌ）および１，２，４−トリメチルベンゼン（２０ｍｌ）の入ったフラスコを窒素雰囲気下、１５０℃で１時間攪拌した。反応液を室温まで冷却した後、析出した固体を吸引ろ過にて採取し、メタノール、水、メタノールの順で洗浄した。次いで、加熱したクロロベンゼンに溶解させ、活性アルミナショートカラムを通過させた。この際、展開液（トルエン／酢酸エチル／トリエチルアミン＝９５／５／１（容量比））を用いてカラム中から溶出させた。溶媒を減圧留去した後、得られた固体を酢酸エチルで洗浄し、式（１９７）で表される化合物（１．５０ｇ）を得た。【０３９４】  ＮＭＲ測定により得られた化合物の構造を確認した。１Ｈ−ＮＭＲ（ＣＤＣｌ３）：δ＝８．８０（ｄ，２Ｈ）、８．６０（ｍ，２Ｈ）、８．４８（ｄ，２Ｈ）、８．３７（ｄ，２Ｈ）、８．２０（ｄ，４Ｈ）、７．８１（ｔ，２Ｈ）、７．７０（ｔ，２Ｈ）、７．６５（ｄｄ，２Ｈ）、７．４０−７．６０（ｍ，８Ｈ）、７．３３（ｔ，４Ｈ）．【０３９５】  合成例（３０）：  ２，７，１１，１４−テトラフェニル−４ｂ−アザ−１２ｂ−ボラジベンゾ［ｇ，ｐ］クリセンの合成【化１６９】
2014042197.tif 000155
【０３９６】  まず、２−ブロモ−１，１’：４’，１”−テルフェニル（３５．０ｇ）、ナトリウム−ｔ−ブトキシド（１０．９ｇ）、Ｐｄ（ｄｂａ）２（０．６５ｇ）、４−（ジ−ｔ−ブチルホスフィノ）−Ｎ，Ｎ−ジメチルアニリン（０．６０ｇ）、キシレン（１００ｍｌ）およびリチウムアミド（１．３ｇ）の入ったフラスコを窒素雰囲気下、９０℃で２時間攪拌した。反応液を室温まで冷却した後、水および酢酸エチルを加え分液した。次いで、溶媒を減圧留去した後、活性アルミナカラムクロマトグラフィー（展開液：トルエン）で精製した。溶媒を減圧留去した後、ヘプタンを加えることで沈殿を析出させ、得られた沈殿をヘプタンで洗浄し、ジ（［１，１’：４’，１”−テルフェニル］−２−イル）アミン（２２．２ｇ）を得た。【０３９７】
【化１７０】
2014042197.tif 000156
【０３９８】  次に、ジ（［１，１’：４’，１”−テルフェニル］−２−イル）アミン（２２．２ｇ）およびトルエン（２５０ｍｌ）の入ったフラスコを−７０℃まで冷却し、ｎ−ブチルリチウムの２．６Ｍヘキサン溶液（１８．０ｍｌ）を滴下した。滴下終了後、一旦０℃まで昇温し、０℃で５分間撹拌した。その後、再び−７０℃まで冷却し、三塩化ホウ素の１．０Ｍヘプタン溶液（４６．９ｍｌ）を滴下した。次いで、反応液を室温まで昇温した後、一旦溶媒を減圧留去した。ここにオルトジクロロベンゼン（３００ｍｌ）、２，２，６，６−テトラメチルピぺリジン（１３．９ｇ）、三塩化アルミニウム（２５．０ｇ）を加え、１６０℃で１２時間撹拌した。反応液を室温まで冷却し、トルエン（５００ｍｌ）およびセライトを加えて撹拌した後、約１時間静置した。次いで、析出した沈殿をセライトを敷いた桐山ロートを用いた吸引ろ過にて除去した後、溶媒を減圧留去した。更に活性アルミナカラムクロマトグラフィー（展開液：トルエン／酢酸エチル／トリエチルアミン＝９０／１０／１（容量比））で精製後、酢酸エチル／ヘプタン混合溶媒にて再沈殿させ、式（８４）で表される化合物（１６．２ｇ）を得た。【０３９９】  ＮＭＲ測定により得られた化合物の構造を確認した。１Ｈ−ＮＭＲ（ＣＤＣｌ３）：δ＝９．００（ｍ，２Ｈ）、８．５０（ｄ，２Ｈ）、８．４１（ｄ，２Ｈ）、８．１５（ｄ，２Ｈ）、８．０４（ｄ，２Ｈ）、７．７７（ｄ，４Ｈ）、７．５０（ｔ，４Ｈ）、７．４０（ｍ，６Ｈ）．【０４００】  合成例（３１）：  ２，７−ジブロモ−１１，１４−ジフェニル−４ｂ−アザ−１２ｂ−ボラジベンゾ［ｇ，ｐ］クリセンの合成【化１７１】
2014042197.tif 000157
【０４０１】  まず、窒素雰囲気下、２，７，１１，１４−テトラフェニル−４ｂ−アザ−１２ｂ−ボラジベンゾ［ｇ，ｐ］クリセン（４．８ｇ）のＴＨＦ（５０ｍｌ）溶液に、Ｎ−ブロモスクシンイミド（ＮＢＳ）（３．７ｇ）を加え、室温で１時間撹拌した。反応終了後、亜硝酸ナトリウム水溶液を加えて析出した沈殿を吸引ろ過にて採取した。更に得られた固体を活性アルミナカラムクロマトグラフィー（展開液：トルエン／トリエチルアミン＝９９／１（容量比））で精製し、２，７−ジブロモ−１１，１４−ジフェニル−４ｂ−アザ−１２ｂ−ボラジベンゾ［ｇ，ｐ］クリセン（５．２ｇ）を得た。【０４０２】
【化１７２】
2014042197.tif 000158
【０４０３】  次に、２，７−ジブロモ−１１，１４−ジフェニル−４ｂ−アザ−１２ｂ−ボラジベンゾ［ｇ，ｐ］クリセン（２．０ｇ）、フェニルボロン酸（１．０ｇ）、リン酸カリウム（１．３ｇ）、ナトリウム−ｔ−ブトキシド（０．６ｇ）、Ｐｄ−１３２（ジョンソン・マッセイ）（０．０４ｇ）およびトルエン（４０ｍＬ）の入ったフラスコを窒素雰囲気下、１００℃で１時間攪拌した。反応液を室温まで冷却した後、水および酢酸エチルを加え分液した。次いで、溶媒を減圧留去した後、活性アルミナカラムクロマトグラフィー（展開液：トルエン／トリエチルアミン＝９９／１（容量比））で精製した。溶媒を減圧留去した後、ヘプタンを加え、再沈殿させることで、式（８６）で表される化合物（１．８ｇ）を得た。【０４０４】  ＮＭＲ測定により得られた化合物の構造を確認した。１Ｈ−ＮＭＲ（ＣＤＣｌ３）：δ＝９．０３（ｓ，２Ｈ）、８．６４（ｓ，２Ｈ）、８．５９（ｄ，２Ｈ）、８．２６（ｄ，２Ｈ）、８．０６（ｄ，２Ｈ）、７．７９（ｍ，８Ｈ）、７．６７（ｄ，２Ｈ）、７．５２（ｍ，８Ｈ）、７．４０（ｍ，４Ｈ）．【０４０５】  合成例（３２）：  １０，１５−ジフェニル−４ｂ−アザ−１２ｂ−ボラジベンゾ［ｇ，ｐ］クリセンの合成【化１７３】
2014042197.tif 000159
【０４０６】  まず、２−ブロモアニリン（２５．０ｇ）、［１，１’−ビフェニル］−３−イルボロン酸（２８．８ｇ）、炭酸カリウム（５０．２ｇ）、Ｐｄ（ＰＰｈ３）４（５．０ｇ）、トルエン（２００ｍｌ）、ＴＨＦ（７０ｍｌ）および水（３０ｍｌ）の入ったフラスコを還流温度で８時間撹拌した。反応液を室温まで冷却した後、水を加え分液し、溶媒を減圧留去した。得られた油状物質をシリカゲルショートカラム（展開液：トルエン）で精製し、溶媒を減圧留去して得られた油状物質にヘプタンを加え再沈殿させ、［１，１’：３’，１”−テルフェニル］−２−アミン（３３．０ｇ）を得た。【０４０７】
【化１７４】
2014042197.tif 000160
【０４０８】  次に、１−ブロモ−２−ヨードベンゼン（３５．０ｇ）、［１，１’−ビフェニル］−３−イルボロン酸（２４．５ｇ）、炭酸ナトリウム（３２．８ｇ）、Ｐｄ（ＰＰｈ３）４（４．３ｇ）、トルエン（２００ｍｌ）、イソプロピルアルコール（５０ｍｌ）および水（２０ｍｌ）の入ったフラスコを還流温度で８時間撹拌した。反応液を室温まで冷却した後、水を加え分液し、溶媒を減圧留去した。得られた油状物質をシリカゲルショートカラム（展開液：トルエン）で精製した。溶媒を減圧留去して得られた油状物質を減圧蒸留にて更に精製し、２−ブロモ−１，１’：３’，１”−テルフェニル（３４．４ｇ）を得た。【０４０９】
【化１７５】
2014042197.tif 000161
【０４１０】  更に、［１，１’：３’，１”−テルフェニル］−２−アミン（２０．０ｇ）、２−ブロモ−１，１’：３’，１”−テルフェニル（２５．２ｇ）、ナトリウム−ｔ−ブトキシド（１１．８ｇ）、Ｐｄ（ｄｂａ）２（０．１１ｇ）、４−（ジ−ｔ−ブチルホスフィノ）−Ｎ，Ｎ−ジメチルアニリン「Ａ−ｔａＰｈｏｓ」（０．１１ｇ）およびキシレン（１５０ｍｌ）の入ったフラスコを窒素雰囲気下、１１０℃で２時間攪拌した。反応液を室温まで冷却した後、水を加え分液し、溶媒を減圧留去した。得られた油状物質をシリカゲルカラムクロマトグラフィー（展開液：トルエン／ヘプタン＝２／８（容量比））で精製し、ジ（［１，１’：３’，１”−テルフェニル］−２−イル）アミン（３２．６ｇ）を得た。【０４１１】
【化１７６】
2014042197.tif 000162
【０４１２】  上記のようにして得たジ（［１，１’：３’，１”−テルフェニル］−２−イル）アミン（２２．２ｇ）およびトルエン（２５０ｍｌ）の入ったフラスコを−７０℃まで冷却し、ｎ−ブチルリチウムの２．６Ｍヘキサン溶液（１８．０ｍｌ）を滴下した。滴下終了後、一旦０℃まで昇温し、０℃で５分間撹拌した。その後、再び−７０℃まで冷却し、三臭化ホウ素（１１．７ｇ）をヘプタンに溶解させたものを滴下した。次いで、反応液を室温まで昇温した後、一旦溶媒を減圧留去した。ここにオルトジクロロベンゼン（３００ｍｌ）、２，２，６，６−テトラメチルピぺリジン（１３．９ｇ）、三塩化アルミニウム（２５．０ｇ）を加え、１６０℃で１２時間撹拌した。反応液を室温まで冷却し、トルエン（５００ｍｌ）およびセライトを加えて撹拌した後、約１時間静置した。次いで、析出した沈殿をセライトを敷いた桐山ロートを用いた吸引ろ過にて除去した後、溶媒を減圧留去した。更に活性アルミナカラムクロマトグラフィー（展開液：トルエン／ヘプタン／トリエチルアミン＝５０／５０／１（容量比））で精製後、酢酸エチル／エタノール混合溶媒にて再沈殿させ、式（２１０）で表される化合物（１７．０ｇ）を得た。【０４１３】  ＮＭＲ測定により得られた化合物の構造を確認した。１Ｈ−ＮＭＲ（ＣＤＣｌ３）：δ＝８．８０（ｄ，２Ｈ）、８．６４（ｍ，２Ｈ）、８．４７（ｄ，２Ｈ）、８．１６（ｄ，２Ｈ）、７．８７（ｄ，２Ｈ）、７．８２（ｄ，４Ｈ）、７．５５（ｔ，４Ｈ）、７．３４−７．５０（ｍ，６Ｈ）．【０４１４】  合成例（３３）：  ２，７，１０，１５−テトラフェニル−４ｂ−アザ−１２ｂ−ボラジベンゾ［ｇ，ｐ］クリセンの合成【化１７７】
2014042197.tif 000163
【０４１５】  まず、窒素雰囲気下、１０，１５−ジフェニル−４ｂ−アザ−１２ｂ−ボラジベンゾ［ｇ，ｐ］クリセン（４．８ｇ）のＴＨＦ（４０ｍｌ）溶液に、Ｎ−ブロモスクシンイミド（ＮＢＳ）（３．７ｇ）を加え、室温で１時間撹拌した。反応終了後、亜硝酸ナトリウム水溶液を加えて析出した沈殿を吸引ろ過にて採取した。更に得られた固体を活性アルミナカラムクロマトグラフィー（展開液：トルエン／トリエチルアミン＝９９／１（容量比））で精製した。溶媒を減圧留去して得られた固体を酢酸エチルで洗浄し、２，７−ジブロモ−１０，１５−ジフェニル−４ｂ−アザ−１２ｂ−ボラジベンゾ［ｇ，ｐ］クリセン（５．９ｇ）を得た。【０４１６】
【化１７８】
2014042197.tif 000164
【０４１７】  次に、２，７−ジブロモ−１０，１５−ジフェニル−４ｂ−アザ−１２ｂ−ボラジベンゾ［ｇ，ｐ］クリセン（２．０ｇ）、フェニルボロン酸（１．０ｇ）、リン酸カリウム（２．０ｇ）、ナトリウム−ｔ−ブトキシド（０．３ｇ）、Ｐｄ−１３２（ジョンソン・マッセイ）（０．０５ｇ）およびトルエン（４０ｍＬ）の入ったフラスコを窒素雰囲気下、１００℃で１時間攪拌した。反応液を室温まで冷却した後、水およびトルエンを加え分液した。次いで、溶媒を減圧留去した後、活性アルミナカラムクロマトグラフィー（展開液：トルエン／トリエチルアミン＝９９／１（容量比））で精製した。溶媒を減圧留去した後、トルエンから再結晶させることで、式（２１１）で表される化合物（１．８ｇ）を得た。【０４１８】  ＮＭＲ測定により得られた化合物の構造を確認した。１Ｈ−ＮＭＲ（ＣＤＣｌ３）：δ＝８．８２（ｄ，２Ｈ）、８．６９（ｍ，２Ｈ）、８．６５（ｍ，２Ｈ）、８．２５（ｄ，２Ｈ）、７．８８（ｄｄ，２Ｈ）、７．８２（ｄ，４Ｈ）、７．７６（ｄ，４Ｈ）、７．６６（ｄｄ，２Ｈ）、７．４９−７．５９（ｍ，８Ｈ）、７．４６（ｔ，２Ｈ）、７．４０（ｔ，２Ｈ）．【０４１９】  合成例（３４）：  ９，１６−ジフェニル−４ｂ−アザ−１２ｂ−ボラジベンゾ［ｇ，ｐ］クリセン化合物の合成【化１７９】
2014042197.tif 000165
【０４２０】  まず、２−ブロモアニリン（２１．７ｇ）、［１，１’−ビフェニル］−２−イルボロン酸（２５．０ｇ）、炭酸カリウム（４４．０ｇ）、Ｐｄ（ＰＰｈ３）４（４．４ｇ）、トルエン（１７５ｍｌ）、ＴＨＦ（６０ｍｌ）および水（２０ｍｌ）の入ったフラスコを還流温度で８時間撹拌した。反応液を室温まで冷却した後、水を加え分液し、溶媒を減圧留去した。得られた油状物質をシリカゲルショートカラム（展開液：トルエン／ヘプタン＝１／１（容量比））で精製した。溶媒を減圧留去して得られた油状物質を減圧蒸留にて更に精製し、［１，１’：２’，１”−テルフェニル］−２−アミン（２５．６ｇ）を得た。【０４２１】
【化１８０】
2014042197.tif 000166
【０４２２】  次に、１−ブロモ−２−ヨードベンゼン（３５．０ｇ）、［１，１’−ビフェニル］−２−イルボロン酸（２４．５ｇ）、炭酸ナトリウム（３２．８ｇ）、Ｐｄ（ＰＰｈ３）４（４．３ｇ）、トルエン（２００ｍｌ）、イソプロピルアルコール（５０ｍｌ）および水（２０ｍｌ）の入ったフラスコを還流温度で８時間撹拌した。反応液を室温まで冷却した後、水を加え分液し、溶媒を減圧留去した。得られた油状物質をシリカゲルショートカラム（展開液：トルエン／ヘプタン＝１／１（容量比））で精製した。溶媒を減圧留去して得られた油状物質を減圧蒸留にて更に精製し、２−ブロモ−１，１’：２’，１”−テルフェニル（２２．０ｇ）を得た。【０４２３】
【化１８１】
2014042197.tif 000167
【０４２４】  更に、［１，１’：２’，１”−テルフェニル］−２−アミン（１７．５ｇ）、２−ブロモ−１，１’：２’，１”−テルフェニル（２２．０ｇ）、ナトリウム−ｔ−ブトキシド（１０．３ｇ）、Ｐｄ（ｄｂａ）２（０．１０ｇ）、４−（ジ−ｔ−ブチルホスフィノ）−Ｎ，Ｎ−ジメチルアニリン（０．０９ｇ）およびキシレン（１００ｍｌ）の入ったフラスコを窒素雰囲気下、１１０℃で２時間攪拌した。反応液を室温まで冷却した後、水を加え分液し、溶媒を減圧留去した。得られた油状物質をシリカゲルカラムクロマトグラフィー（展開液：トルエン／ヘプタン混合溶液）で精製し、ジ（［１，１’：２’，１”−テルフェニル］−２−イル）アミン（３２．６ｇ）を得た。この際、「有機化学実験のてびき（１）−物質取扱法と分離精製法−」株式会社化学同人出版、９４頁に記載の方法を参考にして、展開液中のトルエンの比率を徐々に増加させて目的物を溶出させた。ジ（［１，１’：２’，１”−テルフェニル］−２−イル）アミン（２０．１ｇ）を得た。【０４２５】
【化１８２】
2014042197.tif 000168
【０４２６】  上記のようにして得たジ（［１，１’：２’，１”−テルフェニル］−２−イル）アミン（１９．０ｇ）およびトルエン（２５０ｍｌ）の入ったフラスコを−７０℃まで冷却し、ｎ−ブチルリチウムの２．６Ｍヘキサン溶液（１５．４ｍｌ）を滴下した。滴下終了後、一旦０℃まで昇温し、０℃で５分間撹拌した。その後、この溶液を−７０℃に冷却した三塩化ホウ素（２９．７ｇ）のトルエン溶液に滴下した。次いで、一旦溶媒を減圧留去し、オルトジクロロベンゼン（３００ｍｌ）、２，２，６，６−テトラメチルピぺリジン（１１．９ｇ）、三塩化アルミニウム（２１．４ｇ）を加え、１６０℃で１２時間撹拌した。反応液を室温まで冷却し、トルエン（５００ｍｌ）およびセライトを加えて撹拌した後、約１時間静置した。次いで、析出した沈殿をセライトを敷いた桐山ロートを用いた吸引ろ過にて除去した後、溶媒を減圧留去した。更に活性アルミナカラムクロマトグラフィー（展開液：トルエン／ヘプタン／トリエチルアミン＝９０／１０／１（容量比））で精製後、酢酸エチル／エタノール混合溶媒にて再沈殿させ、式（２１２）で表される化合物（２．３ｇ）を得た。【０４２７】  ＮＭＲ測定により得られた化合物の構造を確認した。１Ｈ−ＮＭＲ（ＣＤＣｌ３）：δ＝８．７４（ｄ，２Ｈ）、８．７０（ｍ，１Ｈ）、８．０６（ｄ，２Ｈ）、７．２６−７．７０（ｍ，１６Ｈ）、７．２１（ｔ，２Ｈ）、６．７７（ｔ，２Ｈ）．【０４２８】  合成例（３５）：  ２−フェニル−４ｂ−アザ−１２ｂ−ボラジベンゾ［ｇ，ｐ］クリセン化合物の合成【化１８３】
2014042197.tif 000169
【０４２９】  まず、２，４−ジブロモアニリン（２５．０ｇ）、フェニルボロン酸（３０．０ｇ）、Ｐｄ（ＰＰｈ３）４（５．８ｇ）、リン酸三カリウム（１０６．０ｇ）、キシレン（３００ｍｌ）、ｔ−ブチルアルコール（５０ｍｌ）および水（５０ｍｌ）の入ったフラスコを１２０℃で３０分撹拌した。反応液を室温まで冷却し、水および酢酸エチルを加え分液した。有機層をシリカゲルショートカラムに通し、高極性の副生物を除去した後、溶媒を減圧留去した。更にシリカゲルカラムクロマトグラフィー（展開液：トルエン／ヘプタン＝８／２（容量比））で精製した後、ヘプタンで再沈殿させ、［１，１’：３’，１”−テルフェニル］−４’−アミン（１３．１ｇ）を得た。【０４３０】
【化１８４】
2014042197.tif 000170
【０４３１】  次に、［１，１’：３’，１”−テルフェニル］−４’−アミン（１３．０ｇ）、２−ブロモビフェニル（１２．４ｇ）、ナトリウム−ｔ−ブトキシド（７．６ｇ）、Ｐｄ（ｄｂａ）２（０．０８ｇ）、４−（ジ−ｔ−ブチルホスフィノ）−Ｎ，Ｎ−ジメチルアニリン（０．０７ｇ）およびトルエン（１００ｍｌ）の入ったフラスコを窒素雰囲気下、８０℃で３０分攪拌した。反応液を室温まで冷却し、水および酢酸エチルを加え分液した。溶媒を減圧留去した後、シリカゲルカラムクロマトグラフィー（展開液：トルエン／ヘプタン＝２／８（容量比））で精製し、Ｎ−（［１，１’−ビフェニル］−２−イル）−［１，１’：３’，１”−テルフェニル］−４’−アミン（２０．０ｇ）を得た。【０４３２】
【化１８５】
2014042197.tif 000171
【０４３３】  上記のようにして得たＮ−（［１，１’−ビフェニル］−２−イル）−［１，１’：３’，１”−テルフェニル］−４’−アミン（１８．６ｇ）およびトルエン（２５０ｍｌ）の入ったフラスコを−７０℃まで冷却し、ｎ−ブチルリチウムの１．６Ｍヘキサン溶液（２９．３ｍｌ）を滴下した。滴下終了後、一旦０℃まで昇温することで得られた懸濁液を三塩化ホウ素の１．０Ｍヘプタン溶液（４６．９ｍｌ）をトルエンで希釈した溶液に−６０℃で滴下した。次いで、反応液を室温まで昇温した後、一旦溶媒を減圧留去した。ここにオルトジクロロベンゼン（３００ｍｌ）、２，２，６，６−テトラメチルピぺリジン（１３．９ｇ）、三塩化アルミニウム（２５．０ｇ）を加え、１７０℃で２０時間撹拌した。反応液を６０℃まで冷却し、炭酸ナトリウム（１０．０ｇ）および酢酸ナトリウム（３１．０ｇ）を加えた氷水（懸濁溶液）に加えた。有機層を分液後、セライトを敷いた桐山ロートで吸引ろ過し、溶媒を減圧留去した。次いで、活性アルミナカラムクロマトグラフィー（展開液：トルエン／トリエチルアミン＝１００／１（容量比））で精製後、酢酸エチル／ヘプタン混合溶媒にて再沈殿させ、式（５１）で表される化合物（１４．０ｇ）を得た。【０４３４】  ＮＭＲ測定により得られた化合物の構造を確認した。１Ｈ−ＮＭＲ（ＣＤＣｌ３）：δ＝８．７１（ｍ，２Ｈ）、８．５８（ｍ，１Ｈ）、８．５０（ｄ，１Ｈ）、８．４３（ｄ，１Ｈ）、８．３８（ｄ，１Ｈ）、８．１９（ｄ，１Ｈ）、８．１６（ｄ，１Ｈ）、７．８０（ｍ，２Ｈ）、７．７４（ｄ，２Ｈ）、７．６３（ｍ，３Ｈ）、７．５０（ｔ，２Ｈ）、７．３３−７．４３（ｍ，３Ｈ）．【０４３５】  合成例（３６）：  ９−（４−（７−フェニル−４ｂ−アザ−１２ｂ−ボラジベンゾ［ｇ，ｐ］クリセン−２−イル）フェニル）−９Ｈ−カルバゾールの合成【化１８６】
2014042197.tif 000172
【０４３６】  まず、窒素雰囲気下、２−フェニル−４ｂ−アザ−１２ｂ−ボラジベンゾ［ｇ，ｐ］クリセン（６．０ｇ）のＴＨＦ（４０ｍｌ）溶液に、Ｎ−ブロモスクシンイミド（ＮＢＳ）（２．８ｇ）を加え、室温で終夜撹拌した。反応終了後、亜硝酸ナトリウム水溶液およびトルエンを加え分液し、溶媒を減圧留去した。得られた固体をクロロベンゼンに溶解させ、活性アルミナショートカラム（展開液：トルエン／トリエチルアミン＝１００／１（容量比））に通した。溶媒を減圧留去し得られた固体をヘプタンで洗浄することで２−ブロモ−７−フェニル−４ｂ−アザ−１２ｂ−ボラジベンゾ［ｇ，ｐ］クリセン（６．１ｇ）を得た。【０４３７】
【化１８７】
2014042197.tif 000173
【０４３８】  次に、２−ブロモ−７−フェニル−４ｂ−アザ−１２ｂ−ボラジベンゾ［ｇ，ｐ］クリセン（２．０ｇ）、（４−（９Ｈ−カルバゾール−９−イル）フェニル）ボロン酸（１．４ｇ）、Ｐｄ−１３２（０．０６ｇ）、リン酸三カリウム（１．７５ｇ）、ナトリウム−ｔ−ブトキシド（１．０ｇ）およびトルエン（４０ｍｌ）の入ったフラスコを８０℃で１時間撹拌した。反応液を室温まで冷却し、水および酢酸エチルを加え分液した。次いで、溶媒を減圧留去した後、活性アルミナショートカラム（展開液：オルトジクロロベンゼン）に通した。溶媒を減圧留去した後、加熱したクロロベンゼンに溶解させ、ヘプタンを加えることで再沈殿させ、式（２０５）で表される化合物（１．０ｇ）を得た。【０４３９】  ＮＭＲ測定により得られた化合物の構造を確認した。１Ｈ−ＮＭＲ（ＣＤＣｌ３）：δ＝８．７６（ｍ，２Ｈ）、８．７０（ｍ，１Ｈ）、８．６２（ｍ，１Ｈ）、８．５８（ｄ，１Ｈ）、８．５４（ｄ，１Ｈ）、８．３０（ｄ，１Ｈ）、８．２６（ｄ，１Ｈ）、８．１８（ｄ，２Ｈ）、７．９９（ｄ，２Ｈ）、７．８４（ｍ，２Ｈ）、７．６４−７．７９（ｍ，８Ｈ）、７．５３（ｍ，４Ｈ）、７．４５（ｔ，２Ｈ）、７．４０（ｔ，１Ｈ）、７．３２（ｔ，２Ｈ）．【０４４０】  合成例（３７）：  Ｎ，Ｎ−ジフェニル−４−（７−フェニル−４ｂ−アザ−１２ｂ−ボラジベンゾ［ｇ，ｐ］クリセン−２−イル）アニリンの合成【化１８８】
2014042197.tif 000174
【０４４１】  ２−ブロモ−７−フェニル−４ｂ−アザ−１２ｂ−ボラジベンゾ［ｇ，ｐ］クリセン（２．０ｇ）、Ｎ，Ｎ−ジフェニル−４−（４，４，５，５−テトラメチル−１，３，２−ジオキサボロラン−２−イル）アニリン（１．７ｇ）、Ｐｄ−１３２（０．０６ｇ）、リン酸三カリウム（１．７５ｇ）、ナトリウム−ｔ−ブトキシド（１．０ｇ）、ｔ−ブチルアルコール（０．４ｍｌ）およびトルエン（４０ｍｌ）の入ったフラスコを９０℃で１時間撹拌した。反応液を室温まで冷却し、水および酢酸エチルを加え分液した。次いで、溶媒を減圧留去した後、活性アルミナショートカラム（展開液：トルエン／トリエチルアミン＝１００／１（容量比））に通した。溶媒を減圧留去した後、ヘプタンを加えることで再沈殿させ、式（２０９）で表される化合物（０．９ｇ）を得た。【０４４２】  ＮＭＲ測定により得られた化合物の構造を確認した。１Ｈ−ＮＭＲ（ＣＤＣｌ３）：δ＝８．７３（ｄ，２Ｈ）、８．６０（ｍ，１Ｈ）、８．５７（ｍ，１Ｈ）、８．５１（ｍ，２Ｈ）、８．２２（ｍ，２Ｈ）、７．８１（ｍ，２Ｈ）、７．７５（ｄ，２Ｈ）７．６３（ｍ，６Ｈ）、７．５２（ｔ，２Ｈ）、７．４０（ｔ，１Ｈ）、７．２９（ｍ，４Ｈ）、７．２０（ｄ，２Ｈ）、７．１８（ｍ，４Ｈ）、７．０５（ｔ，２Ｈ）．【０４４３】  合成例（３８）：  ９−フェニル−３−（７−フェニル−４ｂ−アザ−１２ｂ−ボラジベンゾ［ｇ，ｐ］クリセン−２−イル）−２−イル）−９Ｈ−カルバゾールの合成【化１８９】
2014042197.tif 000175
【０４４４】  ２−ブロモ−７−フェニル−４ｂ−アザ−１２ｂ−ボラジベンゾ［ｇ，ｐ］クリセン（２．０ｇ）、（９−フェニル−９Ｈ−カルバゾール−３−イル）ボロン酸（１．４ｇ）、Ｐｄ−１３２（０．０６ｇ）、リン酸三カリウム（１．７５ｇ）、トルエン（４０ｍｌ）およびｔ−ブチルアルコール（１０ｍｌ）の入ったフラスコを１２０℃で２時間撹拌した。反応液を室温まで冷却し、水および酢酸エチルを加え分液した。次いで、溶媒を減圧留去した後、活性アルミナショートカラム（展開液：トルエン／トリエチルアミン＝１００／１（容量比））に通した。溶媒を減圧留去した後、ヘプタンを加えることで再沈殿させ、式（２１４）で表される化合物（１．６ｇ）を得た。【０４４５】  ＮＭＲ測定により得られた化合物の構造を確認した。１Ｈ−ＮＭＲ（ＣＤＣｌ３）：δ＝８．７５（ｄ，２Ｈ）、８．７１（ｍ，１Ｈ）、８．６１（ｍ，１Ｈ）、８．５９（ｄ，１Ｈ）、８．５１（ｄ，１Ｈ）、８．５０（ｍ，１Ｈ）、８．２６（ｍ，３Ｈ）、７．７９−７．８７（ｍ，３Ｈ）、７．７７（ｍ，３Ｈ）、７．６０−７．７０（ｍ，７Ｈ）、７．４７−７．５７（ｍ，４Ｈ）、７．４５（ｍ，２Ｈ）、７．４０（ｔ，１Ｈ）、７．３３（ｍ，１Ｈ）．【０４４６】  合成例（３９）：  ２，７−ジフェニル−４ｂ−アザ−１２ｂ−オキサホスファ−ジベンゾ［ｇ，ｐ］クリセンの合成【化１９０】
2014042197.tif 000176
【０４４７】  まず、窒素雰囲気下、４ｂ−アザ−１２ｂ−オキサホスファ−ジベンゾ［ｇ，ｐ］クリセン（３．５ｇ）のＴＨＦ（１５０ｍｌ）溶液に、Ｎ−ブロモスクシンイミド（ＮＢＳ）（１３．６ｇ）を加え、還流温度で２時間撹拌した。反応終了後、亜硝酸ナトリウム水溶液およびトルエンを加え分液し、溶媒を減圧留去した。得られた油状物質にエタノールを加えることで再沈殿させ、２，７−ジブロモ−４ｂ−アザ−１２ｂ−オキサホスファ−ジベンゾ［ｇ，ｐ］クリセン（４．５ｇ）を得た。【０４４８】
【化１９１】
2014042197.tif 000177
【０４４９】  次に、２，７−ジブロモ−４ｂ−アザ−１２ｂ−オキサホスファ−ジベンゾ［ｇ，ｐ］クリセン（１．５ｇ）、フェニルボロン酸（０．９ｇ）、リン酸カリウム（３．０ｇ）、Ｐｄ−１３２（ジョンソン・マッセイ）（０．０４ｇ）およびキシレン（３０ｍＬ）の入ったフラスコを窒素雰囲気下、７０℃で１時間攪拌した。反応液を室温まで冷却した後、ヘプタンを加え生じた沈殿を吸引ろ過にて採取した。得られた固体を温水で洗浄後、シリカゲルカラムクロマトグラフィー（展開液：トルエン／酢酸エチル混合溶液）で精製した。この際、展開液中の酢酸エチルの比率を徐々に増加させて目的物を溶出させた。また、シリカゲル上に試料をチャージする際は加熱したクロロベンゼンに溶解させた溶液を使用した。更に酢酸エチルから再結晶し、式（３６６）で表される化合物（１．３ｇ）を得た。【０４５０】  合成例（４０）：  ２，７−ジ（ピリジン−３−イル）−４ｂ−アザ−１２ｂ−オキサホスファ−ジベンゾ［ｇ，ｐ］クリセンの合成【化１９２】
2014042197.tif 000178
【０４５１】  ２，７−ジブロモ−４ｂ−アザ−１２ｂ−オキサホスファ−ジベンゾ［ｇ，ｐ］クリセン（２．０ｇ）、３−（４，４，５，−テトラメチル−１，３，２−ジオキサボロラン−２−イル）ピリジン（２．０ｇ）、リン酸カリウム（４．０ｇ）、Ｐｄ−１３２（ジョンソン・マッセイ）（０．０５ｇ）、キシレン（４０ｍＬ）およびｔ−ブチルアルコール（４ｍｌ）の入ったフラスコを窒素雰囲気下、１００℃で１時間攪拌した。反応液を室温まで冷却した後、酢酸エチルおよび水を加えた。更に希塩酸を加え水層を中和してから分液した。溶媒を減圧留去し、得られた固体をＮＨ修飾シリカゲル（ＤＭ１０２０：富士シリシア製）カラムクロマトグラフィー（展開液：クロロベンゼン／酢酸エチル＝９／１（容量比））にて精製し、溶媒を留去した濃縮液にヘプタンを加え再沈殿させ、式（３９１）で表される化合物（１．０ｇ）を得た。【０４５２】  合成例（４１）：  ２，７−ジ（ピリジン−４−イル）−４ｂ−アザ−１２ｂ−オキサホスファ−ジベンゾ［ｇ，ｐ］クリセンの合成【化１９３】
2014042197.tif 000179
【０４５３】  ２，７−ジブロモ−４ｂ−アザ−１２ｂ−オキサホスファ−ジベンゾ［ｇ，ｐ］クリセン（１．５ｇ）、４−（４，４，５，−テトラメチル−１，３，２−ジオキサボロラン−２−イル）ピリジン（１．５ｇ）、リン酸カリウム（４．０ｇ）、Ｐｄ−１３２（ジョンソン・マッセイ）（０．０５ｇ）、キシレン（４０ｍＬ）およびｔ−ブチルアルコール（４ｍｌ）の入ったフラスコを窒素雰囲気下、１２０℃で２時間攪拌した。反応液を室温まで冷却した後、ヘプタンを加え生じた沈殿を吸引ろ過にて採取した。得られた固体を温水で洗浄後、ＮＨ修飾シリカゲル（ＤＭ１０２０：富士シリシア製）ショートカラム（展開液：加熱したクロロベンゼン）にて精製した。溶媒を減圧留去した後、ヘプタンを加え再沈殿させ、式（３９２）で表される化合物（０．４ｇ）を得た。【０４５４】  合成例（４２）：  ２，７−ビス（３−（ピリジン−２−イル）フェニル）−４ｂ−アザ−１２ｂ−オキサホスファ−ジベンゾ［ｇ，ｐ］クリセンの合成【化１９４】
2014042197.tif 000180
【０４５５】  ２，７−ジブロモ−４ｂ−アザ−１２ｂ−オキサホスファ−ジベンゾ［ｇ，ｐ］クリセン（２．０ｇ）、２−（３−（４，４，５，−テトラメチル−１，３，２−ジオキサボロラン−２−イル）フェニル）ピリジン（２．７ｇ）、リン酸カリウム（４．０ｇ）、Ｐｄ−１３２（ジョンソン・マッセイ）（０．０５ｇ）、キシレン（４０ｍＬ）およびｔ−ブチルアルコール（４ｍｌ）の入ったフラスコを窒素雰囲気下、１２０℃で３時間攪拌した。反応液を室温まで冷却した後、トルエンおよび希塩酸を加え分液した。溶媒を減圧留去した後、ＮＨ修飾シリカゲル（ＤＭ１０２０：富士シリシア製）ショートカラム（展開液：加熱したトルエン／酢酸エチル＝９／１（容量比））にて精製した。更にトルエン／ヘプタン混合溶液で再沈殿させ、式（３９４）で表される化合物（１．６ｇ）を得た。【０４５６】  合成例（４３）：  ２，７−ジ（カルバゾール−９−イル）−４ｂ−アザ−１２ｂ−オキサホスファ−ジベンゾ［ｇ，ｐ］クリセンの合成【化１９５】
2014042197.tif 000181
【０４５７】  ２，７−ジブロモ−４ｂ−アザ−１２ｂ−オキサホスファ−ジベンゾ［ｇ，ｐ］クリセン（２．０ｇ）、カルバゾール（１．６ｇ）、ナトリウム−ｔ−ブトキシド（０．６４ｇ）、Ｐｄ（ｄｂａ）２（０．０７ｇ）、トリ−ｔ−ブチルホスフィン１Ｍトルエン溶液（０．３４ｍｌ）および１，２，４−トリメチルベンゼン「Ｍｅ３Ｐｈ」（４０ｍＬ）の入ったフラスコを窒素雰囲気下、１５０℃で１６時間攪拌した。反応液を室温まで冷却した後、水およびトルエンを加え分液した。溶媒を減圧留去した後、シリカゲルカラムクロマトグラフィー（展開液：トルエン／酢酸エチル混合溶液）で精製した。この際、展開液中の酢酸エチルの比率を徐々に増加させて目的物を溶出させた。溶媒を減圧留去した後、酢酸エチルで洗浄し、更にクロロベンゼン／酢酸エチル混合溶媒で再沈殿させ、式（４２４）で表される化合物（０．９ｇ）を得た。【０４５８】  合成例（４４）：  ２−フェニル−１４ｂ１−アザ−１４ｂ−ボラベンゾ［ｐ］インデノ［１，２，３，４−ｄｅｆｇ］クリセンの合成【化１９６】
2014042197.tif 000182
【０４５９】  まず、４−ビフェニルボロン酸（１３．５ｇ）、２−ブロモアニリン（１２．９ｇ）、炭酸カリウム（１８．８ｇ）、Ｐｄ（ＰＰｈ３）４（１．６ｇ）、トルエン（１３５ｍｌ）、ＴＨＦ（６５ｍｌ）および水（３０ｍｌ）の入ったフラスコを窒素雰囲気化、還流温度で７時間撹拌した。反応液を室温まで冷却し、水およびトルエンを加え分液した。溶媒を減圧留去した後、シリカゲルカラムクロマトグラフィー（展開液：トルエン／ヘプタン混合溶液）で精製し、［１，１’：４’，１”−テルフェニル］−２−アミン（１１．１ｇ）を得た。この際、展開液中のトルエンの比率を徐々に増加させて目的物を溶出させた。また、シリカゲル上に試料をチャージする際は加熱したクロロベンゼンに溶解させた溶液を使用した。【０４６０】
【化１９７】
2014042197.tif 000183
【０４６１】  次に、［１，１’：４’，１”−テルフェニル］−２−アミン（１１．０ｇ）、２−ブロモビフェニル（１０．５ｇ）、ナトリウム−ｔ−ブトキシド（５．２ｇ）、Ｐｄ（ｄｂａ）２（０．０６ｇ）、４−（ジ−ｔ−ブチルホスフィノ）−Ｎ，Ｎ−ジメチルアニリン（０．０６ｇ）およびトルエンの入ったフラスコを窒素雰囲気化、還流温度で３時間撹拌した。反応液を室温まで冷却した後、水およびトルエンを加え分析した。溶媒を減圧留去した後、シリカゲルカラムクロマトグラフィー（展開液：トルエン／ヘプタン混合溶液）で精製し、Ｎ−（［１，１’−ビフェニル］−２−イル）−［１，１’：４’，１”−テルフェニル］−２−アミン（１７．５ｇ）を得た。この際、展開液中のトルエンの比率を徐々に増加させて目的物を溶出させた。【０４６２】
【化１９８】
2014042197.tif 000184
【０４６３】  上記のようにして得たＮ−（［１，１’−ビフェニル］−２−イル）−［１，１’：４’，１”−テルフェニル］−２−アミン（７．５ｇ）およびトルエン（１００ｍｌ）の入ったフラスコを−７０℃まで冷却し、ｎ−ブチルリチウムの１．６Ｍヘキサン溶液（１１．７ｍｌ）を滴下した。滴下終了後、一旦０℃まで昇温し、０℃で５分間撹拌した。その後、再び−７０℃まで冷却し、三塩化ホウ素の１．０Ｍヘプタン溶液（１８．８ｍｌ）を滴下した。次いで、反応液を室温まで昇温した後、一旦溶媒を減圧留去した。ここにオルトジクロロベンゼン「ＯＤＣＢ」（１００ｍｌ）、ジイソプロピルエチルアミン（３．２ｍｌ）、三塩化アルミニウム（１０．０ｇ）を加え、１７０℃で１３時間撹拌した。反応液を室温まで冷却後、炭酸水素ナトリウム水溶液で中和し、クロロベンゼンおよび水を加えて分液した。次いで、活性アルミナショートカラム（展開液：トルエン）で精製し、更にクロロベンゼンから再結晶することで、式（６６０）で表される化合物（０．２ｇ）を得た。【０４６４】  ＮＭＲ測定により得られた化合物の構造を確認した。１Ｈ−ＮＭＲ（ＣＤＣｌ３）：δ＝９．４２（ｍ，１Ｈ）、９．２７（ｄ，１Ｈ）、８．７７（ｄ，１Ｈ）、８．７３（ｄ，１Ｈ）、８．５０（ｄｄ，２Ｈ）、８．２７（ｄｄ，２Ｈ）、８．１０（ｄｄ，１Ｈ）、７．８８（ｍ，３Ｈ）、７．７３（ｍ，３Ｈ）、７．６０（ｔ，２Ｈ）、７．４７（ｔ，１Ｈ）．【０４６５】  合成例（４５）：  ２−（１４ｂ１−アザ−１４ｂ−ボラベンゾ［ｐ］インデノ［１，２，３，４−ｄｅｆｇ］クリセン−６−イル）−９Ｈ−カルバゾールの合成【化１９９】
2014042197.tif 000185
【０４６６】  まず、窒素雰囲気下、１４ｂ１−アザ−１４ｂ−ボラベンゾ［ｐ］インデノ［１，２，３，４−ｄｅｆｇ］クリセン（１．０ｇ）のオルトジクロロベンゼン（１０ｍｌ）および酢酸（１ｍｌ）の混合溶液にＮ−ヨードスクシンイミド（ＮＩＳ）（２．８ｇ）を加え、室温で２６時間撹拌した。チオ硫酸ナトリウム水溶液を加え反応を停止させ、析出した固体を吸引ろ過にて採取した。得られた固体を水、メタノールで洗浄した後、クロロベンゼンから再結晶させることで、６−ヨード−１４ｂ１−アザ−１４ｂ−ボラベンゾ［ｐ］インデノ［１，２，３，４−ｄｅｆｇ］クリセン（０．４ｇ）を得た。【０４６７】
【化２００】
2014042197.tif 000186
【０４６８】  次に、６−ヨード−１４ｂ１−アザ−１４ｂ−ボラベンゾ［ｐ］インデノ［１，２，３，４−ｄｅｆｇ］クリセン（０．４ｇ）、カルバゾール（０．２ｇ）、ナトリウム−ｔ−ブトキシド（０．１ｇ）、Ｐｄ（ｄｂａ）２（０．０３ｇ）、１Ｍのトリ−ｔ−ブチルホスフィントルエン溶液（０．１３ｍｌ）および１，２，４−トリメチルベンゼン「Ｍｅ３Ｐｈ」（１０ｍｌ）の入ったフラスコを窒素雰囲気化、還流温度で３時間撹拌した。反応液を室温まで冷却した後、水を加えて析出した固体を吸引ろ過にて採取した。得られた固体を水およびメタノールで洗浄した後、活性アルミナショートカラム（展開液：トルエン）に通した。更にクロロベンゼンから再結晶させ、式（６８７）で表される化合物（０．２ｇ）を得た。【０４６９】  ＮＭＲ測定により得られた化合物の構造を確認した。１Ｈ−ＮＭＲ（ＣＤＣｌ３）：δ＝９．２７（ｍ，２Ｈ）、８．７４（ｄ，１Ｈ）、８．６１（ｍ，２Ｈ）、８．５３（ｄ，１Ｈ）、８．４０（ｍ，１Ｈ）、８．２４（ｍ，３Ｈ）、７．９１（ｔ，１Ｈ）、７．８５（ｔ，１Ｈ）、７．７２−７．８０（ｍ，３Ｈ）、７．４２−７．５１（ｍ，４Ｈ）、７．３５（ｔ，２Ｈ）．【０４７０】  合成例（４６）：  ２，５，８，１１−テトラメチル−３ｂ−アザ−９ｂ−ボラ−ナフト［２，１−ｂ：３，−ｂ’：６，５−ｂ”：７，８−ｂ'''］テトラチオフェンの合成【化２０１】
2014042197.tif 000187
【０４７１】  ２−メチルチオフェン（５．０ｇ）をＴＨＦ（５０ｍｌ）に溶解させ、−７８℃まで冷却した。そこへ１．６Ｍのｎ−ブチルリチウムヘキサン溶液（３５．０ｍｌ）をゆっくり滴下した。滴下終了から３０分経過したところで０℃まで昇温、３時間撹拌した後、塩化亜鉛テトラメチルエチレンジアミン錯体（１４．２ｇ）を加え、更に３０分間撹拌した。次いで反応液を室温まで昇温した後、２−ブロモ−５−メチルチオフェン（６．８ｇ）およびＰｄ（ＰＰｈ３）４を加え、更に還流温度まで昇温して３時間撹拌した。反応液を室温まで冷却した後、エチレンジアミン四酢酸・四ナトリウム塩二水和物を適量の水に溶解した溶液（以後、ＥＤＴＡ・４Ｎａ水溶液と略記する。）およびトルエンを加え分液した。溶媒を減圧留去した後、シリカゲルカラムクロマトグラフィー（展開液：ヘプタン）で精製し、５，５’−ジメチル−２，２’−ビチオフェン（２０．３ｇ）を得た。【０４７２】
【化２０２】
2014042197.tif 000188
【０４７３】  ５，５’−ジメチル−２，２’−ビチオフェン（７．５ｇ）をクロロホルム（７５ｍｌ）／酢酸（３７．５ｍｌ）の混合溶液に溶解させ、０℃に冷却した。そこへＮ−ブロモスクシンイミド「ＮＢＳ」（６．９ｇ）をゆっくり加えた後、室温まで昇温した。反応終了後、水を加え分液し、更に有機層を炭酸ナトリウム水溶液で洗浄した。溶媒を減圧留去し、シリカゲルカラムクロマトグラフィー（展開液：ヘプタン）で精製し、３−ブロモ−５，５’−ジメチル−２，２’−ビチオフェン（１０．０ｇ）を得た。【０４７４】
【化２０３】
2014042197.tif 000189
【０４７５】  窒素雰囲気下、３−ブロモ−５，５’−ジメチル−２，２’−ビチオフェン（８．３ｇ）、ジフェニルメタンイミン（１１．０ｇ）、Ｐｄ（ｄｂａ）２（０．５ｇ）、２，２’−ビス（ジフェニルホスフィノ）−１，１’−ビナフチル「ＢＩＮＡＰ」（１．１ｇ）、ナトリウム−ｔ−ブトキシド（１０．２ｇ）およびトルエン（１００ｍｌ）の入ったフラスコを還流温度で２０時間撹拌した。反応液を室温まで冷却し、吸引ろ過にて固形分をろ別した。次いで、溶媒を減圧留去した後、シリカゲルカラムクロマトグラフィー（展開液：ヘプタン／トルエン＝１／１（容量比））で精製し、Ｎ−（ジフェニルメチレン）−５，５’−ジメチル−［２，２’−ビチオフェン］−３−アミン（１１．４ｇ）を得た。【０４７６】
【化２０４】
2014042197.tif 000190
【０４７７】  Ｎ−（ジフェニルメチレン）−５，５’−ジメチル−［２，２’−ビチオフェン］−３−アミン（１１．４ｇ）をＴＨＦ（１６５ｍｌ）に溶解させた。そこへ６Ｍ塩酸（９８ｍｌ）を加え、室温で１０分間撹拌した。溶媒を減圧留去し析出した固体を吸引ろ過にて採取し、ヘプタンで洗浄することで、５，５’−ジメチル−［２，２’−ビチオフェン］−３−アミン塩酸塩（１０．０ｇ）を得た。【０４７８】
【化２０５】
2014042197.tif 000191
【０４７９】  ５，５’−ジメチル−［２，２’−ビチオフェン］−３−アミン塩酸塩（１０．０ｇ）、 ３−ブロモ−５，５’−ジメチル−２，２’−ビチオフェン（１３．０ｇ）、Ｐｄ（ｄｂａ）２（０．５ｇ）、１Ｍトリ−ｔ−ブチルホスフィントルエン溶液（４．３ｍｌ）、ナトリウム−ｔ−ブトキシド（１１．４ｇ）およびキシレン（１３０ｍｌ）の入ったフラスコを窒素雰囲気下、１２０℃で１２時間撹拌した。反応液を室温まで冷却し、水およびトルエンを加え分液した。溶媒を減圧留去し、シリカゲルカラムクロマトグラフィー（展開液：ヘプタン／トルエン＝１０／１（容量比））で精製した後、ヘプタンから再結晶させることで、ビス（５，５’−ジメチル−［２，２’−ビチオフェン］−３−イル）アミン（１０．７ｇ）を得た。【０４８０】
【化２０６】
2014042197.tif 000192
【０４８１】  窒素雰囲気下、ビス（５，５’−ジメチル−［２，２’−ビチオフェン］−３−イル）アミン（５．０ｇ）、ジイソプロピルエチルアミン（４．４ｍｌ）およびオルトジクロロベンゼン（５０ｍｌ）の入ったフラスコに三臭化ホウ素（１．８ｍｌ）を加え、１８０℃で８時間撹拌した。溶媒を減圧留去し、活性アルミナカラムクロマトグラフィー（展開液：クロロベンゼン）で精製した。溶媒を減圧留去し得られた固体を加熱したヘプタンで洗浄し、式（４７）で表される化合物（０．７ｇ）を得た。【０４８２】  ＮＭＲ測定により得られた化合物の構造を確認した。１Ｈ−ＮＭＲ（ＣＤＣｌ３）：δ＝７．７３（ｓ，２Ｈ）、７．７１（ｓ，２Ｈ）、２．６９（ｓ，６Ｈ）、２．６６（ｓ，６Ｈ）．【０４８３】  合成例（４７）：  １１ｂ−アザ−３ｂ−ボラジベンゾ［c，f］ジピロロ［２，１−ａ：１’，２’−ｈ］［２，７］ナフチリジンの合成【化２０７】
2014042197.tif 000193
【０４８４】  ビス（２−（１Ｈ−ピロール−１−イル）フェニルアミン（０．８９８ｇ）、三臭化ホウ素（１．１３ｇ）、トリエチルアミン「ＮＥｔ３」（０．７５９ｇ）および１，２−ジクロロベンゼン「ＯＤＣＢ」（２０ｍｌ）の入ったフラスコをアルゴン雰囲気下、１２０℃で２時間攪拌した。反応液を室温まで冷却した後、１，４−ジアザビシクロ［２．２．２］オクタン（２．０２ｇ）を加え活性アルミナショートカラムを通過させた。この際、トルエンを用いてカラム中から溶出させた。溶媒を減圧留去した後、得られた固体をヘキサンで洗浄し、式（２６）で表される化合物（０．７８９ｇ）を得た。【０４８５】  ＮＭＲ測定により得られた化合物の構造を確認した。１Ｈ−ＮＭＲ（ＣＤＣｌ３）：δ＝８．０１（ｄｄ，２Ｈ）、７．８４（ｄｄ，２Ｈ）、７．７４（ｄｄ，２Ｈ）、７．３１（ｄｄ，２Ｈ）、７．１６−７．２３（ｍ，４Ｈ）、６．７３（ｄｄ，２Ｈ）．【０４８６】  合成例（４８）：  ２，７−ジシアノ−４ｂ−アザ−１２ｂ−ボラジベンゾ［ｇ，ｐ］クリセンの合成【化２０８】
2014042197.tif 000194
【０４８７】  ２，７−ジブロモ−４ｂ−アザ−１２ｂ−ボラジベンゾ［ｇ，ｐ］クリセン（０．１４６ｇ）、シアン化銅（８０．６ｍｇ）およびキノリン（１．０ｍＬ）の入ったフラスコをアルゴン雰囲気下、２００℃で４０時間攪拌した。反応液を室温まで冷却した後、活性アルミナショートカラムを通過させた。この際、トルエンを用いてカラム中から溶出させた。溶媒を減圧留去した後、得られた粗生成物をＧＰＣで単離することで淡黄色粉末として式（２１６）で表される化合物（５８．０ｍｇ）を得た。【０４８８】  ＮＭＲ測定により得られた化合物の構造を確認した。１Ｈ−ＮＭＲ（ＣＤＣｌ３）：δ＝８．６６−８．７０（ｍ，４Ｈ）、８．３８（ｄ，２Ｈ）、８．０５（ｄ，２Ｈ）、７．８９（ｄ，２Ｈ）、７．７３（ｄ，２Ｈ）、７．６５（ｄｄ，２Ｈ）．【０４８９】  合成例（４９）：  ３，６−ジフルオロ−４ｂ−アザ−１２ｂ−ボラジベンゾ［ｇ，ｐ］クリセンの合成【化２０９】
2014042197.tif 000195
【０４９０】  ジ（［４−フルオロ−１，１’−ビフェニル］−２−イル）アミン（２．２９ｇ）およびトルエン（４０ｍｌ）の入ったフラスコを−７８℃まで冷却し、ｎ−ブチルリチウムの１．６Ｍヘキサン溶液（４．０ｍｌ）を滴下した。滴下終了後、一旦０℃まで昇温し、０℃で１時間撹拌した。その後、再び−７８℃まで冷却し、三塩化ホウ素の１．０Ｍトルエン溶液（６．４ｍｌ）を滴下した。次いで、反応液を室温まで昇温した後、一旦溶媒を減圧留去した。ここにオルトジクロロベンゼン（９０ｍｌ）、２，２，６，６−テトラメチルピぺリジン「ＴＭＰ」（１．４９ｇ）、三塩化ガリウム（４．５１ｇ）を加え、１３５℃で２４時間、次いで１５０℃で１５時間撹拌した。１，４−ジアザビシクロ［２．２．２］オクタン（５．７４ｇ）およびトルエン（１００ｍｌ）を加え撹拌した。次いで、析出した沈殿をセライトを敷いたグラスフィルターを用いた吸引ろ過にて除去した後、溶媒を減圧留去した。トルエン（３６ｍｌ）を加え、沈殿をろ紙を用いたろ過にて除去した。更にアルミナニュートラルを用いたショートカラム（展開液：トルエン／ジクロロメタン＝１／１（容量比））で金属塩を除去し、得られた粗生成物をＧＰＣで単離することで白色粉末として式（２１７）で表される化合物（１．０５ｇ）を得た。【０４９１】  ＮＭＲ測定により得られた化合物の構造を確認した。１Ｈ−ＮＭＲ（ＣＤＣｌ３）：δ＝８．６３（ｄｄ，２Ｈ）、８．３０（ｄ，２Ｈ）、８．２９（ｄ，２Ｈ）、７．７８（ｄｄ，２Ｈ）、７．７６（ｄｄ，２Ｈ）、７．５９（ｄｄ，２Ｈ）、７．０８（ｄｄ，２Ｈ）、７．０６（ｄｄ，２Ｈ）．【０４９２】  合成例（５０）：  ２，７，９，１６−テトラフェニル−４ｂ−アザ−１２ｂ−ボラジベンゾ［ｇ，ｐ］クリセンの合成【化２１０】
2014042197.tif 000196
【０４９３】  まず、窒素雰囲気下、９，１６−ジフェニル−４ｂ−アザ−１２ｂ−ボラジベンゾ［ｇ，ｐ］クリセン（２．３ｇ）のＴＨＦ（２０ｍｌ）溶液に、Ｎ−ブロモスクシンイミド（ＮＢＳ）（１．８ｇ）を加え、室温で１時間撹拌した。反応終了後、亜硝酸ナトリウム水溶液を加えて析出した沈殿を吸引ろ過にて採取した。更に得られた固体を活性アルミナカラムクロマトグラフィー（展開液：トルエン／トリエチルアミン＝９９／１（容量比））で精製した。溶媒を減圧留去して得られた固体を酢酸エチルで洗浄し、２，７−ジブロモ−９，１６−ジフェニル−４ｂ−アザ−１２ｂ−ボラジベンゾ［ｇ，ｐ］クリセン（２．６ｇ）を得た。【０４９４】
【化２１１】
2014042197.tif 000197
【０４９５】  次に、２，７−ジブロモ−９，１６−ジフェニル−４ｂ−アザ−１２ｂ−ボラジベンゾ［ｇ，ｐ］クリセン（１．８ｇ）、フェニルボロン酸（０．９ｇ）、リン酸カリウム（１．８ｇ）、ナトリウム−ｔ−ブトキシド（０．３ｇ）、Ｐｄ−１３２（ジョンソン・マッセイ）（０．０４ｇ）およびトルエン（３０ｍＬ）の入ったフラスコを窒素雰囲気下、８０℃で１時間攪拌した。反応液を室温まで冷却した後、水およびトルエンを加え分液した。次いで、溶媒を減圧留去した後、活性アルミナカラムクロマトグラフィー（展開液：トルエン／トリエチルアミン＝９９／１（容量比））で精製した。更にトルエンに溶かした後にヘプタンを加えることで再沈殿させることで、式（２１３）で表される化合物（１．２ｇ）を得た。【０４９６】  ＮＭＲ測定により得られた化合物の構造を確認した。１Ｈ−ＮＭＲ（ＣＤＣｌ３）：δ＝８．７７（ｄ，２Ｈ）、８．１６（ｄ，２Ｈ）、７．８１（ｍ，２Ｈ）、７．６６−７．７４（ｍ，４Ｈ）、７．４６−７．５５（ｍ，４Ｈ）、７．２０−７．３０（ｍ，１４Ｈ）、７．０１（ｍ，４Ｈ）．【０４９７】  合成例（５１）：  ２−フェニル−７−（トリフェニレン−２−イル）−４ｂ−アザ−１２ｂ−ボラジベンゾ［ｇ，ｐ］クリセンの合成【化２１２】
2014042197.tif 000198
【０４９８】  ２−ブロモ−７−フェニル−４ｂ−アザ−１２ｂ−ボラベンゾ［ｇ，ｐ］クリセン（２．０ｇ）、２−トリフェニレンボロン酸（１．２ｇ）、Ｐｄ−１３２（０．０６ｇ）、リン酸三カリウム（０．９ｇ）、ナトリウム−ｔ−ブトキシド（０．４ｇ）および１，２，４−トリメチルベンゼン（５０ｍｌ）の入ったフラスコを１１５℃で１時間撹拌した。反応液を室温まで冷却し、水およびヘプタンを加え、析出した固体を吸引ろ過にて採取した。次いで、加熱したクロロベンゼンに溶解させ、活性アルミナショートカラム（展開液：トルエン／トリエチルアミン＝９９／１（容量比））に通した。溶媒を減圧留去し、得られた固体を酢酸エチルで洗浄した後、クロロベンゼンから再結晶させることで、式（２１５）で表される化合物（０．６ｇ）を得た。【０４９９】  ＮＭＲ測定により得られた化合物の構造を確認した。１Ｈ−ＮＭＲ（ＣＤＣｌ３）：δ＝９．００（ｍ，１Ｈ）、８．８３（ｍ，１Ｈ）、８．７５−８．８０（ｍ，４Ｈ）、８．６８−８．７４（ｍ，３Ｈ）、８．６１（ｍ，２Ｈ）、８．５３（ｄ，１Ｈ）、８．３１（ｄ，１Ｈ）、８．２７（ｄ，１Ｈ）、８．０５（ｄ，１Ｈ）、７．８１−７．８９（ｍ，３Ｈ）、７．７７（ｍ，２Ｈ）、７．６４−７．７５（ｍ，７Ｈ）、７．５２（ｔ，２Ｈ）、７．４０（ｔ，１Ｈ）．【０５００】  合成例（５２）：  １３ｃ−アザ−４ｂ−ボラ−９−フェニル−９，１３ｃ−ジヒドロ−４ｂＨ−ベンゾ［ａ］フェナントロ［９，１０−ｃ］カルバゾールの合成【化２１３】
2014042197.tif 000199
【０５０１】  まず、１−フェニル−１Ｈ−インドール（３１．０ｇ）をＴＨＦ（５００ｍｌ）に溶かした溶液を−７８℃に冷却した。この溶液にｔ−ブチルリチウム（９９．７ｍｌ）を滴下した後、ゆっくり室温まで昇温し、１時間撹拌した。再び−７８℃まで冷却し、トリメトキシボラン（２３．３ｇ）を滴下した。その後室温まで昇温し、終夜撹拌を行い、ＴＨＦを適量減圧留去し、塩化アンモニウム水溶液を加え１時間撹拌した。酢酸エチルを加え分液し、有機層の溶媒を減圧留去し、トルエンを加え共沸脱水を行い、（１−フェニル−１Ｈ−インドロ−２−イル）ボロン酸（３１．０ｇ）を得た。【０５０２】
【化２１４】
2014042197.tif 000200
【０５０３】  次に、（１−フェニル−１Ｈ−インドロ−２−イル）ボロン酸（３０．０ｇ）、２−ブロモ−アニリン（２０．０ｇ）、Ｐｄ（ＰＰｈ３）４（５．０ｇ）、炭酸カリウム（５０．０ｇ）、トルエン（２００ｍｌ）、ＴＨＦ（７０ｍｌ）および水（３０ｍｌ）の入ったフラスコを窒素雰囲気下、８０℃で４時間攪拌した。反応液を室温まで冷却した後、水および酢酸エチルを加え分液し、溶媒を減圧留去した。得られた油状物質をシリカゲルカラムクロマトグラフィー（展開液：トルエン／ヘプタン＝１（容量比））で精製した後、低沸成分を減圧留去して２−（１−フェニル−１Ｈ−インドロ−２−イル）アニリン（２６．８ｇ）を得た。【０５０４】
【化２１５】
2014042197.tif 000201
【０５０５】  更に、２−（１−フェニル−１Ｈ−インドロ−２−イル）アニリン（２５．０ｇ）、２−ブロモビフェニル（２０．５ｇ）、ナトリウム−ｔ−ブトキシド（１３．０ｇ）、Ｐｄ（ｄｂａ）２（０．１３ｇ）、４−（ジ−ｔ−ブチルホスフィノ）−Ｎ，Ｎ−ジメチルアニリン（０．１２ｇ）およびキシレン（１２０ｍｌ）の入ったフラスコを窒素雰囲気化、９０℃で１時間撹拌した。反応液を室温まで冷却した後、水およびクロロベンゼンを加え分析し、活性アルミナショートカラム（展開液：クロロベンゼン）で精製した。溶媒を減圧留去し、得られた油状物質にヘプタンおよび少量の酢酸エチルを加えることで再沈殿させ、Ｎ−（２−（１−フェニル−１Ｈ−インドロ−２−イル）フェニル）−［１，１’−ビフェニル］−２−アミン（３６．２ｇ）を得た。【０５０６】
【化２１６】
2014042197.tif 000202
【０５０７】  上記のようにして得たＮ−（２−（１−フェニル−１Ｈ−インドロ−２−イル）フェニル）−［１，１’−ビフェニル］−２−アミン（１６．３ｇ）およびトルエン（１５０ｍｌ）の入ったフラスコを−７０℃まで冷却し、ｎ−ブチルリチウムの２．６Ｍヘキサン溶液（１４．４ｍｌ）を滴下した。滴下終了後、一旦０℃まで昇温し、０℃で５分間撹拌した。その後、この溶液を−７０℃に冷却し、１Ｍの三塩化ホウ素トルエン溶液（３７．３ｍｌ）を滴下した。次いで一旦溶媒を減圧留去し、オルトジクロロベンゼン（１５０ｍｌ）、２，２，６，６−テトラメチルピぺリジン（１１．１ｇ）、三塩化アルミニウム（２５．０ｇ）を加え、１６０℃で８時間撹拌した。反応液を室温まで冷却後、１，４−ジアザビシクロ［２．２．２］オクタン「ＤＡＢＣＯ」（２１．０ｇ）をトルエンに懸濁させた溶液を加え、析出した固体をセライトを敷いたロートを用いて減圧濾過にてろ別した。更に活性アルミナカラムクロマトグラフィー（トルエン／ヘプタン／トリエチルアミン＝３０／７０／２（容量比））で精製した後、ヘプタンで洗浄し、式（４８）で表される化合物（１２．０ｇ）を得た。【０５０８】  ＮＭＲ測定により得られた化合物の構造を確認した。１Ｈ−ＮＭＲ（ＣＤＣｌ３）：δ＝８．９７（ｄ，１Ｈ）、８．５５（ｍ，１Ｈ）、８．４０（ｄ，１Ｈ）、８．３８（ｄ，１Ｈ）、８．２３（ｄ，１Ｈ）、８．１１（ｄ，１Ｈ）、７．７３−７．９０（ｍ，３Ｈ）、７．５４−７．６８（ｍ，３Ｈ）、７．２１−７．３９（ｍ，８Ｈ）、６．９２（ｔ，１Ｈ）．【０５０９】  原料の化合物を適宜変更することにより、上述した合成例に準じた方法で、本発明の他の多環芳香族化合物を合成することができる。【０５１０】  以下、本発明をさらに詳細に説明するために各実施例を示すが、本発明はこれらに限定されるものではない。【０５１１】  実施例１〜４および比較例１に係る電界発光素子を作製し、それぞれ１０００ｃｄ／ｍ２の輝度が得られる電流密度で定電流駆動した際の駆動開始電圧（Ｖ）および電流効率（ｃｄ／Ａ）を測定した。以下、実施例および比較例について詳細に説明する。【０５１２】  作製した実施例１〜４および比較例１に係る有機電界発光素子における、各層の材料構成を下記表１に示す。【表１】
2014042197.tif 000203
【０５１３】  表１において、「ＨＩ」はＮ４，Ｎ４’−ジフェニル−Ｎ４，Ｎ４’−ビス（９−フェニル−９Ｈ−カルバゾール−３−イル）−［１，１’−ビフェニル］−４，４’−ジアミン、「ＮＰＤ」はＮ４，Ｎ４’−ジ（ナフタレン−１−イル）−Ｎ４，Ｎ４’−ジフェニル−［１，１’−ビフェニル］−４，４’−ジアミン、「ＣＢＰ」は４，４’−ジ（９Ｈ−カルバゾリル−９−イル）−１，１’−ビフェニル、「Ｉｒ（ＰＰｙ）３」はトリス（２−フェニルピリジン）イリジウム（ＩＩＩ）、「ＢＣＰ」は２，９−ジメチル−４，７−ジフェニル−１，１０−フェナントロリン、そして「ＥＴ１」は２，５−ビス−（２’，２”−ビピリジン−６’−イル）−１，１−ジメチル−３，４−ビス（２，４，６−トリメチルフェニル）シラシクロペンタジエンである（以降の表でも同じ）。以下に化学構造を示す。【０５１４】
【化２１７】
2014042197.tif 000204
【０５１５】＜実施例１＞＜化合物（１）を発光層のホスト材料に用いた素子＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＩを入れたモリブデン製蒸着用ボート、ＮＰＤを入れたモリブデン製蒸着用ボート、本発明の化合物（１）を入れたモリブデン製蒸着用ボート、Ｉｒ（ＰＰｙ）３を入れたモリブデン製蒸着用ボート、ＢＣＰを入れたモリブデン製蒸着用ボート、ＥＴ１を入れたモリブデン製蒸着用ボート、ＬｉＦを入れたモリブデン製蒸着用ボートおよびアルミニウムを入れたタングステン製蒸着用ボートを装着した。【０５１６】  透明支持基板のＩＴＯ膜の上に順次、下記各層を形成した。真空槽を５×１０−４Ｐａまで減圧し、まず、ＨＩが入った蒸着用ボートを加熱して膜厚４０ｎｍになるように蒸着して正孔注入層を形成し、次いで、ＮＰＤが入った蒸着用ボートを加熱して膜厚１０ｎｍになるように蒸着して正孔輸送層を形成した。次に、化合物（１）が入った蒸着用ボートとＩｒ（ＰＰｙ）３の入った蒸着用ボートを同時に加熱して膜厚３５ｎｍになるように蒸着して発光層を形成した。化合物（１）とＩｒ（ＰＰｙ）３の重量比がおよそ９５対５になるように蒸着速度を調節した。次に、ＢＣＰの入った蒸着用ボートを加熱して膜厚５ｎｍになるように蒸着して正孔阻止層を形成した。次に、ＥＴ１の入った蒸着用ボートを加熱して膜厚１５ｎｍになるように蒸着して電子輸送層を形成した。各層の蒸着速度は０．０１〜１ｎｍ／秒であった。【０５１７】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５１８】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は６．０Ｖであり、その時の電流効率は３４．２ｃｄ／Ａであった。【０５１９】＜実施例２＞＜化合物（６６）を発光層のホスト材料に用いた素子＞  発光層のホスト材料である化合物（１）を化合物（６６）に替えた以外は実施例１に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．７Ｖであり、その時の電流効率は３６．４ｃｄ／Ａであった。【０５２０】＜実施例３＞＜化合物（１９７）を発光層のホスト材料に用いた素子＞  発光層のホスト材料である化合物（１）を化合物（１９７）に替えた以外は実施例１に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．６Ｖであり、その時の電流効率は２８．１ｃｄ／Ａであった。【０５２１】＜実施例４＞＜化合物（１９８）を正孔輸送層に用いた素子＞  正孔輸送材料であるＮＰＤを化合物（１９８）に発光層のホスト材料である化合物（１）をＣＢＰに替えた以外は実施例１に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．９Ｖであり、その時の電流効率は２６．４ｃｄ／Ａであった。【０５２２】＜比較例１＞  発光層のホスト材料である化合物（１）をＣＢＰに替えた以外は実施例１に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は６．７Ｖであり、その時の電流効率は２４．６ｃｄ／Ａであった。【０５２３】  以上の結果を表２にまとめた。【表２】
2014042197.tif 000205
【０５２４】  次に、実施例５および比較例２に係る電界発光素子を作製し、それぞれ１０００ｃｄ／ｍ２の輝度が得られる電流密度で定電流駆動した際の駆動開始電圧（Ｖ）および電流効率（ｃｄ／Ａ）を測定した。以下、実施例および比較例について詳細に説明する。【０５２５】  作製した実施例５および比較例２に係る有機電界発光素子における、各層の材料構成を下記表３に示す。【表３】
2014042197.tif 000206
【０５２６】  表３において、「ＨＴ」はＮ−（［１，１’−ビフェニル］−４−イル）−９，９−ジメチル−Ｎ−（４−（９−フェニル−９Ｈ−カルバゾール−３−イル）フェニル）−９Ｈ−フルオレン−２−アミンである（以降の表でも同じ）。以下に化学構造を示す。【化２１８】
2014042197.tif 000207
【０５２７】＜実施例５＞＜化合物（２５１）を発光層のホスト材料に用いた素子＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＩを入れたモリブデン製蒸着用ボート、ＨＴを入れたモリブデン製蒸着用ボート、本発明の化合物（２５１）を入れたモリブデン製蒸着用ボート、Ｉｒ（ＰＰｙ）３を入れたモリブデン製蒸着用ボート、ＢＣＰを入れたモリブデン製蒸着用ボート、ＥＴ１を入れたモリブデン製蒸着用ボート、ＬｉＦを入れたモリブデン製蒸着用ボートおよびアルミニウムを入れたタングステン製蒸着用ボートを装着した。【０５２８】  透明支持基板のＩＴＯ膜の上に順次、下記各層を形成した。真空槽を５×１０−４Ｐａまで減圧し、まず、ＨＩが入った蒸着用ボートを加熱して膜厚３０ｎｍになるように蒸着して正孔注入層を形成し、次いで、ＨＴが入った蒸着用ボートを加熱して膜厚２０ｎｍになるように蒸着して正孔輸送層を形成した。次に、化合物（２５１）が入った蒸着用ボートとＩｒ（ＰＰｙ）３の入った蒸着用ボートを同時に加熱して膜厚３５ｎｍになるように蒸着して発光層を形成した。化合物（２５１）とＩｒ（ＰＰｙ）３の重量比がおよそ９５対５になるように蒸着速度を調節した。次に、ＢＣＰの入った蒸着用ボートを加熱して膜厚５ｎｍになるように蒸着して正孔阻止層を形成した。次に、ＥＴ１の入った蒸着用ボートを加熱して膜厚１５ｎｍになるように蒸着して電子輸送層を形成した。各層の蒸着速度は０．０１〜１ｎｍ／秒であった。【０５２９】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５３０】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は５．０Ｖであり、その時の電流効率は３３．７ｃｄ／Ａであった。【０５３１】＜比較例２＞  発光層のホスト材料である化合物（２５１）をＣＢＰに替えた以外は実施例５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．９Ｖであり、その時の電流効率は３１．８ｃｄ／Ａであった。【０５３２】  以上の結果を表４にまとめた。【表４】
2014042197.tif 000208
【０５３３】  次に、実施例６〜１４および比較例３〜４に係る電界発光素子を作製し、それぞれ１０００ｃｄ／ｍ２の輝度が得られる電流密度で定電流駆動した際の駆動開始電圧（Ｖ）および電流効率（ｃｄ／Ａ）を測定した。以下、実施例および比較例について詳細に説明する。【０５３４】  作製した実施例６〜１４および比較例３〜４に係る有機電界発光素子における、各層の材料構成を下記表５に示す。【表５】
2014042197.tif 000209
【０５３５】  表５において、「ＨＢ１」は９−（４’−（ジメシチルボリル）−［１，１’−ビナフタレン］−４−イル）−９Ｈ−カルバゾール、「ＥＴ２」は５，５”−（２−フェニルアントラセン−９，１０−ジイル）ジ−２，２’−ビピリジンである（以降の表でも同じ）。以下に化学構造を示す。【化２１９】
2014042197.tif 000210
【０５３６】＜実施例６＞＜化合物（１）を発光層のホスト材料に用いた素子  その２＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＩを入れたモリブデン製蒸着用ボート、ＨＴを入れたモリブデン製蒸着用ボート、本発明の化合物（１）を入れたモリブデン製蒸着用ボート、Ｉｒ（ＰＰｙ）３を入れたモリブデン製蒸着用ボート、ＨＢ１を入れたモリブデン製蒸着用ボート、ＥＴ２を入れたモリブデン製蒸着用ボート、ＬｉＦを入れたモリブデン製蒸着用ボートおよびアルミニウムを入れたタングステン製蒸着用ボートを装着した。【０５３７】  透明支持基板のＩＴＯ膜の上に順次、下記各層を形成した。真空槽を５×１０−４Ｐａまで減圧し、まず、ＨＩが入った蒸着用ボートを加熱して膜厚３０ｎｍになるように蒸着して正孔注入層を形成し、次いで、ＨＴが入った蒸着用ボートを加熱して膜厚１０ｎｍになるように蒸着して正孔輸送層を形成した。次に、化合物（１）が入った蒸着用ボートとＩｒ（ＰＰｙ）３の入った蒸着用ボートを同時に加熱して膜厚３０ｎｍになるように蒸着して発光層を形成した。化合物（１）とＩｒ（ＰＰｙ）３の重量比がおよそ９５対５になるように蒸着速度を調節した。次に、ＨＢ１の入った蒸着用ボートを加熱して膜厚１０ｎｍになるように蒸着して正孔阻止層を形成した。次に、ＥＴ２の入った蒸着用ボートを加熱して膜厚２０ｎｍになるように蒸着して電子輸送層を形成した。各層の蒸着速度は０．０１〜１ｎｍ／秒であった。【０５３８】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５３９】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は５．２Ｖであり、その時の電流効率は４３．７ｃｄ／Ａであった。【０５４０】＜実施例７＞＜化合物（５０１）を発光層のホスト材料に用いた素子＞  発光層のホスト材料である化合物（１）を化合物（５０１）に替えた以外は実施例６に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は６．２Ｖであり、その時の電流効率は２９．０ｃｄ／Ａであった。【０５４１】＜実施例８＞＜化合物（５５１）を発光層のホスト材料に用いた素子＞  発光層のホスト材料である化合物（１）を化合物（５５１）に替えた以外は実施例６に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．８Ｖであり、その時の電流効率は３１．７ｃｄ／Ａであった。【０���４２】＜実施例９＞＜化合物（６８７）を発光層のホスト材料に用いた素子＞  発光層のホスト材料である化合物（１）を化合物（６８７）に替えた以外は実施例６に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．０Ｖであり、その時の電流効率は２８．３ｃｄ／Ａであった。【０５４３】＜比較例３＞＜ＣＢＰを発光層のホスト材料に用いた素子＞  発光層のホスト材料である化合物（１）をＣＢＰに替えた以外は実施例６に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．４Ｖであり、その時の電流効率は２４．２ｃｄ／Ａであった。【０５４４】＜実施例１０＞＜化合物（３０１）を正孔阻止層兼電子輸送層（１層で使用）に用いた素子＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＩを入れたモリブデン製蒸着用ボート、ＨＴを入れたモリブデン製蒸着用ボート、本発明のＣＢＰを入れたモリブデン製蒸着用ボート、Ｉｒ（ＰＰｙ）３を入れたモリブデン製蒸着用ボート、化合物（３０１）を入れたモリブデン製蒸着用ボート、ＬｉＦを入れたモリブデン製蒸着用ボートおよびアルミニウムを入れたタングステン製蒸着用ボートを装着した。【０５４５】  透明支持基板のＩＴＯ膜の上に順次、下記各層を形成した。真空槽を５×１０−４Ｐａまで減圧し、まず、ＨＩが入った蒸着用ボートを加熱して膜厚３０ｎｍになるように蒸着して正孔注入層を形成し、次いで、ＨＴが入った蒸着用ボートを加熱して膜厚１０ｎｍになるように蒸着して正孔輸送層を形成した。次に、ＣＢＰが入った蒸着用ボートとＩｒ（ＰＰｙ）３の入った蒸着用ボートを同時に加熱して膜厚３０ｎｍになるように蒸着して発光層を形成した。ＣＢＰとＩｒ（ＰＰｙ）３の重量比がおよそ９５対５になるように蒸着速度を調節した。次に、化合物（３０１）の入った蒸着用ボートを加熱して膜厚３０ｎｍになるように蒸着して正孔阻止層兼電子輸送層を形成した。各層の蒸着速度は０．０１〜１ｎｍ／秒であった。【０５４６】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５４７】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は５．６Ｖであり、その時の電流効率は３２．２ｃｄ／Ａであった。【０５４８】＜実施例１１＞＜化合物（３９１）を正孔阻止層兼電子輸送層（１層で使用）に用いた素子＞  正孔阻止層兼電子輸送層である化合物（��０１）を化合物（３９１）に替えた以外は実施例１０に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は６．０Ｖであり、その時の電流効率は２８．０ｃｄ／Ａであった。【０５４９】＜実施例１２＞＜化合物（３９２）を正孔阻止層兼電子輸送層（１層で使用）に用いた素子＞  正孔阻止層兼電子輸送層である化合物（３０１）を化合物（３９２）に替えた以外は実施例１０に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は６．２Ｖであり、その時の電流効率は２６．２ｃｄ／Ａであった。【０５５０】＜実施例１３＞＜化合物（３９１）を正孔阻止層に用いた素子＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＩを入れたモリブデン製蒸着用ボート、ＨＴを入れたモリブデン製蒸着用ボート、本発明のＣＢＰを入れたモリブデン製蒸着用ボート、Ｉｒ（ＰＰｙ）３を入れたモリブデン製蒸着用ボート、化合物（３９１）を入れたモリブデン製蒸着用ボート、ＥＴ２を入れたモリブデン製蒸着用ボート、ＬｉＦを入れたモリブデン製蒸着用ボートおよびアルミニウムを入れたタングステン製蒸着用ボートを装着した。【０５５１】  透明支持基板のＩＴＯ膜の上に順次、下記各層を形成した。真空槽を５×１０−４Ｐａまで減圧し、まず、ＨＩが入った蒸着用ボートを加熱して膜厚３０ｎｍになるように蒸着して正孔注入層を形成し、次いで、ＨＴが入った蒸着用ボートを加熱して膜厚１０ｎｍになるように蒸着して正孔輸送層を形成した。次に、ＣＢＰが入った蒸着用ボートとＩｒ（ＰＰｙ）３の入った蒸着用ボートを同時に加熱して膜厚３０ｎｍになるように蒸着して発光層を形成した。ＣＢＰとＩｒ（ＰＰｙ）３の重量比がおよそ９５対５になるように蒸着速度を調節した。次に、化合物（３９１）の入った蒸着用ボートを加熱して膜厚１０ｎｍになるように蒸着して正孔阻止層を形成した。次に、ＥＴ２の入った蒸着用ボートを加熱して膜厚２０ｎｍになるように蒸着して電子輸送層を形成した。各層の蒸着速度は０．０１〜１ｎｍ／秒であった。【０５５２】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５５３】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は３．６Ｖであり、その時の電流効率は２８．０ｃｄ／Ａであった。【０５５４】＜実施例１４＞＜化合物（３９２）を正孔阻止層に用いた素子＞  正孔阻止層であ��化合物（３９１）を化合物（３９２）に替えた以外は実施例１３に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．９Ｖであり、その時の電流効率は３２．７ｃｄ／Ａであった。【０５５５】＜比較例４＞＜ＢＣＰを正孔阻止層に用いた素子＞  正孔阻止層である化合物（３９１）をＢＣＰに替えた以外は実施例１３に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．７Ｖであり、その時の電流効率は２８．７ｃｄ／Ａであった。【０５５６】  以上の結果を表６および表７にまとめた。【表６】
2014042197.tif 000211
【０５５７】
【表７】
2014042197.tif 000212
【０５５８】  更に、実施例１５〜２９および比較例５に係る電界発光素子を作製し、それぞれ１０００ｃｄ／ｍ２の輝度が得られる電流密度で定電流駆動した際の駆動開始電圧（Ｖ）および電流効率（ｃｄ／Ａ）を測定した。以下、実施例および比較例について詳細に説明する。【０５５９】  作製した実施例１５〜２９および比較例５に係る有機電界発光素子における、各層の材料構成を下記表８に示す。【０５６０】
【表８】
2014042197.tif 000213
【０５６１】  表８において、「ＨＡＴ−ＣＮ」は１，４，５，８，９，１２−ヘキサアザトリフェニレンヘキサカルボニトリル、「ＴＢＢ」はＮ４，Ｎ４，Ｎ４’，Ｎ４’−テトラ（［１，１’−ビフェニル］−４−イル）−［１，１’−ビフェニル］−４，４’−ジアミン、「ＴＰＢｉ」は１，３，５−トリス（１−フェニル−１Ｈ−ベンゾ［ｄ］イミダゾール−２−イル）ベンゼンである（以降の表でも同じ）。以下に化学構造を示す。【化２２０】
2014042197.tif 000214
【０５６２】＜実施例１５＞＜化合物（１）を発光層のホスト材料に用いた素子  その３＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＡＴ−ＣＮを入れたモリブデン製蒸着用ボート、ＴＢＢを入れたモリブデン製蒸着用ボート、本発明の化合物（１）を入れたモリブデン製蒸着用ボート、Ｉｒ（ＰＰｙ）３を入れたモリブデン製蒸着用ボート、ＴＰＢｉを入れたモリブデン製蒸着用ボート、ＬｉＦを入れたモリブデン製蒸着用ボートおよびアルミニウムを入れたタングステン製蒸着用ボートを装着した。【０５６３】  透明支持基板のＩＴＯ膜の上に順次、下記各層を形成した。真空槽を５×１０−４Ｐａまで減圧し、まず、ＨＡＴ−ＣＮが入った蒸着用ボートを加熱して膜厚１０ｎｍになるように蒸着して正孔注入層を形成し、次いで、ＴＢＢが入った蒸着用ボートを加熱して膜厚３０ｎｍになるように蒸着して正孔輸送層を形成した。次に、化合物（１）が入った蒸着用ボートとＩｒ（ＰＰｙ）３の入った蒸着用ボートを同時に加熱して膜厚３０ｎｍになるように蒸着して発光層を形成した。化合物（１）とＩｒ（ＰＰｙ）３の重量比がおよそ９５対５になるように蒸着速度を調節した。次に、ＴＰＢｉの入った蒸着用ボートを加熱して膜厚５０ｎｍになるように蒸着して電子輸送層を形成した。各層の蒸着速度は０．０１〜１ｎｍ／秒であった。【０５６４】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５６５】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は５．２Ｖであり、その時の電流効率は２８．９ｃｄ／Ａであった。【０５６６】＜実施例１６＞＜化合物（６６）を発光層のホスト材料に用いた素子＞  発光層のホスト材料である化合物（１）を化合物（６６）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．８Ｖであり、その時の電流効率は３７．０ｃｄ／Ａであった。【０５６７】＜実施例１７＞＜化合物（８４）を発光層のホスト材料に用いた素子＞  発光層のホスト材料である化合物（１）を化合物（８４）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．６Ｖであり、その時の電流効率は３５．９ｃｄ／Ａであった。【０５６８】＜実施例１８＞＜化合物（８６）を発光層のホスト材料に用いた素子＞  発光層のホスト材料である化合物（１）��化合物（８６）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．０Ｖであり、その時の電流効率は２９．０ｃｄ／Ａであった。【０５６９】＜実施例１９＞＜化合物（１９７）を発光層のホスト材料に用いた素子＞  発光層のホスト材料である化合物（１）を化合物（１９７）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．９Ｖであり、その時の電流効率は３２．４ｃｄ／Ａであった。【０５７０】＜実施例２０＞＜化合物（５１）を発光層のホスト材料に用いた素子＞  発光層のホスト材料である化合物（１）を化合物（５１）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．１Ｖであり、その時の電流効率は３９．２ｃｄ／Ａであった。【０５７１】＜実施例２１＞＜化合物（２１４）を発光層のホスト材料に用いた素子＞  発光層のホスト材料である化合物（１）を化合物（２１４）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．２Ｖであり、その時の電流効率は３５．２ｃｄ／Ａであった。【０５７２】＜実施例２２＞＜化合物（２６）を発光層のホスト材料に用いた素子＞  発光層のホスト材料である化合物（１）を化合物（２６）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は４．７Ｖであり、その時の電流効率は４２．２ｃｄ／Ａであった。【０５７３】＜実施例２３＞＜化合物（２１０）を発光層のホスト材料に用いた素子＞  発光層のホスト材料である化合物（１）を化合物（２１０）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．１Ｖであり、その時の電流効率は３２．７ｃｄ／Ａであった。【０５７４】＜実施例２４＞＜化合物（２１２）を発光層のホスト材料に用いた素子＞  発光層のホスト材料である化合物（１）を化合物（２１２）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．３Ｖであり、その時の電流効率は２７．０ｃｄ／Ａであった。【０５７５】＜実施例２５＞＜化合物（２１５）を発光層のホスト材料に用いた素子＞  発光層のホスト材料である化合物（１）を化合物（２１５）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．５Ｖであり、その時の電流効率は２７．７ｃｄ／Ａであった。【０５７６】＜実施例２６＞＜化合物（４８）を発光層のホスト材料に用いた素子＞  発光層のホスト材料である化合物（１）を化合物（４８）に替えた以外は実施例１５に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．５Ｖであり、その時の電流効率は２９．２ｃｄ／Ａであった。【０５７７】＜実施例２７＞＜化合物（２０９）を正孔輸送層に用いた素子＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＡＴ−ＣＮを入れたモリブデン製蒸着用ボート、本発明の化合物（２０９）を入れたモリブデン製蒸着用ボート、ＣＢＰを入れたモリブデン製蒸着用ボート、Ｉｒ（ＰＰｙ）３を入れたモリブデン製蒸着用ボート、ＴＰＢｉを入れたモリブデン製蒸着用ボート、ＬｉＦを入れたモリブデン製蒸着用ボートおよびアルミニウムを入れたタングステン製蒸着用ボートを装着した。【０５７８】  透明支持基板のＩＴＯ膜の上に順次、下記各層を形成した。真空槽を５×１０−４Ｐａまで減圧し、まず、ＨＡＴ−ＣＮが入った蒸着用ボートを加熱して膜厚１０ｎｍになるように蒸着して正孔注入層を形成し、次いで、化合物（２０９）が入った蒸着用ボートを加熱して膜厚３０ｎｍになるように蒸着して正孔輸送層を形成した。次に、ＣＢＰが入った蒸着用ボートとＩｒ（ＰＰｙ）３の入った蒸着用ボートを同時に加熱して膜厚３０ｎｍになるように蒸着して発光層を形成した。ＣＢＰとＩｒ（ＰＰｙ）３の重量比がおよそ９５対５になるように蒸着速度を調節した。次にＴＰＢｉの入った蒸着用ボートを加熱して膜厚５０ｎｍになるように蒸着して電子輸送層を形成した。各層の蒸着速度は０．０１〜１ｎｍ／秒であった。【０５７９】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５８０】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は６．８Ｖであり、その時の電流効率は２７．２ｃｄ／Ａであった。【０５８１】＜実施例２８＞＜化合物（３６６）を電子輸送層に用いた素子＞  スパッタリングにより１８０ｎｍの厚さに製膜したＩＴＯを１５０ｎｍまで研磨した、２６ｍｍ×２８ｍｍ×０．７ｍｍのガラス基板（（株）オプトサイエンス製）を透明支持基板とした。この透明支持基板を市販の蒸着装置（（株）昭和真空製）の基板ホルダーに固定し、ＨＡＴ−ＣＮを入れたモリブデン製蒸着用ボート、Ｔ��Ｂを入れたモリブデン製蒸着用ボート、ＣＢＰを入れたモリブデン製蒸着用ボート、Ｉｒ（ＰＰｙ）３を入れたモリブデン製蒸着用ボート、本発明の化合物（３６６）を入れたモリブデン製蒸着用ボート、ＬｉＦを入れたモリブデン製蒸着用ボートおよびアルミニウムを入れたタングステン製蒸着用ボートを装着した。【０５８２】  透明支持基板のＩＴＯ膜の上に順次、下記各層を形成した。真空槽を５×１０−４Ｐａまで減圧し、まず、ＨＡＴ−ＣＮが入った蒸着用ボートを加熱して膜厚１０ｎｍになるように蒸着して正孔注入層を形成し、次いで、ＴＢＢが入った蒸着用ボートを加熱して膜厚３０ｎｍになるように蒸着して正孔輸送層を形成した。次に、ＣＢＰが入った蒸着用ボートとＩｒ（ＰＰｙ）３の入った蒸着用ボートを同時に加熱して膜厚３０ｎｍになるように蒸着して発光層を形成した。ＣＢＰとＩｒ（ＰＰｙ）３の重量比がおよそ９５対５になるように蒸着速度を調節した。次に、化合物（３６６）の入った蒸着用ボートを加熱して膜厚５０ｎｍになるように蒸着して電子輸送層を形成した。各層の蒸着速度は０．０１〜１ｎｍ／秒であった。【０５８３】  その後、ＬｉＦが入った蒸着用ボートを加熱して膜厚１ｎｍになるように０．０１〜０．１ｎｍ／秒の蒸着速度で蒸着した。次いで、アルミニウム入りの蒸着用ボートを加熱して、膜厚１００ｎｍになるように０．０１〜２ｎｍ／秒の蒸着速度でアルミニウムを蒸着することにより陰極を形成し、有機ＥＬ素子を得た。【０５８４】  ＩＴＯ電極を陽極、ＬｉＦ／アルミニウム電極を陰極として、直流電圧を印加すると、波長約５１５ｎｍの緑色発光が得られた。また、初期輝度１０００ｃｄ／ｍ２を得るための駆動電圧は６．６Ｖであり、その時の電流効率は２６．１ｃｄ／Ａであった。【０５８５】＜実施例２９＞＜化合物（４２４）を電子輸送層に用いた素子＞  電子輸送材料である化合物（３６６）を化合物（４２４）に替えた以外は実施例２８に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は６．４Ｖであり、その時の電流効率は２７．５ｃｄ／Ａであった。【０５８６】＜比較例５＞  電子輸送材料である化合物（３６６）をＴＰＢｉに替えた以外は実施例２８に準じた方法で有機ＥＬ素子を得た。両電極に直流電圧を印加すると、波長約５１５ｎｍの緑色発光が得られた。また、初期輝度１０００ｃｄ／ｍ２を得るための駆動電圧は５．５Ｖであり、その時の電流効率は２７．１ｃｄ／Ａであった。【０５８７】  以上の結果を表９にまとめた。【表９】
2014042197.tif 000215
【０５８８】＜キャリア移動度の測定＞＜式（１）で表される化合物のキャリア移動度測定＞  ２６ｍｍ×２８ｍｍ×０．５ｍｍのガラス基板（日本板硝子（株）製）を透明支持基板とした。この透明支持基板を市販の蒸着装置の基板ホルダーに、２ｍｍ幅の下部アルミ電極を得るためのメタルマスクと同時に装着した。次いで、アルミニウムをのせたタングステン製の蒸着ボートを蒸着装置にセットした。真空槽を５×１０−３Ｐａ以下まで減圧し、蒸着用ボートを加熱して膜厚１０ｎｍになるように半透明の下部アルミ電極を形成した。蒸着速度は、０．０５〜１ｎｍ/秒であった。【０５８９】  次に、下部アルミ電極を覆うように設計した有機層を形成するためのメタルマスクを基板ホルダーに装着し、式（１）で表される化合物を入れたモリブデン製蒸着用ボートと共に蒸着装置にセットした。真空槽を５×１０−３Ｐａ以下まで減圧し、蒸着用ボートを加熱して式（１）で表される化合物を蒸着した。膜厚は６μｍ、蒸着速度は０．１〜１０ｎｍ/秒であった。【０５９０】  次に、基板ホルダーに上部アルミ電極を形成するためのメタルマスクを装着し、アルミニウムをのせたタングステン製の蒸着ボートと共に蒸着装置にセットした。このメタルマスクは、上部および下部アルミニウム電極の有機層を挟んだ重なり面積が４ｍｍ２になるように設計されている。真空槽を５×１０−３Ｐａ以下まで減圧し、蒸着用ボートを加熱して膜厚５０ｎｍになるように上部アルミ電極を形成した。蒸着速度は、０．０５〜１ｎｍ/秒であった。【０５９１】  移動度の測定は、Ｔｉｍｅ  Ｏｆ  Ｆｌｉｇｈｔ法を用いて実施した。測定は市販の測定装置であるＴＯＦ−４０１（住友重機械アドバンストマシナリー（株）  製）を用いて実施した。励起光源は、窒素ガスレーザーを用いた。上部アルミ電極と下部アルミ電極の間に適度な電圧を印加した状態で、半透明な下アルミ電極側から光を照射し、過渡光電流を観測して移動度を求めた。過渡光電流波形の解析から移動度を導出する手法については、文献「有機ＥＬ材料とディスプレイ」（出版：株式会社シーエムシー）のＰ６９−７０に記載されている。【０５９２】  測定の結果、０．５ＭＶ／ｃｍの電界強度において、式（１）で表される化合物の電子移動度として２×１０−３（ｃｍ２／Ｖ秒）、正孔移動度として４×１０−４（ｃｍ２／Ｖ秒）の結果が得られた。【０５９３】＜式（４）で表される化合物の移動度測定＞  式（１）で表される化合物を式（４）で表される化合物に変更し、蒸着した有機層の膜厚が８．２μｍになった以外は同様の手法でサンプルを作製し、同様の方法で移動度の観測を行った。【０５９４】  測定の結果、０．５ＭＶ／ｃｍの電界強度において、式（４）で表される化合物の正孔移動度として４．６×１０−４（ｃｍ２／Ｖ秒）の結果が得られた。
【産業上の利用可能性】
【０５９５】  本発明の好ましい態様によれば、駆動電圧および電流効率を向上させた有機電界発光素子、それを備えた表示装置およびそれを備えた照明装置などを提供することができる。
【符号の説明】
【０５９６】  １００    有機電界発光素子  １０１    基板  １０２    陽極  １０３    正孔注入層  １０４    正孔輸送層  １０５    発光層  １０６    電子輸送層  １０７    電子注入層  １０８    陰極
【図１】
2014042197.tif 000232
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される部分構造を有する多環芳香族化合物またはその塩を含む、有機電界発光素子用材料（ただし、下記式（１）または（４）で表される多環芳香族化合物またはその塩を含む、電子注入層用材料、電子輸送層用材料、正孔注入層用材料または正孔輸送層用材料を除く）。
【化１】
2014042197.tif 000233
（上記式（Ｉ）中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ａ環、Ｂ環、Ｃ環およびＤ環は、それぞれ独立して、置換されていてもよい芳香族環または置換されていてもよいヘテロ芳香族環であり、隣接する２つの環は連結基または単結合によりそれらの間に環を形成していてもよく、そして、
上記式（Ｉ）で表される部分構造は少なくとも１つの水素を有し、そして、該部分構造における少なくとも１つの水素が重水素で置換されていてもよい。）
【請求項２】
下記一般式（ＩＩ）で表される部分構造を有する多環芳香族化合物またはその塩を含む、請求項１に記載の有機電界発光素子用材料。
【化２】
2014042197.tif 000234
（上記式（ＩＩ）中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ｙａは、それぞれ独立して、ＣまたはＮであり、同じ環で隣接する２つのＹａとそれらの間の結合とが一緒になって、Ｎ、Ｏ、ＳまたはＳｅになってもよく、環はそれぞれ独立して置換されていてもよく、同じ環における隣接する置換基が結合してシクロヘキサン環、ベンゼン環またはピリジン環を形成してもよく、隣接する２つの環は連結基または単結合によりそれらの間に環を形成していてもよく、そして、
上記式（ＩＩ）で表される部分構造は少なくとも１つの水素を有し、そして、該部分構造における少なくとも１つの水素が重水素で置換されていてもよい。）
【請求項３】
下記一般式（ＩＩＩ−１）で表される部分構造を有する多環芳香族化合物またはその塩を含む、請求項１に記載の有機電界発光素子用材料。
【化３】
2014042197.tif 000235
（上記式（ＩＩＩ−１）中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
上記式中のベンゼン環はそれぞれ独立して置換されていてもよく、同じ環における隣接する置換基が結合してシクロヘキサン環、ベンゼン環またはピリジン環を形成してもよく、
上記式中の隣接する２つのベンゼン環は連結基または単結合によりそれらの間に環を形成していてもよく、そして、
上記式（ＩＩＩ−１）で表される部分構造は少なくとも１つの水素を有し、そして、該部分構造における少なくとも１つの水素が重水素で置換されていてもよい。）
【請求項４】
下記一般式（ＩＩＩ−１１）〜（ＩＩＩ−１３）および一般式（ＩＩＩ−３３）〜（ＩＩＩ−３６）のいずれかで表される部分構造を有する多環芳香族化合物またはその塩を含む、請求項１に記載の有機電界発光素子用材料。
【化４】
2014042197.tif 000236
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ｚは、Ｎ、Ｏ、ＳまたはＳｅであり、
上記各式中のベンゼン環および五員環はそれぞれ独立して置換されていてもよく、同じ環における隣接する置換基が結合してシクロヘキサン環、ベンゼン環またはピリジン環を形成してもよく、
上記各式中の隣接する２つのベンゼン環は連結基または単結合によりそれらの間に環を形成していてもよく、そして、
上記各式で表される部分構造は少なくとも１つの水素を有し、そして、該部分構造における少なくとも１つの水素が重水素で置換されていてもよい。）
【請求項５】
下記一般式（ＩＩＩ−３３）および一般式（ＩＩＩ−５５）〜（ＩＩＩ−５７）のいずれかで表される部分構造を有する多環芳香族化合物またはその塩を含む、請求項１に記載の有機電界発光素子用材料。
【化５】
2014042197.tif 000237
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
上記各式中のベンゼン環および五員環はそれぞれ独立して置換されていてもよく、同じ環における隣接する置換基が結合してシクロヘキサン環、ベンゼン環またはピリジン環を形成してもよく、
上記各式中の隣接する２つのベンゼン環は連結基または単結合によりそれらの間に環を形成していてもよく、そして、
上記各式で表される部分構造は少なくとも１つの水素を有し、そして、該部分構造における少なくとも１つの水素が重水素で置換されていてもよい。）
【請求項６】
下記一般式（ＩＩＩ−３２）および一般式（ＩＩＩ−５）〜（ＩＩＩ−７）のいずれかで表される部分構造を有する多環芳香族化合物またはその塩を含む、請求項１に記載の有機電界発光素子用材料。
【化６】
2014042197.tif 000238
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ｚは、Ｎ、Ｏ、ＳまたはＳｅであり、
上記各式中のベンゼン環および五員環はそれぞれ独立して置換されていてもよく、同じ環における隣接する置換基が結合してシクロヘキサン環、ベンゼン環またはピリジン環を形成してもよく、
上記各式中の隣接する２つのベンゼン環は連結基または単結合によりそれらの間に環を形成していてもよく、そして、
上記各式で表される部分構造は少なくとも１つの水素を有し、そして、該部分構造における少なくとも１つの水素が重水素で置換されていてもよい。）
【請求項７】
下記一般式（ＩＩＩ−３２）および一般式（ＩＩＩ−５８）〜（ＩＩＩ−６０）のいずれかで表される部分構造を有する多環芳香族化合物またはその塩を含む、請求項１に記載の有機電界発光素子用材料。
【化７】
2014042197.tif 000239
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
上記各式中のベンゼン環および五員環はそれぞれ独立して置換されていてもよく、同じ環における隣接する置換基が結合してシクロヘキサン環、ベンゼン環またはピリジン環を形成してもよく、
上記各式中の隣接する２つのベンゼン環は連結基または単結合によりそれらの間に環を形成していてもよく、そして、
上記各式で表される部分構造は少なくとも１つの水素を有し、そして、該部分構造における少なくとも１つの水素が重水素で置換されていてもよい。）
【請求項８】
下記一般式（Ｖ−１）、一般式（Ｖ−３）、一般式（Ｖ−５）、一般式（Ｖ−１５）、または一般式（Ｖ−１６）で表される多環芳香族化合物またはその塩を含む、請求項１に記載の有機電界発光素子用材料。
【化８】
2014042197.tif 000240
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｍは０〜３の整数であり、そして、
上記各式で表される化合物またはその塩における少なくとも１つの水素が重水素で置換されていてもよい。）
【請求項９】
下記一般式（Ｖ−２７）〜（Ｖ−３０）で表される多環芳香族化合物またはその塩を含む、請求項１に記載の有機電界発光素子用材料。
【化９】
2014042197.tif 000241
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｈは０〜３の整数であり、そして、
上記各式で表される化合物またはその塩における少なくとも１つの水素が重水素で置換されていてもよい。）
【請求項１０】
下記一般式（Ｖ−３１）〜（Ｖ−３４）で表される多環芳香族化合物またはその塩を含む、請求項１に記載の有機電界発光素子用材料。
【化１０】
2014042197.tif 000242
（上記各式中、
Ｘは、Ｂ、Ｐ、Ｐ＝Ｏ、Ｐ＝Ｓ、Ｐ＝Ｓｅ、Ａｓ、Ａｓ＝Ｏ、Ａｓ＝Ｓ、Ａｓ＝Ｓｅ、Ｓｂ、Ｓｂ＝Ｏ、Ｓｂ＝Ｓ、Ｓｂ＝Ｓｅ、置換されていてもよい周期表第３〜１１族の金属元素、または置換されていてもよい周期表第１３〜１４族の金属元素もしくは半金属元素であり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｈは０〜３の整数であり、そして、
上記各式で表される化合物またはその塩における少なくとも１つの水素が重水素で置換されていてもよい。）
【請求項１１】
下記一般式（Ｖ−１’）〜（Ｖ−３’）で表される多環芳香族化合物またはその塩を含む、請求項１に記載の有機電界発光素子用材料。
【化１１】
2014042197.tif 000243
（上記各式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｍは０〜３の整数であり、そして、
上記各式で表される化合物またはその塩における少なくとも１つの水素が重水素で置換されていてもよい。）
【請求項１２】
下記一般式（Ｖ−２７’）で表される多環芳香族化合物またはその塩を含む、請求項１に記載の有機電界発光素子用材料。
【化１２】
2014042197.tif 000244
（上記式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｈは０〜３の整数であり、そして、
上記式で表される化合物またはその塩における少なくとも１つの水素が重水素で置換されていてもよい。）
【請求項１３】
下記一般式（Ｖ−３２’）で表される多環芳香族化合物またはその塩を含む、請求項１に記載の有機電界発光素子用材料。
【化１３】
2014042197.tif 000245
（上記式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｈは０〜３の整数であり、そして、
上記式で表される化合物またはその塩における少なくとも１つの水素が重水素で置換されていてもよい。）
【請求項１４】
下記式（１）、式（６６）、式（１９７）、式（１９８）、または式（２５１）で表される多環芳香族化合物またはその塩を含む、請求項１に記載の有機電界発光素子用材料。
【化１４】
2014042197.tif 000246
【請求項１５】
下記式（３０１）、式（３９１）、式（３９２）、式（５０１）、式（５５１）、または式（６８７）で表される多環芳香族化合物またはその塩を含む、請求項１に記載の有機電界発光素子用材料。
【化１５】
2014042197.tif 000247
【請求項１６】
下記式（２６）、式（４８）、式（５１）、式（８４）、式（８６）、式（２０９）、式（２１０）、式（２１２）、式（２１４）、式（２１５）、式（３６６）または式（４２４）で表される多環芳香族化合物またはその塩を含む、請求項１に記載の有機電界発光素子用材料。
【化１６】
2014042197.tif 000248
【請求項１７】
発光層用材料である、請求項１〜１６のいずれかに記載する有機電界発光素子用材料。
【請求項１８】
正孔注入層用材料または正孔輸送層用材料である、請求項１〜１６のいずれかに記載する有機電界発光素子用材料。
【請求項１９】
正孔阻止層用材料または電子輸送層用材料である、請求項１〜１６のいずれかに記載する有機電界発光素子用材料。
【請求項２０】
陽極および陰極からなる一対の電極と、該一対の電極間に配置され、請求項１７に記載する発光層用材料を含有する発光層とを有する、有機電界発光素子。
【請求項２１】
陽極および陰極からなる一対の電極と、該一対の電極間に配置された発光層と、前記陽極および前記発光層の間に配置され、請求項１８に記載する正孔層用材料を含有する正孔注入層および／または正孔輸送層とを有する、有機電界発光素子。
【請求項２２】
陽極および陰極からなる一対の電極と、該一対の電極間に配置された発光層と、前記陰極および前記発光層の間に配置され、請求項１９に記載する正孔阻止層用材料または電子輸送層用材料を含有する正孔阻止層および／または電子輸送層とを有する、有機電界発光素子。
【請求項２３】
さらに、前記陰極と該発光層との間に配置される電子輸送層および／または電子注入層を有し、該電子輸送層および電子注入層の少なくとも１つは、キノリノール系金属錯体、ピリジン誘導体、フェナントロリン誘導体、ボラン誘導体およびベンゾイミダゾール誘導体からなる群から選択される少なくとも１つを含有する、請求項２０または２１に記載する有機電界発光素子。
【請求項２４】
前記正孔阻止層および電子輸送層の少なくとも１つは、キノリノール系金属錯体、ピリジン誘導体、フェナントロリン誘導体、ボラン誘導体およびベンゾイミダゾール誘導体からなる群から選択される少なくとも１つを含有する、請求項２２に記載する有機電界発光素子。
【請求項２５】
前記正孔阻止層、電子輸送層および／または電子注入層が、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、請求項２３または２４に記載の有機電界発光素子。
【請求項２６】
請求項２０〜２５のいずれかに記載する有機電界発光素子を備えた表示装置。
【請求項２７】
請求項２０〜２５のいずれかに記載する有機電界発光素子を備えた照明装置。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
陽極および陰極からなる一対の電極と、該一対の電極間に配置された、下記一般式（Ｖ−２７）〜（Ｖ−３０）で表される多環芳香族化合物を含有する発光層とを有する、有機電界発光素子。
【化１】
2014042197.tif 000249
（上記各式中、
Ｘは、Ｂ、Ｐ、Ｐ＝Ｏ、またはＰ＝Ｓであり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｈは０〜３の整数であり、そして、
上記各式で表される化合物における少なくとも１つの水素が重水素で置換されていてもよい。）
【請求項２】
陽極および陰極からなる一対の電極と、該一対の電極間に配置された、下記一般式（Ｖ−３１）〜（Ｖ−３４）で表される多環芳香族化合物を含有する発光層とを有する、有機電界発光素子。
【化２】
2014042197.tif 000250
（上記各式中、
Ｘは、Ｂ、Ｐ、Ｐ＝Ｏ、またはＰ＝Ｓであり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｈは０〜３の整数であり、そして、
上記各式で表される化合物における少なくとも１つの水素が重水素で置換されていてもよい。）
【請求項３】
陽極および陰極からなる一対の電極と、該一対の電極間に配置された、下記一般式（Ｖ−２７’）で表される多環芳香族化合物を含有する発光層とを有する、有機電界発光素子。
【化３】
2014042197.tif 000251
（上記式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｈは０〜３の整数であり、そして、
上記式で表される化合物における少なくとも１つの水素が重水素で置換されていてもよい。）
【請求項４】
陽極および陰極からなる一対の電極と、該一対の電極間に配置された、下記一般式（Ｖ−３２’）で表される多環芳香族化合物を含有する発光層とを有する、有機電界発光素子。
【化４】
2014042197.tif 000252
（上記式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｈは０〜３の整数であり、そして、
上記式で表される化合物における少なくとも１つの水素が重水素で置換されていてもよい。）
【請求項５】
陽極および陰極からなる一対の電極と、該一対の電極間に配置された、下記式（２６）または式（４８）で表される多環芳香族化合物を含有する発光層とを有する、有機電界発光素子。
【化５】
2014042197.tif 000253
【請求項６】
さらに、前記陰極と該発光層との間に配置される電子輸送層および／または電子注入層を有し、該電子輸送層および電子注入層の少なくとも１つは、キノリノール系金属錯体、ピリジン誘導体、フェナントロリン誘導体、ボラン誘導体およびベンゾイミダゾール誘導体からなる群から選択される少なくとも１つを含有する、請求項１〜５のいずれかに記載する有機電界発光素子。
【請求項７】
さらに、前記陰極と該発光層との間に配置される正孔阻止層を有し、前記正孔阻止層は、キノリノール系金属錯体、ピリジン誘導体、フェナントロリン誘導体、ボラン誘導体およびベンゾイミダゾール誘導体からなる群から選択される少なくとも１つを含有する、請求項６に記載する有機電界発光素子。
【請求項８】
前記正孔阻止層、電子輸送層および／または電子注入層が、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、請求項６または７に記載の有機電界発光素子。
【請求項９】
請求項１〜８のいずれかに記載する有機電界発光素子を備えた表示装置。
【請求項１０】
請求項１〜８のいずれかに記載する有機電界発光素子を備えた照明装置。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
陽極および陰極からなる一対の電極と、該一対の電極間に配置された、下記一般式（Ｖ−２７）〜（Ｖ−３０）のいずれかで表される多環芳香族化合物を含有する発光層とを有する、有機電界発光素子。
【化１】
2014042197.tif 000254
（上記各式中、
Ｘは、Ｂであり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｈは０〜３の整数であり、そして、
上記各式で表される化合物における少なくとも１つの水素が重水素で置換されていてもよい。）
【請求項２】
陽極および陰極からなる一対の電極と、該一対の電極間に配置された、下記一般式（Ｖ−３１）〜（Ｖ−３４）のいずれかで表される多環芳香族化合物を含有する発光層とを有する、有機電界発光素子。
【化２】
2014042197.tif 000255
（上記各式中、
Ｘは、Ｂであり、
Ｒは、水素、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
上記各式中の隣接する２つのベンゼン環は、単結合、ＣＨ２、ＣＨＲａ、Ｃ（Ｒａ）２、ＮＲａ、Ｓｉ（Ｒａ）２、ＢＲａ（ここでＲａは前記に定義されるとおりである）、Ｓｅ、Ｓ、またはＯを介した結合により結合されて、それらの間に環を形成していてもよく、
ｎは０〜４の整数であり、ｈは０〜３の整数であり、そして、
上記各式で表される化合物における少なくとも１つの水素が重水素で置換されていてもよい。）
【請求項３】
陽極および陰極からなる一対の電極と、該一対の電極間に配置された、下記一般式（Ｖ−２７’）で表される多環芳香族化合物を含有する発光層とを有する、有機電界発光素子。
【化３】
2014042197.tif 000256
（上記式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｈは０〜３の整数であり、そして、
上記式で表される化合物における少なくとも１つの水素が重水素で置換されていてもよい。）
【請求項４】
陽極および陰極からなる一対の電極と、該一対の電極間に配置された、下記一般式（Ｖ−３２’）で表される多環芳香族化合物を含有する発光層とを有する、有機電界発光素子。
【化４】
2014042197.tif 000257
（上記式中、
Ｒは、フッ素置換または無置換のＣ１−２０アルキル、Ｃ３−８シクロアルキル、Ｃ２−２０アルケニル、モノもしくはジアリール置換Ｃ２−１２アルケニル、モノもしくはジヘテロアリール置換Ｃ２−１２アルケニル、フッ素置換または無置換のＣ１−２０アルコキシ、Ｃ１−２０アルキルカルボニル、シアノ、ニトロ、ジアリールアミノ、置換されていてもよいアリール、置換されていてもよいヘテロアリール、Ｂ（Ｒａ）２、またはＳｉ（Ｒａ）３（ここでＲａは、それぞれ独立して、置換されていてもよいアルキル、置換されていてもよいアリールまたは置換されていてもよいヘテロアリールである。）であり、
同じ環で隣接する２つのＲが結合して、シクロヘキサン環、ベンゼン環またはピリジン環を形成してもよく、
ｎは０〜４の整数であり、ｈは０〜３の整数であり、そして、
上記式で表される化合物における少なくとも１つの水素が重水素で置換されていてもよい。）
【請求項５】
陽極および陰極からなる一対の電極と、該一対の電極間に配置された、下記式（２６）または式（４８）で表される多環芳香族化合物を含有する発光層とを有する、有機電界発光素子。
【化５】
2014042197.tif 000258
【請求項６】
さらに、前記陰極と該発光層との間に配置される電子輸送層および／または電子注入層を有し、該電子輸送層および電子注入層の少なくとも１つは、キノリノール系金属錯体、ピリジン誘導体、フェナントロリン誘導体、ボラン誘導体およびベンゾイミダゾール誘導体からなる群から選択される少なくとも１つを含有する、請求項１〜５のいずれかに記載する有機電界発光素子。
【請求項７】
さらに、前記陰極と該発光層との間に配置される正孔阻止層を有し、前記正孔阻止層は、キノリノール系金属錯体、ピリジン誘導体、フェナントロリン誘導体、ボラン誘導体およびベンゾイミダゾール誘導体からなる群から選択される少なくとも１つを含有する、請求項６に記載する有機電界発光素子。
【請求項８】
前記正孔阻止層、電子輸送層および／または電子注入層が、さらに、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物、希土類金属のハロゲン化物、アルカリ金属の有機錯体、アルカリ土類金属の有機錯体および希土類金属の有機錯体からなる群から選択される少なくとも１つを含有する、請求項７に記載の有機電界発光素子。
【請求項９】
請求項１〜８のいずれかに記載する有機電界発光素子を備えた表示装置。
【請求項１０】
請求項１〜８のいずれかに記載する有機電界発光素子を備えた照明装置。
【国際調査報告】
2014042197.tif 000259
2014042197.tif 000260
2014042197.tif 000261
2014042197.tif 000262